(57)【要約】      （修正有）【課題】種々のポリマー材料に組み込まれ得るフォトクロミック材料の提供。【解決手段】（ａ）少なくとも１つの開環可能な環式モノマーと、（ｂ）フォトクロミック開始剤との反応生成物とを含むフォトクロミック材料。他の非限定的な実施形態は、以下の式（Ｉ）：2011042791.tif 000087によって表されるフォトクロミック材料で、具体的には下記構造の化合物が例示される。2011042791.tif 000088a；１〜１６５。フォトクロミック組成物および光学素子を作製する方法もまた、開示される。【選択図】図１
2011042791.tif 000002
【特許請求の範囲】
【請求項１】
本願明細書または図面に記載された発明。
【発明の詳細な説明】
【技術分野】
【０００１】
本明細書中に開示される種々の実施形態は、一般に、少なくとも１つの可撓性セグメントが結合した材料に関し、より具体的には、結合した少なくとも１つの開環した環式モノマーを含むフォトクロミック材料に関する。他の非限定的な実施形態は、フォトクロミック組成物および光学素子（例えば、眼科用レンズであるが、これに限定されない）に関し、これには本開示のフォトクロミック材料が挙げられる。
【背景技術】
【０００２】
フォトクロミック材料は、ポリマー材料に組み込まれて、そのポリマー材料に所望の光学特性を付与し得る。例えば、フォトクロミック材料は、ポリマー材料およびそこに適用されるポリマーコーティングに首尾よく組み込まれ、このポリマー材料は、眼科用レンズを形成するために使用される。代表的に、フォトクロミック材料が組み込まれるポリマー材料は、比較的軟質であり、従って機械的損傷（例えば、毛羽立ちおよび引っかき傷）を受けやすい。一般的に、特定の製造物品（例えば、眼科用レンズ）がそのような損傷を受けやすいことは所望されないので、しばしば１種以上の「ハードコーティング」がその物品の表面に適用されて、とりわけ、磨耗耐性を強化する。例えば、ハードコーティングは、慣用的に、「軟質」ポリマー材料から形成される眼科用レンズの表面に適用され、それらの磨耗耐性を強化する。
【０００３】
しかしながら、特定の条件下において、フォトクロミック材料は軟質ポリマー材料（この材料にそのフォトクロミック材料が組み込まれる）からそのような他の硬質コーティングの中へと移動する傾向を有することが観察されている。フォトクロミック材料のフォトクロミック能力（例えば、そのフォトクロミック材料の呈色（または能動）速度および消光速度）は、そのフォトクロミック材料の局所的な周辺環境により影響されるので、移動はフォトクロミック材料の性能を悪化させる。一般的に述べると、有機フォトクロミック材料に関して、呈色または消光が起こるために必要とされる時間は、そのフォトクロミック材料を取り囲む局所的環境の硬度に伴って上昇する傾向を有する。従って、フォトクロミック材料が比較的軟質または可撓性の環境から、比較的硬質または剛性の環境に移動する場合、その物質のフォトクロミック性能は低下し得る。その結果、移動はフォトクロミック材料の有用性の低下、およびそのフォトクロミック材料が組み込まれるコーティングまたは物品の有用性の低下を生じる。
【０００４】
ポリマー材料中のフォトクロミック材料の移動を低減させる１つの方法は、そのフォトクロミック材料とポリマー材料とを結合させることである。例えば、ポリマー材料中に重合され得る、比較的短い有機鎖セグメントを有するフォトクロミック材料が、開示されている。このようなフォトクロミック材料は、フォトクロミック材料のポリマー材料への結合により付与される物理的拘束に起因して、ポリマー材料中で移動することが低下した傾向を有する。しかしながら、このような短い有機鎖セグメントを使用したフォトクロミック材料とポリマー材料との結合は、ポリマー材料に結合されてない同様なフォトクロミック材料と比較して、フォトクロミック材料の呈色速度および消光速度を低下させる効果を有し得る。さらに、いくつかのフォトクロミック材料に関して、短い有機鎖セグメントを、そのフォトクロミック材料の「能動」部分（すなわち、光線の照射に曝されて１つの状態から別の状態への可逆的転換を受けるフォトクロミック材料の部分）から離れた位置に配置することが好ましい。すなわち、いくつかのフォトクロミック材料に関して、その鎖セグメントがフォトクロミック材料の能動部位からごく近くに配置されている場合、そのフォトクロミック材料が転換する能力が妨害され得る。従って、材料のフォトクロミック性能が低下され得る。
【０００５】
フォトクロミック材料の消光速度を改変する他の方法は、移動を低減させることではなく、その材料のフォトクロミック性能が取り込まれるポリマー物質の硬さによって相対的に影響されないように、そのフォトクロミック材料周囲に比較的「軟質」環境を作製することに集中している。例えば、フォトクロミック部分と少なくとも１つのペンダントオリゴマー基との付加物であるフォトクロミック材料が開示されている。しかしながら、そのようなフォトクロミック材料は一般的に、それが組み込まれるポリマー材料には結合されないので、フォトクロミック材料がそのポリマー材料から適合しない場合、層の分離が起こり得る。すなわち、フォトクロミック材料はポリマー材料から分離し得、このことは所望されない特性（例えば、曇りおよび乳白化）を生じ得、このことは、透明性が重要である多くの適用においてこの材料の有用性を制限し得る。
【発明の概要】
【発明が解決しようとする課題】
【０００６】
従って、移動するのが低下した傾向、ならびに望ましい呈色速度および／または消光速度の両方を有する、種々のポリマー材料に組み込まれ得るフォトクロミック材料を開発することが、有利である。
【課題を解決するための手段】
【０００７】
（開示の簡単な要旨）
本明細書中に開示される種々の非限定的な実施形態は、フォトクロミック材料に関する。例えば、１つの非限定的な実施形態は、
（ａ）環式エステルおよび環式カーボネートから選択される、少なくとも１つの開環可能な環式モノマー、ならびに、
（ｂ）フォトクロミック開始剤
の反応生成物を含む、フォトクロミック材料を提供する。
【０００８】
別の非限定的な実施形態は、以下の式：
【０００９】
【化２３】
2011042791.tif 000003
によって表されるフォトクロミック材料を提供し、この式において、
（ａ）ＰＣは、フォトクロミック基であり；
（ｂ）ｎは、１〜８から選択される整数であり；そして
（ｃ）各Ｓ’は、各出現例について独立して、以下の式：
【００１０】
【化２４】
2011042791.tif 000004
によって表される基から選択され、この式において、
（１）Ｌは、各出現例について独立して、−Ｏ−、−Ｎ−および−Ｓ−から選択される連結基であるか、または、Ｌは、−Ｏ−、−Ｎ−および−Ｓ−から選択される少なくとも１つの連結基を含む、直鎖もしくは分枝鎖の有機架橋基を含み；
（２）ａは、各出現例について独立して、１〜５００から選択される整数であり；
（３）Ｒ１は、各出現例について独立して、開環した環式エステルモノマーおよび開環した環式カーボネートモノマーから選択され；
（４）Ｒ２は、各出現例について独立して、水素、および少なくとも１つの反応性基の残留物（ｒｅｓｉｄｕｅ）を含む有機材料から選択され；そして、
（５）ｂは、各出現例について独立して、１〜２０から選択される整数である。
【００１１】
別の非限定的な実施形態は、以下の式：
【００１２】
【化２５】
2011042791.tif 000005
により表されるフォトクロミック材料を提供し、この式において、
（ａ）Ｙは、ＣおよびＮから選択され；
（ｂ）Ａは、ナフト、ベンゾ、フェナントロ、フルオランテノ、アンテノ、キノリノ、チエノ、フロ、インドロ、インドリノ、インデノ、ベンゾフロ、ベンゾチエノ、チオフェノ、インデノナフト、複素環式縮合ナフト、および複素環式縮合ベンゾから選択され；
（ｃ）ｎ’は、０〜８から選択される整数であるが、ただし、ｎ’が０である場合、ＢおよびＢ’の少なくとも一方は、基Ｓ’を含み；
（ｄ）Ｓ’は、以下の式：
【００１３】
【化２６】
2011042791.tif 000006
によって表され、この式において、
（１）Ｌは、各出現例について独立して、−Ｏ−、−Ｎ−および−Ｓ−から選択される連結基であるか、または、Ｌは、各出現例について独立して、−Ｏ−、−Ｎ−および−Ｓ−から選択される少なくとも１つの連結基を含む、直鎖もしくは分枝鎖の有機架橋基を含み；
（２）ａは、各出現例について独立して、１〜５００から選択される整数であり；
（３）Ｒ１は、各出現例について独立して、開環した環式エステルモノマーおよび開環した環式カーボネートモノマーから選択され；
（４）Ｒ２は、各出現例について独立して、水素、および少なくとも１つの反応性基の残留物を含む有機材料から選択され、この少なくとも１つの反応性基の残留物は、アクリレート、アルキル、アルキルホスホネート、アルキルジアルコキシシリル、アルキルオキシジアルキルシリル、アリルカーボネート、アミド、アミン、無水物、アリール、アジリジン、カルボン酸、クロロホルメート、脂環式エポキシド、イソシアネート、イソチオシアネート、エポキシド、エステル、ハロゲン、ヒドロキシル基、メタクリレート、プロペニルエーテル、開環可能な環式モノマーの残留物、トリアルコキシシリル、チイラン、チオール、ビニルカーボネート、ビニルエーテル、ビニルベンジルエーテル、およびこれらの組み合わせから選択され；
（５）ｂは、各出現例について独立して、１〜２０から選択される整数であり；そして
（ｅ）ＢおよびＢ’は、独立して、以下：
（１）基Ｓ’；
（２）モノＲ１７置換フェニルであって、ここで、Ｒ１７は、
−Ｇ［（ＯＣ２Ｈ４）ｑ（ＯＣ３Ｈ６）ｒ（ＯＣ４Ｈ８）ｓ］Ｊ、および
−［（ＯＣ２Ｈ４）ｑ（ＯＣ３Ｈ６）ｒ（ＯＣ４Ｈ８）ｓ］Ｊ
のうちの一つにより表され、この式において、−Ｇは、−Ｃ（Ｏ）−および−ＣＨ２−から選択され、Ｊは、Ｃ１−Ｃ１２アルコキシおよび重合可能な基から選択され；ｑ、ｒおよびｓは、各々が、０と５０との間の数であり、そして、ｑ、ｒおよびｓの合計は、２と５０との間である、モノＲ１７置換フェニル；
（３）非置換、一置換、二置換、もしくは三置換のアリール基；
（４）９−ジュロリジニル基、または、ピリジルフラニル、ベンゾフラン−２−イル、ベンゾフラン−３−イル、チエニル、ベンゾチエン−２−イル、ベンゾチエン−３−イル、ジベンゾフラニル、ジベンゾチエニル、カルバゾイル、ベンゾピリジル、インドリニル、およびフルオレニルから選択される非置換、一置換もしくは二置換の複素環式芳香族基であって、（３）および（４）におけるアリール基および複素環式芳香族置換基は、独立して、以下：
（ｉ）ヒドロキシ、
（ｉｉ）基−Ｃ（Ｏ）Ｒ１８であって、ここで、Ｒ１８は、−ＯＲ１９、−Ｎ（Ｒ２０）Ｒ２１、ピペリジノおよびモルホリノから選択され、Ｒ１９は、アリル、Ｃ１−Ｃ６アルキル、フェニル、モノ（Ｃ１−Ｃ６）アルキル置換フェニル、モノ（Ｃ１−Ｃ６）アルコキシ置換フェニル、フェニル（Ｃ１−Ｃ３）アルキル、モノ（Ｃ１−Ｃ６）アルキル置換フェニル（Ｃ１−Ｃ３）アルキル、モノ（Ｃ１−Ｃ６）アルコキシ置換フェニル（Ｃ１−Ｃ３）アルキル、Ｃ１−Ｃ６アルコキシ（Ｃ２−Ｃ４）アルキルおよびＣ１−Ｃ６ハロアルキルから選択され；Ｒ２０およびＲ２１は、各々、Ｃ１−Ｃ６アルキル、Ｃ５−Ｃ７シクロアルキル、フェニル，一置換フェニルおよび二置換フェニルから選択され、このフェニル置換基は、Ｃ１−Ｃ６アルキルおよびＣ１−Ｃ６アルコキシから選択され、そして、このハロ置換基は、クロロおよびフルオロから選択される、基−Ｃ（Ｏ）Ｒ１８、
（ｉｉｉ）アリール、モノ（Ｃ１−Ｃ１２）アルコキシアリール、ジ（Ｃ１−Ｃ１２）アルコキシアリール、モノ（Ｃ１−Ｃ１２）アルキルアリール、ジ（Ｃ１−Ｃ１２）アルキルアリール、ハロアリール、Ｃ３−Ｃ７シクロアルキルアリール、Ｃ３−Ｃ７シクロアルキル、Ｃ３−Ｃ７シクロアルキルオキシ、Ｃ３−Ｃ７シクロアルキルオキシ（Ｃ１−Ｃ１２）アルキル、Ｃ３−Ｃ７シクロアルキルオキシ（Ｃ１−Ｃ１２）アルコキシ、アリール（Ｃ１−Ｃ１２）アルキル、アリール（Ｃ１−Ｃ１２）アルコキシ、アリールオキシ、アリールオキシ（Ｃ１−Ｃ１２）アルキル、アリールオキシ（Ｃ１−Ｃ１２）アルコキシ、モノ−もしくはジ−（Ｃ１−Ｃ１２）アルキルアリール（Ｃ１−Ｃ１２）アルキル、モノ−もしくはジ−（Ｃ１−Ｃ１２）アルコキシアリール（Ｃ１−Ｃ１２）アルキル、モノ−もしくはジ−（Ｃ１−Ｃ１２）アルキルアリール（Ｃ１−Ｃ１２）アルコキシ、モノ−もしくはジ−（Ｃ１−Ｃ１２）アルコキシアリール（Ｃ１−Ｃ１２）アルコキシ、アミノ、モノ（Ｃ１−Ｃ１２）アルキルアミノ、ジ（Ｃ１−Ｃ１２）アルキルアミノ、ジアリールアミノ、ピペラジノ、Ｎ−（Ｃ１−Ｃ１２）アルキルピペラジノ、Ｎ−アリールピペラジノ、アジリジノ、インドリノ、ピペリジノ、モルホリノ、チオモルホリノ、テトラヒドロキノリノ、テトラヒドロイソキノリノ、ピロリジル、Ｃ１−Ｃ１２アルキル、Ｃ１−Ｃ１２ハロアルキル、Ｃ１−Ｃ１２アルコキシ、モノ（Ｃ１−Ｃ１２）アルコキシ（Ｃ１−Ｃ１２）アルキル、アクリルオキシ、メタクリルオキシ、およびハロゲン、
から選択され；
（５）ピラゾリル、イミダゾリル、ピラゾリニル、イミダゾリニル、ピロリニル、フェノチアジニル、フェノキサジニル、フェナジニルおよびアクリジニルから選択される非置換もしくは一置換の基であって、この置換基の各々は、Ｃ１−Ｃ１２アルキル、Ｃ１−Ｃ１２アルコキシ、フェニルおよびハロゲンから独立して選択される、基；
（６）一置換フェニルであって、このフェニルは、パラ位に位置する置換基を有し、この置換基は、−（ＣＨ２）ｔ−および−Ｏ−（ＣＨ２）ｔ−から選択され、ここで、ｔは、１、２、３、４、５および６から選択される整数であり、この置換基は、別のフォトクロミック材料上のアリール基に結合している、一置換フェニル；
（７）以下の式：
【００１４】
【化２７】
2011042791.tif 000007
のうちの１つにより表される基であって、この式において、Ｋは、各式において独立して、メチレンおよび酸素から選択され、そして、Ｍは、各式において独立して、酸素および置換窒素から選択され、ただし、Ｍが置換窒素である場合、Ｋはメチレンであり；この置換窒素置換基は、水素、Ｃ１−Ｃ１２アルキルおよびＣ１−Ｃ１２アシルから選択され；各Ｒ２２は、各式における各出現例について独立して、Ｃ１−Ｃ１２アルキル、Ｃ１−Ｃ１２アルコキシ、ヒドロキシおよびハロゲンから選択され；Ｒ２３およびＲ２４は、各々が、各式において独立して、水素およびＣ１−Ｃ１２アルキルから選択され；そして、ｕは、０、１および２から選択される整数である、基；
（８）Ｃ１−Ｃ１２アルキル、Ｃ１−Ｃ１２ハロアルキル、Ｃ１−Ｃ１２アルコキシ（Ｃ１−Ｃ１２）アルキル、Ｃ３−Ｃ７シクロアルキル、モノ（Ｃ１−Ｃ１２）アルコキシ（Ｃ３−Ｃ７）シクロアルキル、モノ（Ｃ１−Ｃ１２）アルキル（Ｃ３−Ｃ７）−シクロアルキル、ハロ（Ｃ３−Ｃ７）シクロアルキルおよびＣ４−Ｃ１２ビシクロアルキルであって、ただし、ＢおよびＢ’の両方が、（８）から選択されることはなく；ならびに
（９）以下の式：
【００１５】
【化２８】
2011042791.tif 000008
によって表される基であって、ここで、Ｒ２５は、水素およびＣ１−Ｃ１２アルキルから選択され、そして、Ｒ２６は、ナフチル、フェニル、フラニルおよびチエニルから選択される、非置換、一置換もしくは二置換の基から選択され、ここで、この置換基は、独立して、Ｃ１−Ｃ１２アルキル、Ｃ１−Ｃ１２アルコキシおよびハロゲンから選択される、基；
から選択されるか；あるいは
（１０）ＢおよびＢ’が、一緒になって、フルオレン−９−イリデン、一置換もしくは二置換のフルオレン−９−イリデン、またはスピロ環式基を形成し、このスピロ環式基は、飽和Ｃ３−Ｃ１２スピロ単環式炭化水素環、飽和Ｃ７−Ｃ１２スピロ二環式炭化水素環、または、飽和Ｃ７−Ｃ１２スピロ三環式炭化水素環から選択され、ただし、スピロ環式基は、ノルボルニリデンでもビシクロ［３．３．１］９−ノニリデンでもなく、このフルオレン−９−イリデン置換基の各々は、独立して、Ｃ１−Ｃ１２アルキル、Ｃ１−Ｃ１２アルコキシ、ハロゲンまたは基Ｓ’から選択される。
【００１６】
別の非限定的な実施形態は、以下の式：
【００１７】
【化２９】
2011042791.tif 000009
によって表されるフォトクロミック材料を提供し、この式において、
（ａ）Ｒ３４およびＲ３５は、独立して、以下：
（１）基Ｓ’であって、ここで、Ｓ’は、以下の式：
【００１８】
【化３０】
2011042791.tif 000010
によって表され、ここで：
（Ａ）Ｌは、Ｃ１−Ｃ１０アルキルオキシ、Ｃ１−Ｃ１０アルキルアミノ、Ｃ１−Ｃ１０アルキルチオ、Ｃ２−Ｃ２０  β−オキシポリ（エトキシ）、Ｃ３−Ｃ３０  β−オキシポリ（プロポキシ）、Ｃ４−Ｃ４０  β−オキシポリ（ブトキシ）、Ｃ２−Ｃ２０
β−アミノポリ（エトキシ）、Ｃ３−Ｃ３０  β−アミノポリ（プロポキシ）、Ｃ４−Ｃ４０  β−アミノポリ（ブトキシ）、Ｃ２−Ｃ２０  β−チオポリ（エトキシ）、Ｃ３−Ｃ３０  β−チオポリ（プロポキシ）、Ｃ４−Ｃ４０  β−チオポリ（ブトキシ）、アリールＣ１−Ｃ１０アルキルオキシ、アリールＣ１−Ｃ１０アルキルアミノ、アリールＣ１−Ｃ１０アルキルチオ、アリールＣ２−Ｃ２０  β−オキシポリ（エトキシ）、アリールＣ３−Ｃ３０  β−オキシポリ（プロポキシ）、アリールＣ４−Ｃ４０  β−オキシポリ（ブトキシ）、アリールＣ２−Ｃ２０  β−アミノポリ（エトキシ）、アリールＣ３−Ｃ３０  β−アミノポリ（プロポキシ）、アリールＣ４−Ｃ４０  β−アミノポリ（ブトキシ）、アリールＣ２−Ｃ２０  β−チオポリ（エトキシ）、アリールＣ３−Ｃ３０  β−チオポリ（プロポキシ）、アリールＣ４−Ｃ４０  β−チオポリ（ブトキシ）、複素環式Ｃ１−Ｃ１０アルキルオキシ、複素環式Ｃ１−Ｃ１０アルキルアミノ、複素環式Ｃ１−Ｃ１０アルキルチオ、複素環式Ｃ２−Ｃ２０  β−オキシポリ（エトキシ）、複素環式Ｃ３−Ｃ３０  β−オキシポリ（プロポキシ）、複素環式Ｃ４−Ｃ４０  β−オキシポリ（ブトキシ）、複素環式Ｃ２−Ｃ２０  β−アミノポリ（エトキシ）、複素環式Ｃ３−Ｃ３０  β−アミノポリ（プロポキシ）、複素環式Ｃ４−Ｃ４０  β−アミノポリ（ブトキシ）、複素環式Ｃ２−Ｃ２０  β−チオポリ（エトキシ）、複素環式Ｃ３−Ｃ３０  β−チオポリ（プロポキシ）、および複素環式Ｃ４−Ｃ４０  β−チオポリ（ブトキシ）から選択される少なくとも１つの基を含み；
（Ｂ）ａは、各出現例について独立して、１〜５００から選択される整数であり；
（Ｃ）Ｒ１は、各出現例について独立して、開環した環式エステルモノマーおよび開環した環式カーボネートモノマーから選択され；
（Ｄ）Ｒ２は、各出現例について独立して、水素および少なくとも１つの反応性基の残留物を含む有機材料から選択され、ここで、この少なくとも１つの反応性基の残留物は、アクリレート、アルキル、アルキルホスホネート、アルキルジアルコキシシリル、アルキルオキシジアルキルシリル、アリルカーボネート、アミド、アミン、無水物、アリール、アジリジン、カルボン酸、クロロホルメート、脂環式エポキシド、イソシアネート、イソチオシアネート、エポキシド、エステル、ハロゲン、ヒドロキシル基、メタクリレート、プロペニルエーテル、開環可能な環式モノマーの残留物、トリアルコキシシリル、チイラン、チオール、ビニルカーボネート、ビニルエーテル、ビニルベンジルエーテル、およびこれらの組み合わせから選択され；かつ
（Ｅ）ｂは、各出現例について独立して、１〜２０から選択される整数であり；ならびに
（２）水素、ヒドロキシ、Ｃ１−Ｃ６アルキル、Ｃ３−Ｃ７シクロアルキル，アリル、フェニル，一置換フェニル、ベンジル、一置換ベンジル、クロロ、フルオロ、基−Ｃ（Ｏ）Ｒ４０であって、ここで、Ｒ４０は、ヒドロキシ、Ｃ１−Ｃ６アルキル、Ｃ１−Ｃ６アルコキシ、フェニル，一置換フェニル、アミノ、モノ（Ｃ１−Ｃ６）アルキルアミノ、もしくはジ（Ｃ１−Ｃ６）アルキルアミノである；
から選択されるか、または
（３）Ｒ３４およびＲ３５は、各々、基−ＯＲ４１であって、ここで、Ｒ４１は、Ｃ１−Ｃ６アルキル、フェニル（Ｃ１−Ｃ３）アルキル、モノ（Ｃ１−Ｃ６）アルキル置換フェニル（Ｃ１−Ｃ３）アルキル、モノ（Ｃ１−Ｃ６）アルコキシ置換フェニル（Ｃ１−Ｃ３）アルキル、Ｃ１−Ｃ６アルコキシ（Ｃ２−Ｃ４）アルキル、Ｃ３−Ｃ７シクロアルキル、モノ（Ｃ１−Ｃ４）アルキル置換Ｃ３−Ｃ７シクロアルキル、Ｃ１−Ｃ６クロロアルキル、Ｃ１−Ｃ６フルオロアルキル、アリル、基−ＣＨ（Ｒ４２）Ｒ４３であって、ここで、Ｒ４２が、水素もしくはＣ１−Ｃ３アルキルであり、かつＲ４３が、ＣＮ、ＣＦ３もしくはＣＯＯＲ４４であり、かつＲ４４が、水素もしくはＣ１−Ｃ３アルキルであるか；またはＲ４１は、基−Ｃ（Ｏ）Ｒ４５であって、ここで、Ｒ４５は、水素、Ｃ１−Ｃ６アルキル、Ｃ１−Ｃ６アルコキシ、非置換、一置換もしくは二置換のアリール基フェニルもしくはナフチル、フェノキシ、モノ−もしくはジ−（Ｃ１−Ｃ６）アルキル置換フェノキシ、モノ−もしくはジ−（Ｃ１−Ｃ６）アルコキシ置換フェノキシ、アミノ、モノ（Ｃ１−Ｃ６）アルキルアミノ、ジ（Ｃ１−Ｃ６）アルキルアミノ、フェニルアミノ、モノ−もしくはジ−（Ｃ１−Ｃ６）アルキル置換フェニルアミノ、または、モノ−もしくはジ−（Ｃ１−Ｃ６）アルコキシ置換フェニルアミノであり、このフェニル置換基、ベンジル置換基およびアリール置換基の各々は、Ｃ１−Ｃ６アルキルもしくはＣ１−Ｃ６アルコキシである；
から選択されるか、あるいは
（４）Ｒ３４およびＲ３５が、一緒になって、オキソ基、３〜６個の炭素原子を含有するスピロ炭素環式環、または、１もしくは２個の酸素原子と、スピロ炭素原子を含めて３〜６個の炭素原子を含有するスピロ複素環式基を形成し、このスピロ炭素環式環およびスピロ複素環式基は、０、１もしくは２個のベンゼン環と環化（ａｎｎｅｌｌａｔｅ）している；
から選択され；
（ｂ）ｙおよびｙ’は、０から利用可能な位置の総数までより独立して選択される整数であり；
（ｃ）Ｒ３６およびＲ３７の各々は、独立して、以下：基Ｓ’、水素、Ｃ１−Ｃ６アルキル、Ｃ３−Ｃ７シクロアルキル、フェニル，一置換フェニル、二置換フェニル、ならびに、基−ＯＲ５０および基−ＯＣ（Ｏ）Ｒ５０から選択され、ここで、Ｒ５０は、Ｃ１−Ｃ６アルキル、フェニル（Ｃ１−Ｃ３）−アルキル、モノ（Ｃ１−Ｃ６）アルキル置換フェニル（Ｃ１−Ｃ３）アルキル、モノ（Ｃ１−Ｃ６）アルコキシ置換フェニル（Ｃ１−Ｃ３）アルキル、Ｃ１−Ｃ６アルコキシ（Ｃ２−Ｃ４）アルキル、Ｃ３−Ｃ７シクロアルキルまたはモノ（Ｃ１−Ｃ４）アルキル置換Ｃ３−Ｃ７シクロアルキルであり、そして、このフェニル置換基は、Ｃ１−Ｃ６アルキルまたはＣ１−Ｃ６アルコキシであり；
（ｅ）ＢおよびＢ’は、上に示した通りであるが；ただし、このフォトクロミック材料は、少なくとも１つの基Ｓ’を含む。
【００１９】
他の非限定的な実施形態は、上述のフォトクロミック材料を含むフォトクロミック組成物および光学素子、ならびに、これらを作製する方法に関する。１つの特定の非限定的な実施形態は、（ａ）ポリマー材料；ならびに、（ｂ）ポリマー材料の少なくとも一部分と結合する少なくとも１つのフォトクロミック材料を含むフォトクロミック組成物を提供し、この少なくとも１つのフォトクロミック材料は、（１）フォトクロミック基と、（２）フォトクロミック基に結合した複数の開環可能な環式モノマーの残留物を含む少なくとも１つのセグメントとを含み、この開環可能な環式モノマーは、環式エステル、環式カーボネート、環式エーテル、環式シロキサンおよびこれらの組み合わせから選択され、この少なくとも１つのセグメントは、少なくとも１０００ｇ／モルの数平均分子量を有し、ここで、このフォトクロミック材料は、ポリマー材料に結合した場合に、複数の開環可能な環式モノマーの残留物を含むセグメントを欠く、対応するフォトクロミック材料のＴ１／２値以下のＴ１／２値を有する。
【００２０】
なお別の非限定的な実施形態は、ポリマー材料内のフォトクロミック材料の移動を防止する方法を提供し、この方法は、フォトクロミック材料を、ポリマー材料の少なくとも一部分に結合させる工程を包含し、ここで、このフォトクロミック材料は、（１）フォトクロミック基；と、（２）フォトクロミック基に結合した複数の開環可能な環式モノマーの残留物を含む少なくとも１つのセグメントとを含み、この開環可能な環式モノマーは、環式エステル、環式カーボネート、環式エーテル、環式シロキサンおよびこれらの組み合わせから選択され、そして、少なくとも１つのセグメントは、少なくとも１０００ｇ／モルの数平均分子量を有する。
【００２１】
別の非限定的な実施形態は、フォトクロミック材料を作製する方法を提供し、この方法は、フォトクロミック開始剤を用いて、環式エステル、環式カーボネート、環式エーテルおよび環式シロキサンから選択される、少なくとも１つの開環可能な環式モノマーの開環を開始する工程を包含し、ここで、フォトクロミック開始剤は、少なくとも１つの開環可能な環式モノマーの開環を開始するように適合された少なくとも１つの官能基を含み、この少なくとも１つの官能基は、アルコール、アミン、カルボン酸、シラノール、チオール、ならびにこれらの組み合わせ、塩および錯体から選択される。
本願発明は、例えば、以下の項目を含む。
（項目１）
以下：
（ａ）環式エステルおよび環式カーボネートから選択される、少なくとも１つの開環可能な環式モノマー；ならびに
（ｂ）フォトクロミック開始剤
の反応生成物を含む、フォトクロミック材料。
（項目２）
前記少なくとも１つの開環可能な環式モノマーが、以下の式：
【化１】
2011042791.tif 000011
によって表される環式エステルであり、該式において、
ｃおよびｄが、１〜８の範囲の整数であり；かつ
Ｒ３、Ｒ４、Ｒ５、およびＲ６が、各炭素単位について（すなわち、各（Ｃ）ｃ単位および（Ｃ）ｄ単位について）独立して、−Ｈ、−ＣＨ３、Ｃ２−Ｃ１６アルキル、Ｃ（ＣＨ３）２、およびＨＯ−ＣＨ２−から選択され；
ｅが、０または１であり；かつ
Ｄが、−Ｏ−または−Ｏ−Ｃ（Ｏ）から選択されるか；あるいは
ｃが１であり、Ｄが−Ｃ（Ｒ３’）（Ｒ４’）−であり、かつＲ３’およびＲ４’が、Ｒ３およびＲ４と一緒になって、縮合アリール基、縮合複素環式アリール基、または縮合脂環式基を形成する、
項目１に記載のフォトクロミック材料。
（項目３）
前記少なくとも１つの開環可能な環式モノマーが、ε−カプロラクトン；ｔ−ブチルカプロラクトン；ζ−エナントラクトン；δ−バレロラクトン；モノアルキルδ−バレロラクトン；ノンアルキル−ε−カプロラクトン、ジアルキル−ε−カプロラクトンもしくはトリアルキル−ε−カプロラクトン；β−ラクトン；γ−ラクトン；ジラクトン；およびケトジオキサノンから選択される環式エステルである、項目１に記載のフォトクロミック材料。
（項目４）
前記少なくとも１つの開環可能な環式モノマーが、以下の式：
【化２】
2011042791.tif 000012
によって表される環式カーボネートであり、該式において、
ｆおよびｇは、１〜３の範囲の整数であり；
Ｒ７、Ｒ８、Ｒ９、およびＲ１０は、各々、独立して、各炭素単位について、−Ｈ、−ＣＨ３、Ｃ２−Ｃ１６アルキル、Ｃ（ＣＨ３）２、ＨＯ−ＣＨ２−、または−ＯＣ６Ｈ５から選択され；
ｈは０または１であり；そして
Ｅは、−Ｏ−である、
項目１に記載のフォトクロミック材料。
（項目５）
複数の開環可能な環式モノマーの反応生成物を含む、項目１に記載のフォトクロミック材料。
（項目６）
前記複数の開環可能な環式モノマーの各々が、独立して、ε−カプロラクトンおよびδ−バレロラクトンから選択される、項目５に記載のフォトクロミック材料。
（項目７）
前記フォトクロミック開始剤が、ピラン、オキサジンおよびフルジド（Ｆｕｌｇｉｄｅ）から選択されるフォトクロミック材料を含む、項目１に記載のフォトクロミック材料。
（項目８）
前記フォトクロミック開始剤が、ベンゾピラン、ナフトピラン、フェナントロピラン、キノリノピラン、フルオロアンテノピラン、およびスピロピランから選択されるピランを含む、項目１に記載のフォトクロミック材料。
（項目９）
前記フォトクロミック開始剤が、ナフト［１，２−ｂ］ピラン、ナフト［２，１−ｂ］ピラン、インデノナフトピラン、および複素環式縮合ナフトピランから選択されるナフトピランを含む、項目１に記載のフォトクロミック材料。
（項目１０）
前記フォトクロミック開始剤が、前記少なくとも１つの開環可能な環式モノマーの開環を開始するように適合された少なくとも１つの官能基を含み、該少なくとも１つの官能基が、アルコール、アミン、カルボン酸、シラノール、チオール、ならびにこれらの組み合わせ、塩および錯体から選択される、項目１に記載のフォトクロミック材料。
（項目１１）
前記少なくとも１つの官能基が、第一級アルコール基、第二級アルコール基、ならびに、これらの塩および錯体から選択される、項目１０に記載のフォトクロミック材料。
（項目１２）
前記フォトクロミック開始剤が、以下：
（１）  ３，３−ジ（４−メトキシフェニル）−６，７−ジメトキシ−１３−メチル−１３−（２−（２−ヒドロキシエトキシ）エトキシ）−３Ｈ，１３Ｈ−インデノ［２，１−ｆ］ナフト［１，２−ｂ］ピラン；
（２）  ３，３−ジ（４−メトキシフェニル）−６−メトキシ−７−（（３−ヒドロキシメチル）ピペリジニル）−１３−エチル−１３−（２−（２−ヒドロキシエトキシ）エトキシ）−３Ｈ，１３Ｈ−インデノ［２，１−ｆ］ナフト［１，２−ｂ］ピラン；
（３）  ３−（４−（２−ヒドロキシエトキシ）フェニル）−３−（４−フルオロフェニル）−６，７−ジメトキシ−１３−エチル−１３−（２−（２−ヒドロキシエトキシ）エトキシ）−３Ｈ，１３Ｈ−インデノ［２，１−ｆ］ナフト［１，２−ｂ］ピラン；
（４）  ３−フェニル−３−（４−（２−ヒドロキシエトキシ）フェニル）−６−メトキシ−７−（３−メチルピペリジニル）−１３，１３−ジメチル−３Ｈ，１３Ｈ−インデノ［２，１−ｆ］ナフト［１，２−ｂ］ピラン：
（５）  ３−（４−メトキシフェニル）−３−（４−フルオロフェニル）−６−メトキシ−７−（ピペリジノ）−１３−ブチル−１３−（２−（２−ヒドロキシエトキシ）エトキシ）−３Ｈ，１３Ｈ−インデノ［２，１−ｆ］ナフト［１，２−ｂ］ピラン；
（６）  ３−フェニル−３−（４−（２−ヒドロキシエトキシ）フェニル）−６−メトキシ−７−ピペリジノ−１３，１３−ジメチル−３Ｈ，１３Ｈ−インデノ［２，１−ｆ］ナフト［１，２−ｂ］ピラン；
（７）  ３−フェニル−３−（４−メトキシフェニル）−６，１１−ジメトキシ−１３−（２−ヒドロキシエチル）−３Ｈ，１３Ｈ−インデノ［２，１−ｆ］ナフト［１，２−ｂ］ピラン；
（８）  ３−フェニル−３−（４−モルホリノフェニル）−６，７−ジメトキシ−１３−ヒドロキシメチル−１３−（２−ヒドロキシエチル）−３Ｈ，１３Ｈ−インデノ［２，１−ｆ］ナフト［１，２−ｂ］ピラン；
（９）  ３−（４−メトキシフェニル）−３−（４−モルホリノフェニル）−６−メトキシ−７−ピロリジノ−１３−エチル−１３−（２−（２−ヒドロキシエトキシ）エトキシ）−３Ｈ，１３Ｈ−インデノ［２，１−ｆ］ナフト［１，２−ｂ］ピラン；
（１０）  ３−（４−メトキシフェニル）−３−（４−フルオロフェニル）−６−メトキシ−７−モルホリノ−１３−エチル−１３−（２−（２−ヒドロキシエトキシ）エトキシ）−３Ｈ，１３Ｈ−インデノ［２，１−ｆ］ナフト［１，２−ｂ］ピラン；
（１１）  ３，３−ジ−（４−メトキシフェニル）−１３−プロピル−１３−ヒドロキシメチル−３Ｈ，１３Ｈ−インデノ［２，１−ｆ］ナフト［１，２−ｂ］ピラン；
（１２）  ３，３−ジ（４−メトキシフェニル）−６，７−ジメトキシ−１１−フルオロ−１３−ブチル−１３−（２−（２−ヒドロキシエトキシ）エトキシ）−３Ｈ，１３Ｈ−インデノ［２，１−ｆ］ナフト［１，２−ｂ］ピラン；
（１３）  ３−フェニル−３−（４−（２−ヒドロキシエトキシ）フェニル）−６，１１−ジメトキシ−３Ｈ，１３Ｈ−インデノ［２，１−ｆ］ナフト［１，２−ｂ］ピラン；
（１４）  ３，３−ジ（４−メトキシフェニル）−６，７−ジメトキシ−１３−ヒドロキシメチル−１３−（２−ヒドロキシエチル）−３Ｈ，１３Ｈ−インデノ［２，１−ｆ］ナフト［１，２−ｂ］ピラン；
（１５）  ３−フェニル−３−（４−（２−ヒドロキシエトキシ）フェニル）−６，１１−ジメチル−３Ｈ，１３Ｈ−インデノ［２，１−ｆ］ナフト［１，２−ｂ］ピラン；
（１６）  ３−フェニル−３−（４−メトキシフェニル）−６，１１−ジメトキシ−１３−エチル−１３−（２−（２−ヒドロキシエトキシ）エトキシ）−３Ｈ，１３Ｈ−インデノ［２，１−ｆ］ナフト［１，２−ｂ］ピラン；
（１７）  ３，３−ジ−（４−メトキシフェニル）−６，１１，１３−トリメチル−１３−（２，２−ジ（ヒドロキシメチル）ブトキシ−３Ｈ，１３Ｈ−インデノ［２，１−ｆ］ナフト［１，２−ｂ］ピラン；
（１８）  ２，２−ジ（４−メトキシフェニル）−５−メトキシカルボニル−６−（２−ヒドロキシエトキシ）−［２Ｈ］−ナフト［１，２−ｂ］ピラン；
（１９）  ３−フェニル−３−（４−（２−ヒドロキシエトキシ）フェニル）−６，１１−ジメトキシ−１３，１３−ジメチル−３Ｈ，１３Ｈ−インデノ［２，１−ｆ］ナフト［１，２−ｂ］ピラン；
（２０）  ３−フェニル−３−（４−メトキシフェニル）−６−メトキシ−７−（（３−ヒドロキシメチル）ピペリジノ）−１３，１３−ジメチル−３Ｈ，１３Ｈ−インデノ［２，１−ｆ］ナフト［１，２−ｂ］ピラン；
（２１）  ３−（４−メトキシフェニル）−３（４−モルホリン−１−イル−フェニル）−６，１１−ジメチル−１３−ブチル−１３−（２−（２−（２−ヒドロキシエトキシ）エトキシ）エトキシ）−３Ｈ，１３Ｈ−インデノ［２，１−ｆ］ナフト［１，２−ｂ］ピラン；
（２２）  ３−フェニル−３−（４−（２−ヒドロキシエトキシ）フェニル）−６−メトキシ−７−（モルホリノ）−１３，１３−ジメチル−３Ｈ，１３Ｈ−インデノ［２，１−ｆ］ナフト［１，２−ｂ］ピラン；
（２３）  ３−フェニル−３−（４−（２−ヒドロキシエトキシ）フェニル）−６，７−ジメトキシ−１３，１３−ジメチル−３Ｈ，１３Ｈ−インデノ［２，１−ｆ］ナフト［１，２−ｂ］ピラン；
（２４）  ３−（４−メトキシフェニル）−３−（４−フルオロフェニル）−６−メトキシ−７−（（４−ヒドロキシメチル）ピペリジノ）−１３，１３−ジメチル−３Ｈ，１３Ｈ−インデノ［２，１−ｆ］ナフト［１，２−ｂ］ピラン；
（２５）  ３，３−ジ（４−メトキシフェニル）−６−メトキシ−７−（ピペリジン−１−イル）−１３−ブチル−１３−（２−（２−ヒドロキシエトキシ）エトキシ）−３Ｈ，１３Ｈ−インデノ［２，１−ｆ］ナフト［１，２−ｂ］ピラン；
（２６）  ３，３−ジ（４−メトキシフェニル）−６，１１−ジメチル−１３−ヒドロキシメチル−１３−（２−ヒドロキシプロピル）−３Ｈ，１３Ｈ−インデノ［２，１−ｆ］ナフト［１，２−ｂ］ピラン；
（２７）  ３−フェニル−３−（４−モルホリノフェニル）−６−メトキシ−７−（（３−ヒドロキシメチル）ピペリジノ）−１３，１３−ジメチル−３Ｈ，１３Ｈ−インデノ［２，１−ｆ］ナフト［１，２−ｂ］ピラン；
（２８）  ３−（４−メトキシフェニル）−３−（４−フルオロフェニル）−６−メトキシ−７−（モルホリン−１−イル）−１３−ブチル−１３−（２−（２−ヒドロキシエトキシ）エトキシ）−３Ｈ，１３Ｈ−インデノ［２，１−ｆ］ナフト［１，２−ｂ］ピラン；
（２９）  ３−（４−フルオロフェニル）−３−（４−（２−ヒドロキシエトキシ）フェニル）−１３，１３−ジメチル−３Ｈ，１３Ｈ−インデノ［２，１−ｆ］ナフト［１，２−ｂ］ピラン；
（３０）  ２，２−ジ（４−メトキシフェニル）−５−（２−（２−ヒドロキシエトキシ）エトキシカルボニル）−６−フェニル−［２Ｈ］−ナフト［１，２−ｂ］ピラン；
（３１）  ３−（４−フルオロフェニル）−３−（４−メトキシフェニル）−６，７−ジメトキシ−１３−エチル−１３−（２−（２−ヒドロキシエトキシ）エトキシ）−３Ｈ，１３Ｈ−インデノ［２，１−ｆ］ナフト［１，２−ｂ］ピラン；
（３２）  ３，３−ジ（４−メトキシフェニル）−６−メトキシ−７−モルホリノ−１３−エチル−１３−（２−（２−ヒドロキシエトキシ）エトキシ）−３Ｈ，１３Ｈ−インデノ［２，１−ｆ］ナフト［１，２−ｂ］ピラン；
（３３）  ３−（４−モルホリノフェニル）−３−フェニル−６，７−ジメトキシ−１３−ブチル−１３−（２−（２−（２−ヒドロキシエトキシ）エトキシ）エトキシ）−３Ｈ，１３Ｈ−インデノ［２，１−ｆ］ナフト［１，２−ｂ］ピラン；
（３４）  ３−（４−フルオロフェニル）−３−（４−（３−ヒドロキシメチル）ピペリジノフェニル）−６−メトキシ−７−ヒドロキシ−１３，１３−ジメチル−３Ｈ，１３Ｈ−インデノ［２，１−ｆ］ナフト［１，２−ｂ］ピラン：
（３５）  ３−（４−モルホリノフェニル）−３−フェニル−６，７−ジメトキシ−１３−エチル−１３−（２−（２−ヒドロキシエトキシ）エトキシ）−３Ｈ，１３Ｈ−インデノ［２，１−ｆ］ナフト［１，２−ｂ］ピラン；
（３６）  ２，２−ジフェニル−５−ヒドロキシメチル−８−メチル−２Ｈ−ナフト［１，２−ｂ］ピラン；
（３７）  ３−（４−（２−ヒドロキシエトキシ）フェニル）−３−（４−モルホリノフェニル）−１３，１３−ジメチル−３Ｈ，１３Ｈ−インデノ［２，１−ｆ］ナフト［１，２−ｂ］ピラン；
（３８）  ３−（４−（２−ヒドロキシエトキシ）フェニル）−３−フェニル−１３，１３−ジメチル−３Ｈ，１３Ｈ−インデノ［２，１−ｆ］ナフト［１，２−ｂ］ピラン；
（３９）  ２，２−ジフェニル−５−（２−（２−ヒドロキシエトキシ）エトキシカルボニル）−８，９−ジメトキシ−２Ｈ−ナフト［１，２−ｂ］ピラン；
（４０）  ３，３−ジ（４−フルオロフェニル）−６，７−ジメトキシ−１３−ブチル−１３−（２−（２−（２−ヒドロキシエトキシ）エトキシ）エトキシ）−３Ｈ，１３Ｈ−インデノ［２，１−ｆ］ナフト［１，２−ｂ］ピラン；
（４１）  ３−（４−フルオロフェニル）−３−（４−メトキシフェニル）−６，７−ジメトキシ−１３−エチル−１３−（２−（２−（２−ヒドロキシエトキシ）エトキシ）エトキシ）−３Ｈ，１３Ｈ−インデノ［２，１−ｆ］ナフト［１，２−ｂ］ピラン；
（４２）  ２，２−ジフェニル−５−メトキシカルボニル−６−フェニル−９−（２−ヒドロキシエトキシ）−２Ｈ−ナフト［１，２−ｂ］ピラン；
（４３）  ３，３−ジ（４−メトキシフェニル）−６，７−ジメトキシ−１３−エチル−１３−（２−（２−（２−ヒドロキシエトキシ）エトキシ）エトキシ）−３Ｈ，１３Ｈ−インデノ［２，１−ｆ］ナフト［１，２−ｂ］ピラン；
（４４）  ３−（４−メトキシフェニル）−３−フェニル−６，１１−ジメトキシ−１３−（２−（２−ヒドロキシエトキシ）エトキシ）−３Ｈ，１３Ｈ−インデノ［２，１−ｆ］ナフト［１，２−ｂ］ピラン；
（４５）  ３−（４−（２−ヒドロキシエチル）ピペラジノフェニル）−３−フェニル−１３，１３−ジメチル−３Ｈ，１３Ｈ−インデノ［２，１−ｆ］ナフト［１，２−ｂ］ピラン；
（４６）  ２，２−ジ（４−メトキシフェニル）−５−（２−ヒドロキシエトキシ）カルボニル−６−フェニル−２Ｈ−ナフト［１，２−ｂ］ピラン；
（４７）  ２，２−ジフェニル−５−ヒドロキシメチル−６−メチル−９−メトキシ−２Ｈ−ナフト［１，２−ｂ］ピラン；
（４８）  ３−（４−モルホリノフェニル）−３−フェニル−１３−エチル−１３−（２−（２−（２−ヒドロキシエトキシ）エトキシ）エトキシ）−３Ｈ，１３Ｈ−インデノ［２，１−ｆ］ナフト［１，２−ｂ］ピラン；
（４９）  ３，３−ジ（４−メトキシフェニル）−６−メトキシ−７−（３−ヒドロキシメチル）ピペリジノフェニル）−１３，１３−ジメチル−３Ｈ，１３Ｈ−インデノ［２，１−ｆ］ナフト［１，２−ｂ］ピラン；
（５０）  ２，２−ジフェニル−５−（２−（２−ヒドロキシエトキシ）エトキシカルボニル）−７，８−ジメトキシ−２Ｈ−ナフト［１，２−ｂ］ピラン；
（５１）  ３，３−ジ（４−メトキシフェニル）−６，１１，１３−トリメチル−１３−（２−（２−（２−ヒドロキシエトキシ）エトキシ）エトキシ）−３Ｈ，１３Ｈ−インデノ［２，１−ｆ］ナフト［１，２−ｂ］ピラン；
（５２）  ２，２−ジフェニル−５−（２−（２−ヒドロキシエトキシ）エトキシカルボニル）−６−（４−メトキシ）フェニル−９−メトキシ−２Ｈ−ナフト［１，２−ｂ］ピラン；
（５３）  ２，２−ジフェニル−５−ヒドロキシメチル−７，８−ジメトキシ−２Ｈ−ナフト［１，２−ｂ］ピラン；
（５４）  ３，３−ジ（４−メトキシフェニル）−６，１１，１３−トリメチル−１３−（１０−ヒドロキシデコキシ（ｄｅｃｏｘｙ））−３Ｈ，１３Ｈ−インデノ［２，１−ｆ］ナフト［１，２−ｂ］ピラン；
（５５）  ２，２−ジ（４−メトキシフェニル）−５−メトキシカルボニル−６−（４−（２−ヒドロキシエトキシ）フェニル−２Ｈ−ナフト［１，２−ｂ］ピラン；
（５６）  ３，３−ジ（４−メトキシフェニル）−６，１１−ジメトキシ−１３−（２−ヒドロキシエトキシ）−３Ｈ，１３Ｈ−インデノ［２，１−ｆ］ナフト［１，２−ｂ］ピラン；
（５７）  ３−フェニル−３−（４−モルホリノフェニル）−６，１１−ジメトキシ−１３−（２−ヒドロキシエトキシ）−３Ｈ，１３Ｈ−インデノ［２，１−ｆ］ナフト［１，２−ｂ］ピラン；
（５８）  ２，２−ジ（４−メトキシフェニル）−５−メトキシカルボニル−６−フェニル−９−（２−ヒドロキシエトキシ）−２Ｈ−ナフト［１，２−ｂ］ピラン；
（５９）  ３，３−ジ（４−メトキシフェニル）−６，１１−ジメチル−１３−ヒドロキシ−１３−（２−ヒドロキシエチル）−３Ｈ，１３Ｈ−インデノ［２，１−ｆ］ナフト［１，２−ｂ］ピラン；
（６０）  ３，３−ジ（４−メトキシフェニル）−６，１１，１３−トリメチル−１３−（５−ヒドロキシペントキシ）−３Ｈ，１３Ｈ−インデノ［２，１−ｆ］ナフト［１，２−ｂ］ピラン；
（６１）  ３，３−ジ（４−メトキシフェニル）−１１−（２−ヒドロキシエトキシ）−１３，１３−ジメチル−３Ｈ，１３Ｈ−インデノ［２，１−ｆ］ナフト［１，２−ｂ］ピラン；
（６２）  ３，３−ジ（４−メトキシフェニル）−６，１１−ジメチル−１３−ヒドロキシ−１３−（３−ヒドロキシプロピル）−３Ｈ，１３Ｈ−インデノ［２，１−ｆ］ナフト［１，２−ｂ］ピラン；
（６３）  ３，３−ジ（４−メトキシフェニル）−６，１１−ジメチル−１３−（２−ヒドロキシエトキシ）−３Ｈ，１３Ｈ−インデノ［２，１−ｆ］ナフト［１，２−ｂ］ピラン；
（６４）  ３−フェニル−３−（４−メトキシフェニル）−６，１１−ジメトキシ−１３−メチル−１３−（２−（２−ヒドロキシエトキシ）エトキシ）−３Ｈ，１３Ｈ−インデノ［２，１−ｆ］ナフト［１，２−ｂ］ピラン；
（６５）  ３，３−ジ（４−メトキシフェニル）−６，１１−ジメチル−１３−ヒドロキシ−１３−ヒドロキシメチル）−３Ｈ，１３Ｈ−インデノ［２，１−ｆ］ナフト［１，２−ｂ］ピラン；
（６６）  ３，３−ジ（４−メトキシフェニル）−６，１１−ジメトキシ−１３−（２−（２−ヒドロキシエトキシ）エトキシ）−３Ｈ，１３Ｈ−インデノ［２，１−ｆ］ナフト［１，２−ｂ］ピラン；
（６７）  ３，３−ジ（４−メトキシフェニル）−６，１１−ジメトキシ−１３−メチル−１３−（２−（２−ヒドロキシエトキシ）エトキシ）−３Ｈ，１３Ｈ−インデノ［２，１−ｆ］ナフト［１，２−ｂ］ピラン；
（６８）  ２，２−ジフェニル−５−（２，３−ジヒドロキシ）プロポキシカルボニル−８−メチル−２Ｈ−ナフト［１，２−ｂ］ピラン；
（６９）  ３，３−ジ（４−メトキシフェニル）−６，１１−ジメトキシ−１３−ヒドロキシ（ｈｙｄｙｏｘｙ）−１３−（４−ヒドロキシブチル）−３Ｈ，１３Ｈ−インデノ［２，１−ｆ］ナフト［１，２−ｂ］ピラン；
（７０）  ５，５−ジ（４−（２−（２−ヒドロキシエトキシ）エトキシ）エトキシ）フェニル）−８−（３−クロロプロポキシ）カルボニル−５Ｈ−フルオランテノ（ｆｌｕｏｒａｎｔｈｅｎｏ）［３，２−ｂ］ピラン；
（７１）  ３，３−ジ（４−メトキシフェニル）−６，１１−ジメトキシ−１３−ブチル−１３−（２−（２−ヒドロキシエトキシ）エトキシ）−３Ｈ，１３Ｈ−インデノ［２，１−ｆ］ナフト［１，２−ｂ］ピラン；
（７２）  ３，３−ジ（４−メトキシフェニル）−６，１１−ジメトキシ−１３−ヒドロキシ−１３−（３−ヒドロキシプロピル）−３Ｈ，１３Ｈ−インデノ［２，１−ｆ］ナフト［１，２−ｂ］ピラン；
（７３）  ３−フェニル−３−（４−モルホリノフェニル）−１３−メチル−１３−（２，３−ジヒドロキシプロポキシ）−３Ｈ，１３Ｈ−インデノ［２，１−ｆ］ナフト［１，２−ｂ］ピラン；
（７４）  ３，３−ジ（４−メトキシフェニル）−６，１１，１３−トリメチル−１３−（２，３−ジヒドロキシプロポキシ）−３Ｈ，１３Ｈ−インデノ［２，１−ｆ］ナフト［１，２−ｂ］ピラン；
（７５）  ３，３−ジ（４−メトキシフェニル）−６，１１−ジメトキシ−１３−メチル−１３−（２，３−ジヒドロキシプロポキシ）−３Ｈ，１３Ｈ−インデノ［２，１−ｆ］ナフト［１，２−ｂ］ピラン；
（７６）  ３，３−ジ（４−メトキシフェニル）−６，１１，１３−トリメチル−１３−（２−ヒドロキシエトキシ）−３Ｈ，１３Ｈ−インデノ［２，１−ｆ］ナフト［１，２−ｂ］ピラン；
（７７）  ２−（４−（２−（２−ヒドロキシエトキシ）エトキシ）エトキシ）フェニル−２−フェニル−５−メトキシカルボニル−６−メチル−９−メトキシ−２Ｈ−ナフト［１，２−ｂ］ピラン；
（７８）  ３，３−ジ（４−メトキシフェニル）−６，１１，１３−トリメチル−１３−（２−（２，２−ビス［２−ヒドロキシエトキシ）メチル］−３−ヒドロキシプロピルオキシ）エトキシ）−３Ｈ，１３Ｈ−インデノ［２，１−ｆ］ナフト［１，２−ｂ］ピラン；
（７９）  ３，３−ジ（４−メトキシフェニル）−６，１１，１３−トリメチル−１３−（２−（２−（２−（２−（２−（２−ヒドロキシエトキシ）エトキシ）エトキシ）エトキシ）エトキシ）エトキシ）−３Ｈ，１３Ｈ−インデノ［２，１−ｆ］ナフト［１，２−ｂ］ピラン；
（８０）  ２，２−ジフェニル−５−（２−（２−ヒドロキシエトキシ）エトキシカルボニル）−８−メチル−２Ｈ−ナフト［１，２−ｂ］ピラン；
（８１）  ３，３−ジ（４−メトキシフェニル）−６，１１，１３−トリメチル−１３−（２−（２−（２−（２  ヒドロキシエトキシ）エトキシ）エトキシ）エトキシ）−３Ｈ，１３Ｈ−インデノ［２，１−ｆ］ナフト［１，２−ｂ］ピラン；
（８２）  ３，３−ジ（４−メトキシフェニル）−６，１１，１３−トリメチル−１３−（２−（２−ヒドロキシエトキシ）エトキシ）−３Ｈ，１３Ｈ−インデノ［２，１−ｆ］ナフト［１，２−ｂ］ピラン；
（８３）  ２，２−ジ（４−メトキシフェニル）−５−（２−（２−（２−ヒドロキシエトキシ）エトキシ）エトキシカルボニル）−６−フェニル−２Ｈ−ナフト［１，２−ｂ］ピラン；
（８４）  ２，２−ジ（４−メトキシフェニル）−５−メトキシカルボニル−６−（２−ヒドロキシエトキシ）エトキシ−２Ｈ−ナフト［１，２−ｂ］ピラン；
（８５）  ２，２−ジ（４−メトキシフェニル）−５−（２−（２−（２−（２−ヒドロキシエトキシ）エトキシ）エトキシ）エトキシカルボニル）−６−フェニル−２Ｈ−ナフト［１，２−ｂ］ピラン；
（８６）  ２，２−ジ（４−メトキシフェニル）−５−ヒドロキシ−６−（２−ヒドロキシフェニル）−２Ｈ−ナフト［１，２−ｂ］ピラン
から選択される、項目１に記載のフォトクロミック材料。
（項目１３）
以下：
（ａ）以下：
（１）環式エステルおよび環式カーボネートから選択される、少なくとも１つの開環可能な環式モノマー；と
（２）フォトクロミック開始剤と
の反応生成物を含む、フォトクロミック材料；ならびに
（ｂ）少なくとも１つの反応性基を含む、有機材料
反応生成物を含む、フォトクロミック組成物。
（項目１４）
前記フォトクロミック材料に結合した少なくとも１つの反応性基の残留物を含む有機材料を含む、項目１３に記載のフォトクロミック組成物であって、該少なくとも１つの反応性基の残留物は、アクリレート、アルキル、アルキルホスホネート、アルキルジアルコキシシリル、アルキルオキシジアルキルシリル、アリルカーボネート、アミド、アミン、無水物、アリール、アジリジン、カルボン酸、クロロホルメート、脂環式エポキシド、イソシアネート、イソチオシアネート、エポキシド、エステル、ハロゲン、ヒドロキシル基、メタクリレート、プロペニルエーテル、開環可能な環式モノマーの残留物、トリアルコキシシリル、チイラン、チオール、ビニルカーボネート、ビニルエーテル、ビニルベンジルエーテル、およびこれらの組み合わせから選択される、フォトクロミック組成物。
（項目１５）
以下の式：
【化３】
2011042791.tif 000013
によって表されるフォトクロミック材料であって、該式において、
（ａ）ＰＣは、フォトクロミック基であり；
（ｂ）ｎは、１〜８から選択される整数であり；そして
（ｃ）各Ｓ’は、各出現例について独立して、以下の式：
【化４】
2011042791.tif 000014
によって表される基から選択され、該式において、
（１）Ｌは、各出現例について独立して、−Ｏ−、−Ｎ−および−Ｓ−から選択される連結基であるか、または、Ｌは、各出現例について独立して、−Ｏ−、−Ｎ−および−Ｓ−から選択される少なくとも１つの連結基を含む、直鎖もしくは分枝鎖の有機架橋基を含み；
（２）ａは、各出現例について独立して、１〜５００から選択される整数であり；
（３）Ｒ１は、各出現例について独立して、開環した環式エステルモノマーおよび開環した環式カーボネートモノマーから選択され；
（４）Ｒ２は、各出現例について独立して、水素、および少なくとも１つの反応性基の残留物を含む有機材料から選択され；そして、
（５）ｂは、各出現例について独立して、１〜２０から選択される整数である、
フォトクロミック材料。
（項目１６）
項目１５に記載のフォトクロミック材料であって、ＰＣは、ピラン、オキサジンおよびフルジドから選択される、フォトクロミック材料。
（項目１７）
項目１５に記載のフォトクロミック材料であって、ＰＣは、ベンゾピラン、ナフトピラン、フェナントロピラン、キノリノピラン、フルオロアンテノピラン、およびスピロピランから選択されるピランである、フォトクロミック材料。
（項目１８）
項目１５に記載のフォトクロミック材料であって、ＰＣは、ナフト［１，２−ｂ］ピラン、ナフト［２，１−ｂ］ピラン、インデノナフトピラン、および複素環式縮合ナフトピランから選択されるナフトピランである、フォトクロミック材料。
（項目１９）
項目１５に記載のフォトクロミック材料であって、ｎが１〜４の範囲である、フォトクロミック材料。
（項目２０）
項目１５に記載のフォトクロミック材料であって、ｎが１〜２の範囲である、フォトクロミック材料。
（項目２１）
項目１５に記載のフォトクロミック材料であって、ｎが１である、フォトクロミック材料。
（項目２２）
項目１５に記載のフォトクロミック材料であって、Ｌが、Ｃ１−Ｃ１０  アルキルオキシ、Ｃ１−Ｃ１０アルキルアミノ、Ｃ１−Ｃ１０アルキルチオ、Ｃ２−Ｃ２０  β−オキシポリ（エトキシ）、Ｃ３−Ｃ３０  β−オキシポリ（プロポキシ）、Ｃ４−Ｃ４０  β−オキシポリ（ブトキシ）、Ｃ２−Ｃ２０  β−アミノポリ（エトキシ）、Ｃ３−Ｃ３０
β−アミノポリ（プロポキシ）、Ｃ４−Ｃ４０  β−アミノポリ（ブトキシ）、Ｃ２−Ｃ２０  β−チオポリ（エトキシ）、Ｃ３−Ｃ３０  β−チオポリ（プロポキシ）、Ｃ４−Ｃ４０  β−チオポリ（ブトキシ）、アリールＣ１−Ｃ１０アルキルオキシ、アリールＣ１−Ｃ１０アルキルアミノ、アリールＣ１−Ｃ１０アルキルチオ、アリールＣ２−Ｃ２０  β−オキシポリ（エトキシ）、アリールＣ３−Ｃ３０  β−オキシポリ（プロポキシ）、アリールＣ４−Ｃ４０  β−オキシポリ（ブトキシ）、アリールＣ２−Ｃ２０  β−アミノポリ（エトキシ）、アリールＣ３−Ｃ３０  β−アミノポリ（プロポキシ）、アリールＣ４−Ｃ４０  β−アミノポリ（ブトキシ）、アリールＣ２−Ｃ２０  β−チオポリ（エトキシ）、アリールＣ３−Ｃ３０  β−チオポリ（プロポキシ）、アリールＣ４−Ｃ４０  β−チオポリ（ブトキシ）、複素環式Ｃ１−Ｃ１０アルキルオキシ、複素環式Ｃ１−Ｃ１０  アルキルアミノ、複素環式Ｃ１−Ｃ１０アルキルチオ、複素環式Ｃ２−Ｃ２０
β−オキシポリ（エトキシ）、複素環式Ｃ３−Ｃ３０  β−オキシポリ（プロポキシ）、複素環式Ｃ４−Ｃ４０  β−オキシポリ（ブトキシ）、複素環式Ｃ２−Ｃ２０  β−アミノポリ（エトキシ）、複素環式Ｃ３−Ｃ３０  β−アミノポリ（プロポキシ）、複素環式Ｃ４−Ｃ４０  β−アミノポリ（ブトキシ）、複素環式Ｃ２−Ｃ２０  β−チオポリ（エトキシ）、複素環式Ｃ３−Ｃ３０  β−チオポリ（プロポキシ）、複素環式Ｃ４−Ｃ４０  β−チオポリ（ブトキシ）、およびこれらの組み合わせから選択される、フォトクロミック材料。
（項目２３）
前記複素環式基が、アザインドリル、ジベンゾフロ、ジベンゾチエノ、ベンゾフロ、ベンゾチエノ、チエノ、フロ、ジオキサノ、ジオキソラノ、カルバゾリル、ベンズオキサゾリル、ベンズイミダゾリル、ベンゾチアゾリル、イミダゾリル、インダゾリル、イソベンズオキサゾリル、イソオキサゾリル、イソインドリル、イソオキサゾリル、イソキノリニル、イソチアゾリル、モルホリノ、オキサジアゾリル、オキサチアゾリル、ピペリジノ、プリニル、フェナジニル、ピペラジノ、ピラジニル、ピラゾリル、ピリジル、ピリミジニル、ピロリジニル、キノリニル、イソキノリニル、チアゾリル、トリアジニル、チオモルホリノ、チアジアゾリル、テトラヒドロキノリニル、およびテトラヒドロイソキノリニルから選択される、項目２２に記載のフォトクロミック材料。
（項目２４）
前記アリール基が、フェニルおよびナフチルから選択される、項目２２に記載のフォトクロミック材料。
（項目２５）
項目１５に記載のフォトクロミック材料であって、ｂが１〜１０の範囲である、フォトクロミック材料。
（項目２６）
項目１５に記載のフォトクロミック材料であって、ｂが１〜３の範囲である、フォトクロミック材料。
（項目２７）
項目１５に記載のフォトクロミック材料であって、ｂが２であり、かつ、Ｌが、２つの連結基を含む、直鎖もしくは分枝鎖の有機架橋基である、フォトクロミック材料。
（項目２８）
項目１５に記載のフォトクロミック材料であって、Ｒ１が、開環したε−カプロラクトンモノマーおよび開環したδ−バレロラクトンモノマーから選択される、フォトクロミック材料。
（項目２９）
項目１５に記載のフォトクロミック材料であって、ａが少なくとも２であり、少なくとも１つのＲ１が、開環したε−カプロラクトンモノマーであり、かつ、少なくとも１つのＲ１が、開環したδ−バレロラクトンモノマーである、フォトクロミック材料。
（項目３０）
各Ｓ’について、ａは、１〜１００から選択される整数である、項目１５に記載のフォトクロミック材料。
（項目３１）
各Ｓ’について、ａは、１〜６０から選択される整数である、項目１５に記載のフォトクロミック材料。
（項目３２）
各Ｓ’について、ａは、１０〜１００から選択される整数である、項目１５に記載のフォトクロミック材料。
（項目３３）
各Ｓ’について、ａは、２０〜６０から選択される整数である、項目１５に記載のフォトクロミック材料。
（項目３４）
各Ｓ’について、各−［Ｒ１］ａ−セグメントは、１０〜２２，０００ｇ／モルの範囲の数平均分子量を有する、項目１５に記載のフォトクロミック材料。
（項目３５）
各Ｓ’について、各−［Ｒ１］ａ−セグメントは、２０００〜６０００ｇ／モルの範囲の数平均分子量を有する、項目１５に記載のフォトクロミック材料。
（項目３６）
各Ｓ’について、各−［Ｒ１］ａ−セグメントは、１００〜５００ｇ／モルの範囲の数平均分子量を有する、項目１５に記載のフォトクロミック材料。
（項目３７）
Ｒ２は、少なくとも１つの反応性基の残留物を含む有機材料を含み、該少なくとも１つの反応性基の残留物は、アクリレート、アルキル、アルキルホスホネート、アルキルジアルコキシシリル、アルキルオキシジアルキルシリル、アリルカーボネート、アミド、アミン、無水物、アリール、アジリジン、カルボン酸、クロロホルメート、脂環式エポキシド、イソシアネート、イソチオシアネート、エポキシド、エステル、ハロゲン、ヒドロキシル基、メタクリレート、プロペニルエーテル、開環可能な環式モノマーの残留物、トリアルコキシシリル、チイラン、チオール、ビニルカーボネート、ビニルエーテル、ビニルベンジルエーテル、およびこれらの組み合わせから選択される、項目１５に記載のフォトクロミック材料。
（項目３８）
前記少なくとも１つの反応性基の残留物を含む有機材料が、さらに、少なくとも１つの未反応の反応性基を含む、項目３７に記載のフォトクロミック材料。
（項目３９）
以下の式：
【化５】
2011042791.tif 000015
により表されるフォトクロミック材料であって、該式において、
（ａ）Ｙは、ＣおよびＮから選択され；
（ｂ）Ａは、ナフト、ベンゾ、フェナントロ、フルオランテノ、アンテノ、キノリノ、チエノ、フロ、インドロ、インドリノ、インデノ、ベンゾフロ、ベンゾチエノ、チオフェノ、インデノナフト、複素環式縮合ナフト、および複素環式縮合ベンゾから選択され；
（ｃ）ｎ’は、０〜８から選択される整数であるが、ただし、ｎ’が０である場合、ＢおよびＢ’の少なくとも一方は、基Ｓ’を含み；
（ｄ）Ｓ’は、以下の式：
【化６】
2011042791.tif 000016
によって表され、該式において、
（１）Ｌは、各出現例について独立して、−Ｏ−、−Ｎ−および−Ｓ−から選択される連結基であるか、または、Ｌは、各出現例について独立して、−Ｏ−、−Ｎ−および−Ｓ−から選択される少なくとも１つの連結基を含む、直鎖もしくは分枝鎖の有機架橋基を含み；
（２）ａは、各出現例について独立して、１〜５００から選択される整数であり；
（３）Ｒ１は、各出現例について独立して、開環した環式エステルモノマーおよび開環した環式カーボネートモノマーから選択され；
（４）Ｒ２は、各出現例について独立して、水素、および少なくとも１つの反応性基の残留物を含む有機材料から選択され、該少なくとも１つの反応性基の残留物は、アクリレート、アルキル、アルキルホスホネート、アルキルジアルコキシシリル、アルキルオキシジアルキルシリル、アリルカーボネート、アミド、アミン、無水物、アリール、アジリジン、カルボン酸、クロロホルメート、脂環式エポキシド、イソシアネート、イソチオシアネート、エポキシド、エステル、ハロゲン、ヒドロキシル基、メタクリレート、プロペニルエーテル、開環可能な環式モノマーの残留物、トリアルコキシシリル、チイラン、チオール、ビニルカーボネート、ビニルエーテル、ビニルベンジルエーテル、およびこれらの組み合わせから選択され；
（５）ｂは、各出現例について独立して、１〜２０から選択される整数であり；そして
（ｅ）ＢおよびＢ’は、独立して、以下：
（１）基Ｓ’；
（２）モノＲ１７置換フェニルであって、ここで、Ｒ１７は、
−Ｇ［（ＯＣ２Ｈ４）ｑ（ＯＣ３Ｈ６）ｒ（ＯＣ４Ｈ８）ｓ］Ｊ、および
−［（ＯＣ２Ｈ４）ｑ（ＯＣ３Ｈ６）ｒ（ＯＣ４Ｈ８）ｓ］Ｊ
のうちの一つにより表され、該式において、−Ｇは、−Ｃ（Ｏ）−および−ＣＨ２−から選択され、Ｊは、Ｃ１−Ｃ１２アルコキシおよび重合可能な基から選択され；ｑ、ｒおよびｓは、各々が、０と５０との間の数であり、そして、ｑ、ｒおよびｓの合計は、２と５０との間である、モノＲ１７置換フェニル；
（３）非置換、一置換、二置換、もしくは三置換のアリール基；
（４）９−ジュロリジニル基、ピリジルフラニル、ベンゾフラン−２−イル、ベンゾフラン−３−イル、チエニル、ベンゾチエン−２−イル、ベンゾチエン−３−イル、ジベンゾフラニル、ジベンゾチエニル、カルバゾイル、ベンゾピリジル、インドリニル、およびフルオレニルから選択される非置換、一置換もしくは二置換の複素環式芳香族基であって、（３）および（４）におけるアリール置換基および複素環式芳香族置換基は、独立して、以下：
（ｉ）ヒドロキシ、
（ｉｉ）基−Ｃ（Ｏ）Ｒ１８であって、ここで、Ｒ１８は、−ＯＲ１９、−Ｎ（Ｒ２０）Ｒ２１、ピペリジノおよびモルホリノから選択され、Ｒ１９は、アリル、Ｃ１−Ｃ６アルキル、フェニル、モノ（Ｃ１−Ｃ６）アルキル置換フェニル、モノ（Ｃ１−Ｃ６）アルコキシ置換フェニル、フェニル（Ｃ１−Ｃ３）アルキル、モノ（Ｃ１−Ｃ６）アルキル置換フェニル（Ｃ１−Ｃ３）アルキル、モノ（Ｃ１−Ｃ６）アルコキシ置換フェニル（Ｃ１−Ｃ３）アルキル、Ｃ１−Ｃ６アルコキシ（Ｃ２−Ｃ４）アルキルおよびＣ１−Ｃ６ハロアルキルから選択され；Ｒ２０およびＲ２１は、各々、Ｃ１−Ｃ６アルキル、Ｃ５−Ｃ７シクロアルキル、フェニル，一置換フェニルおよび二置換フェニルから選択され、該フェニル置換基は、Ｃ１−Ｃ６アルキルおよびＣ１−Ｃ６アルコキシから選択され、そして、該ハロ置換基は、クロロおよびフルオロから選択される、基−Ｃ（Ｏ）Ｒ１８、
（ｉｉｉ）アリール、モノ（Ｃ１−Ｃ１２）アルコキシアリール、ジ（Ｃ１−Ｃ１２）アルコキシアリール、モノ（Ｃ１−Ｃ１２）アルキルアリール、ジ（Ｃ１−Ｃ１２）アルキルアリール、ハロアリール、Ｃ３−Ｃ７シクロアルキルアリール、Ｃ３−Ｃ７シクロアルキル、Ｃ３−Ｃ７シクロアルキルオキシ、Ｃ３−Ｃ７シクロアルキルオキシ（Ｃ１−Ｃ１２）アルキル、Ｃ３−Ｃ７シクロアルキルオキシ（Ｃ１−Ｃ１２）アルコキシ、アリール（Ｃ１−Ｃ１２）アルキル、アリール（Ｃ１−Ｃ１２）アルコキシ、アリールオキシ、アリールオキシ（Ｃ１−Ｃ１２）アルキル、アリールオキシ（Ｃ１−Ｃ１２）アルコキシ、モノ−もしくはジ−（Ｃ１−Ｃ１２）アルキルアリール（Ｃ１−Ｃ１２）アルキル、モノ−もしくはジ−（Ｃ１−Ｃ１２）アルコキシアリール（Ｃ１−Ｃ１２）アルキル、モノ−もしくはジ−（Ｃ１−Ｃ１２）アルキルアリール（Ｃ１−Ｃ１２）アルコキシ、モノ−もしくはジ−（Ｃ１−Ｃ１２）アルコキシアリール（Ｃ１−Ｃ１２）アルコキシ、アミノ、モノ（Ｃ１−Ｃ１２）アルキルアミノ、ジ（Ｃ１−Ｃ１２）アルキルアミノ、ジアリールアミノ、ピペラジノ、Ｎ−（Ｃ１−Ｃ１２）アルキルピペラジノ、Ｎ−アリールピペラジノ、アジリジノ、インドリノ、ピペリジノ、モルホリノ、チオモルホリノ、テトラヒドロキノリノ、テトラヒドロイソキノリノ、ピロリジル、Ｃ１−Ｃ１２アルキル、Ｃ１−Ｃ１２ハロアルキル、Ｃ１−Ｃ１２アルコキシ、モノ（Ｃ１−Ｃ１２）アルコキシ（Ｃ１−Ｃ１２）アルキル、アクリルオキシ、メタクリルオキシ、およびハロゲン、
から選択され；
（５）ピラゾリル、イミダゾリル、ピラゾリニル、イミダゾリニル、ピロリニル、フェノチアジニル、フェノキサジニル、フェナジニルおよびアクリジニルから選択される非置換もしくは一置換の基であって、該置換基の各々は、Ｃ１−Ｃ１２アルキル、Ｃ１−Ｃ１２アルコキシ、フェニルおよびハロゲンから独立して選択される、基；
（６）一置換フェニルであって、該フェニルは、パラ位に位置する置換基を有し、該置換基は、−（ＣＨ２）ｔ−および−Ｏ−（ＣＨ２）ｔ−から選択され、ここで、ｔは、１、２、３、４、５および６から選択される整数であり、該置換基は、別のフォトクロミック材料上のアリール基に結合している、一置換フェニル；
（７）以下の式：
【化７】
2011042791.tif 000017
のうちの１つにより表される基であって、該式において、Ｋは、各式において独立して、メチレンおよび酸素から選択され、そして、Ｍは、各式において独立して、酸素および置換窒素から選択され、ただし、Ｍが置換窒素である場合、Ｋはメチレンであり；該置換窒素置換基は、水素、Ｃ１−Ｃ１２アルキルおよびＣ１−Ｃ１２アシルから選択され；各Ｒ２２は、各式における各出現例について独立して、Ｃ１−Ｃ１２アルキル、Ｃ１−Ｃ１２アルコキシ、ヒドロキシおよびハロゲンから選択され；Ｒ２３およびＲ２４は、各々が、各式において独立して、水素およびＣ１−Ｃ１２アルキルから選択され；そして、ｕは、０、１および２から選択される整数である、基；
（８）Ｃ１−Ｃ１２アルキル、Ｃ１−Ｃ１２ハロアルキル、Ｃ１−Ｃ１２アルコキシ（Ｃ１−Ｃ１２）アルキル、Ｃ３−Ｃ７シクロアルキル、モノ（Ｃ１−Ｃ１２）アルコキシ（Ｃ３−Ｃ７）シクロアルキル、モノ（Ｃ１−Ｃ１２）アルキル（Ｃ３−Ｃ７）−シクロアルキル、ハロ（Ｃ３−Ｃ７）シクロアルキルおよびＣ４−Ｃ１２ビシクロアルキルであって、ただし、ＢおよびＢ’の両方が、（８）から選択されることはなく；ならびに
（９）以下の式：
【化８】
2011042791.tif 000018
によって表される基であって、ここで、Ｒ２５は、水素およびＣ１−Ｃ１２アルキルから選択され、そして、Ｒ２６は、ナフチル、フェニル、フラニルおよびチエニルから選択される、非置換、一置換もしくは二置換の基から選択され、ここで、該置換基は、独立して、Ｃ１−Ｃ１２アルキル、Ｃ１−Ｃ１２アルコキシおよびハロゲンから選択される、基；から選択されるか；あるいは
（１０）ＢおよびＢ’が、一緒になって、フルオレン−９−イリデン、一置換もしくは二置換のフルオレン−９−イリデン、またはスピロ環式基を形成し、該スピロ環式基は、飽和Ｃ３−Ｃ１２スピロ単環式炭化水素環、飽和Ｃ７−Ｃ１２スピロ二環式炭化水素環、または、飽和Ｃ７−Ｃ１２スピロ三環式炭化水素環から選択され、ただし、該スピロ環式基は、ノルボルニリデンでもビシクロ［３．３．１］９−ノニリデンでもなく、該フルオレン−９−イリデン置換基の各々は、独立して、Ｃ１−Ｃ１２アルキル、Ｃ１−Ｃ１２アルコキシ、ハロゲンまたは基Ｓ’から選択される、
フォトクロミック材料。
（項目４０）
項目３９に記載のフォトクロミック材料であって、Ｌが、Ｃ１−Ｃ１０  アルキルオキシ、Ｃ１−Ｃ１０アルキルアミノ、Ｃ１−Ｃ１０アルキルチオ、Ｃ２−Ｃ２０  β−オキシポリ（エトキシ）、Ｃ３−Ｃ３０  β−オキシポリ（プロポキシ）、Ｃ４−Ｃ４０  β−オキシポリ（ブトキシ）、Ｃ２−Ｃ２０  β−アミノポリ（エトキシ）、Ｃ３−Ｃ３０
β−アミノポリ（プロポキシ）、Ｃ４−Ｃ４０  β−アミノポリ（ブトキシ）、Ｃ２−Ｃ２０  β−チオポリ（エトキシ）、Ｃ３−Ｃ３０  β−チオポリ（プロポキシ）、Ｃ４−Ｃ４０  β−チオポリ（ブトキシ）、アリールＣ１−Ｃ１０アルキルオキシ、アリールＣ１−Ｃ１０アルキルアミノ、アリールＣ１−Ｃ１０  アルキルチオ、アリールＣ２−Ｃ２０  β−オキシポリ（エトキシ）、アリールＣ３−Ｃ３０  β−オキシポリ（プロポキシ）、アリールＣ４−Ｃ４０  β−オキシポリ（ブトキシ）、アリールＣ２−Ｃ２０  β−アミノポリ（エトキシ）、アリールＣ３−Ｃ３０  β−アミノポリ（プロポキシ）、アリールＣ４−Ｃ４０  β−アミノポリ（ブトキシ）、アリールＣ２−Ｃ２０  β−チオポリ（エトキシ）、アリールＣ３−Ｃ３０  β−チオポリ（プロポキシ）、アリールＣ４−Ｃ４０  β−チオポリ（ブトキシ）、複素環式Ｃ１−Ｃ１０アルキルオキシ、複素環式Ｃ１−Ｃ１０アルキルアミノ、複素環式Ｃ１−Ｃ１０アルキルチオ、複素環式Ｃ２−Ｃ２０
β−オキシポリ（エトキシ）、複素環式Ｃ３−Ｃ３０  β−オキシポリ（プロポキシ）、複素環式Ｃ４−Ｃ４０  β−オキシポリ（ブトキシ）、複素環式Ｃ２−Ｃ２０  β−アミノポリ（エトキシ）、複素環式Ｃ３−Ｃ３０  β−アミノポリ（プロポキシ）、複素環式Ｃ４−Ｃ４０  β−アミノポリ（ブトキシ）、複素環式Ｃ２−Ｃ２０  β−チオポリ（エトキシ）、複素環式Ｃ３−Ｃ３０  β−チオポリ（プロポキシ）、および複素環式Ｃ４−Ｃ４０  β−チオポリ（ブトキシ）から選択される、少なくとも１つの基を含む、フォトクロミック材料。
（項目４１）
項目３９に記載のフォトクロミック材料であって、ＹはＣであり、Ａはインデノナフトであり、そして、該フォトクロミック材料は、以下の式：
【化９】
2011042791.tif 000019
によって表されるインデノナフトピランであり、該式において、ｖおよびｖ’は、０から利用可能な位置の総数までから独立して選択される整数であるが、ただし、Ｒ３０基、ＢおよびＢ’のうちの少なくとも１つは、基Ｓ’を含む、フォトクロミック材料。
（項目４２）
項目４１に記載のフォトクロミック材料であって、該フォトクロミック材料は、以下の式：
【化１０】
2011042791.tif 000020
によって表され、該式において、６位のＲ３０置換基、７位のＲ３０置換基、１０位のＲ３０置換基、１１位のＲ３０置換基、１３位のＲ３０置換基、ＢおよびＢ’のうちの少なくとも１つは、基Ｓ’を含む、フォトクロミック材料。
（項目４３）
項目３９に記載のフォトクロミック材料であって、ＹはＣであり、Ａは、α−ナフトールから誘導されたナフトであり、そして、該フォトクロミック材料は、以下の式：
【化１１】
2011042791.tif 000021
によって表される２Ｈ−ナフト［１，２−ｂ］ピランであり、該式において、ｗは０から利用可能な位置の総数までの整数であるが、ただし、Ｒ３１基、ＢおよびＢ’のうちの少なくとも１つは、基Ｓ’を含む、フォトクロミック材料。
（項目４４）
項目４３に記載のフォトクロミック材料であって、該フォトクロミック材料は、以下の式：
【化１２】
2011042791.tif 000022
によって表され、該式において、５位のＲ３１置換基、６位のＲ３１置換基、７位のＲ３１置換基、８位のＲ３１置換基、９位のＲ３１置換基、ＢおよびＢ’のうちの少なくとも１つは、基Ｓ’を含む、フォトクロミック材料。
（項目４５）
項目３９に記載のフォトクロミック材料であって、ＹがＣであり、Ａが、β−ナフトールから誘導されたナフトであり、そして、該フォトクロミック材料は、以下の式：
【化１３】
2011042791.tif 000023
によって表される３Ｈ−ナフト［２，１−ｂ］ピランであり、該式において、ｘは、０から利用可能な位置の総数までの整数であり、ただし、Ｒ３２基、ＢおよびＢ’のうちの少なくとも１つは、基Ｓ’を含む、フォトクロミック材料。
（項目４６）
項目４５に記載のフォトクロミック材料であって、該フォトクロミック材料は、以下の式：
【化１４】
2011042791.tif 000024
によって表され、該式において、５位のＲ３２置換基、６位のＲ３２置換基、８位のＲ３２置換基、９位のＲ３２置換基、ＢおよびＢ’のうちの少なくとも１つは、基Ｓ’を含む、フォトクロミック材料。
（項目４７）
項目３９に記載のフォトクロミック材料であって、Ｒ２は、少なくとも１つの反応基の残留物を含む有機材料であり、該少なくとも１つの反応基の残留物は、アクリレート、アルキル、アルキルジアルコキシシリル、アルキルオキシジアルキルシリル、アリルカーボネート、アミド、アミン、無水物、アリール、カルボン酸、クロロホルメート、脂環式エポキシド、イソシアネート、イソチオシアネート、エポキシド、ハロゲン、ヒドロキシル基、メタクリレート、チオール、プロペニルエーテル、開環可能な環式モノマーの残留物、トリアルコキシシリル、ビニルカーボネート、ビニルエーテル、ビニルベンジルエーテル、およびこれらの組み合わせから選択される、フォトクロミック材料。
（項目４８）
項目４７に記載のフォトクロミック材料であって、前記少なくとも１つの反応性基の残留物を含む有機材料が、さらに、少なくとも１つの未反応の反応性基を含む、フォトクロミック材料。
（項目４９）
以下の式：
【化１５】
2011042791.tif 000025
によって表されるフォトクロミック材料であって、該式において、
（ａ）Ｒ３４およびＲ３５は、独立して、以下：
（１）基Ｓ’であって、ここで、Ｓ’は、以下の式：
【化１６】
2011042791.tif 000026
によって表され、ここで：
（Ａ）Ｌは、Ｃ１−Ｃ１０アルキルオキシ、Ｃ１−Ｃ１０アルキルアミノ、Ｃ１−Ｃ１０アルキルチオ、Ｃ２−Ｃ２０  β−オキシポリ（エトキシ）、Ｃ３−Ｃ３０  β−オキシポリ（プロポキシ）、Ｃ４−Ｃ４０  β−オキシポリ（ブトキシ）、Ｃ２−Ｃ２０
β−アミノポリ（エトキシ）、Ｃ３−Ｃ３０  β−アミノポリ（プロポキシ）、Ｃ４−Ｃ４０  β−アミノポリ（ブトキシ）、Ｃ２−Ｃ２０  β−チオポリ（エトキシ）、Ｃ３−Ｃ３０  β−チオポリ（プロポキシ）、Ｃ４−Ｃ４０  β−チオポリ（ブトキシ）、アリールＣ１−Ｃ１０アルキルオキシ、アリールＣ１−Ｃ１０アルキルアミノ、アリールＣ１−Ｃ１０アルキルチオ、アリールＣ２−Ｃ２０  β−オキシポリ（エトキシ）、アリールＣ３−Ｃ３０  β−オキシポリ（プロポキシ）、アリールＣ４−Ｃ４０  β−オキシポリ（ブトキシ）、アリールＣ２−Ｃ２０  β−アミノポリ（エトキシ）、アリールＣ３−Ｃ３０  β−アミノポリ（プロポキシ）、アリールＣ４−Ｃ４０  β−アミノポリ（ブトキシ）、アリールＣ２−Ｃ２０  β−チオポリ（エトキシ）、アリールＣ３−Ｃ３０  β−チオポリ（プロポキシ）、アリールＣ４−Ｃ４０  β−チオポリ（ブトキシ）、複素環式Ｃ１−Ｃ１０アルキルオキシ、複素環式Ｃ１−Ｃ１０アルキルアミノ、複素環式Ｃ１−Ｃ１０アルキルチオ、複素環式Ｃ２−Ｃ２０  β−オキシポリ（エトキシ）、複素環式Ｃ３−Ｃ３０  β−オキシポリ（プロポキシ）、複素環式Ｃ４−Ｃ４０  β−オキシポリ（ブトキシ）、複素環式Ｃ２−Ｃ２０  β−アミノポリ（エトキシ）、複素環式Ｃ３−Ｃ３０  β−アミノポリ（プロポキシ）、複素環式Ｃ４−Ｃ４０  β−アミノポリ（ブトキシ）、複素環式Ｃ２−Ｃ２０  β−チオポリ（エトキシ）、複素環式Ｃ３−Ｃ３０  β−チオポリ（プロポキシ）、および複素環式Ｃ４−Ｃ４０  β−チオポリ（ブトキシ）から選択される少なくとも１つの基を含み；
（Ｂ）ａは、各出現例について独立して、１〜５００から選択される整数であり；
（Ｃ）Ｒ１は、各出現例について独立して、開環した環式エステルモノマーおよび開環した環式カーボネートモノマーから選択され；
（Ｄ）Ｒ２は、各出現例について独立して、水素および少なくとも１つの反応性基の残留物を含む有機材料から選択され、ここで、該少なくとも１つの反応性基の残留物は、アクリレート、アルキル、アルキルホスホネート、アルキルジアルコキシシリル、アルキルオキシジアルキルシリル、アリルカーボネート、アミド、アミン、無水物、アリール、アジリジン、カルボン酸、クロロホルメート、脂環式エポキシド、イソシアネート、イソチオシアネート、エポキシド、エステル、ハロゲン、ヒドロキシル基、メタクリレート、プロペニルエーテル、開環可能な環式モノマーの残留物、トリアルコキシシリル、チイラン、チオール、ビニルカーボネート、ビニルエーテル、ビニルベンジルエーテル、およびこれらの組み合わせから選択され；かつ
（Ｅ）ｂは、各出現例について独立して、１〜２０から選択される整数であり；ならびに
（２）水素、ヒドロキシ、Ｃ１−Ｃ６アルキル、Ｃ３−Ｃ７シクロアルキル，アリル、フェニル，一置換フェニル、ベンジル、一置換ベンジル、クロロ、フルオロ、基−Ｃ（Ｏ）Ｒ４０であって、ここで、Ｒ４０は、ヒドロキシ、Ｃ１−Ｃ６アルキル、Ｃ１−Ｃ６アルコキシ、フェニル，一置換フェニル、アミノ、モノ（Ｃ１−Ｃ６）アルキルアミノ、もしくはジ（Ｃ１−Ｃ６）アルキルアミノである；
から選択されるか、または
（３）Ｒ３４およびＲ３５は、各々、基−ＯＲ４１であって、ここで、Ｒ４１は、Ｃ１−Ｃ６アルキル、フェニル（Ｃ１−Ｃ３）アルキル、モノ（Ｃ１−Ｃ６）アルキル置換フェニル（Ｃ１−Ｃ３）アルキル、モノ（Ｃ１−Ｃ６）アルコキシ置換フェニル（Ｃ１−Ｃ３）アルキル、Ｃ１−Ｃ６アルコキシ（Ｃ２−Ｃ４）アルキル、Ｃ３−Ｃ７シクロアルキル、モノ（Ｃ１−Ｃ４）アルキル置換Ｃ３−Ｃ７シクロアルキル、Ｃ１−Ｃ６クロロアルキル、Ｃ１−Ｃ６フルオロアルキル、アリル、基−ＣＨ（Ｒ４２）Ｒ４３であって、ここで、Ｒ４２が、水素もしくはＣ１−Ｃ３アルキルであり、かつＲ４３が、ＣＮ、ＣＦ３もしくはＣＯＯＲ４４であり、かつＲ４４が、水素もしくはＣ１−Ｃ３アルキルであるか；またはＲ４１は、基−Ｃ（Ｏ）Ｒ４５であって、ここで、Ｒ４５は、水素、Ｃ１−Ｃ６アルキル、Ｃ１−Ｃ６アルコキシ、非置換、一置換もしくは二置換のアリール基フェニルもしくはナフチル、フェノキシ、モノ−もしくはジ−（Ｃ１−Ｃ６）アルキル置換フェノキシ、モノ−もしくはジ−（Ｃ１−Ｃ６）アルコキシ置換フェノキシ、アミノ、モノ（Ｃ１−Ｃ６）アルキルアミノ、ジ（Ｃ１−Ｃ６）アルキルアミノ、フェニルアミノ、モノ−もしくはジ−（Ｃ１−Ｃ６）アルキル置換フェニルアミノ、または、モノ−もしくはジ−（Ｃ１−Ｃ６）アルコキシ置換フェニルアミノであり、該フェニル置換基、ベンジル置換基およびアリール置換基の各々は、Ｃ１−Ｃ６アルキルもしくはＣ１−Ｃ６アルコキシである；
から選択されるか、あるいは
（４）Ｒ３４およびＲ３５が、一緒になって、オキソ基、３〜６個の炭素原子を含有するスピロ炭素環式環、または、１もしくは２個の酸素原子と、スピロ炭素原子を含めて３〜６個の炭素原子を含有するスピロ複素環式基を形成し、該スピロ炭素環式環およびスピロ複素環式基は、０、１もしくは２個のベンゼン環と環化している；
から選択され；
（ｂ）ｙおよびｙ’は、０から利用可能な位置の総数までより独立して選択される整数であり；
（ｃ）Ｒ３６およびＲ３７の各々は、独立して、以下：基Ｓ’、水素、Ｃ１−Ｃ６アルキル、Ｃ３−Ｃ７シクロアルキル、フェニル，一置換フェニル、二置換フェニル、ならびに、基−ＯＲ５０および基−ＯＣ（Ｏ）Ｒ５０から選択され、ここで、Ｒ５０は、Ｃ１−Ｃ６アルキル、フェニル（Ｃ１−Ｃ３）−アルキル、モノ（Ｃ１−Ｃ６）アルキル置換フェニル（Ｃ１−Ｃ３）アルキル、モノ（Ｃ１−Ｃ６）アルコキシ置換フェニル（Ｃ１−Ｃ３）アルキル、Ｃ１−Ｃ６アルコキシ（Ｃ２−Ｃ４）アルキル、Ｃ３−Ｃ７シクロアルキルまたはモノ（Ｃ１−Ｃ４）アルキル置換Ｃ３−Ｃ７シクロアルキルであり、そして、該フェニル置換基は、Ｃ１−Ｃ６アルキルまたはＣ１−Ｃ６アルコキシであり；
（ｅ）ＢおよびＢ’は、独立して、以下：
（１）基Ｓ’；
（２）モノＲ１７置換フェニルであって、ここで、Ｒ１７は、
−Ｇ［（ＯＣ２Ｈ４）ｑ（ＯＣ３Ｈ６）ｒ（ＯＣ４Ｈ８）ｓ］Ｊ、および
−［（ＯＣ２Ｈ４）ｑ（ＯＣ３Ｈ６）ｒ（ＯＣ４Ｈ８）ｓ］Ｊ
のうちの一つにより表され、該式において、−Ｇは、−Ｃ（Ｏ）−および−ＣＨ２−から選択され、Ｊは、Ｃ１−Ｃ１２アルコキシおよび重合可能な基から選択され；ｑ、ｒおよびｓは、各々が、０と５０との間の数であり、そして、ｑ、ｒおよびｓの合計は、２と５０との間である、モノＲ１７置換フェニル；
（３）非置換、一置換、二置換、もしくは三置換のアリール基；
（４）９−ジュロリジニル基、ピリジルフラニル、ベンゾフラン−２−イル、ベンゾフラン−３−イル、チエニル、ベンゾチエン−２−イル、ベンゾチエン−３−イル、ジベンゾフラニル、ジベンゾチエニル、カルバゾイル、ベンゾピリジル、インドリニル、およびフルオレニルから選択される非置換、一置換もしくは二置換の複素環式芳香族基であって、（３）および（４）におけるアリール基および複素環式芳香族置換基は各々、独立して、以下：
（ｉ）ヒドロキシ、
（ｉｉ）基−Ｃ（Ｏ）Ｒ１８であって、ここで、Ｒ１８は、−ＯＲ１９、−Ｎ（Ｒ２０）Ｒ２１、ピペリジノおよびモルホリノから選択され、Ｒ１９は、アリル、Ｃ１−Ｃ６アルキル、フェニル、モノ（Ｃ１−Ｃ６）アルキル置換フェニル、モノ（Ｃ１−Ｃ６）アルコキシ置換フェニル、フェニル（Ｃ１−Ｃ３）アルキル、モノ（Ｃ１−Ｃ６）アルキル置換フェニル（Ｃ１−Ｃ３）アルキル、モノ（Ｃ１−Ｃ６）アルコキシ置換フェニル（Ｃ１−Ｃ３）アルキル、Ｃ１−Ｃ６アルコキシ（Ｃ２−Ｃ４）アルキルおよびＣ１−Ｃ６ハロアルキルから選択され；Ｒ２０およびＲ２１は、各々、Ｃ１−Ｃ６アルキル、Ｃ５−Ｃ７シクロアルキル、フェニル，一置換フェニルおよび二置換フェニルから選択され、該フェニル置換基は、Ｃ１−Ｃ６アルキルおよびＣ１−Ｃ６アルコキシから選択され、そして、該ハロ置換基は、クロロおよびフルオロから選択される、基−Ｃ（Ｏ）Ｒ１８、
（ｉｉｉ）アリール、モノ（Ｃ１−Ｃ１２）アルコキシアリール、ジ（Ｃ１−Ｃ１２）アルコキシアリール、モノ（Ｃ１−Ｃ１２）アルキルアリール、ジ（Ｃ１−Ｃ１２）アルキルアリール、ハロアリール、Ｃ３−Ｃ７シクロアルキルアリール、Ｃ３−Ｃ７シクロアルキル、Ｃ３−Ｃ７シクロアルキルオキシ、Ｃ３−Ｃ７シクロアルキルオキシ（Ｃ１−Ｃ１２）アルキル、Ｃ３−Ｃ７シクロアルキルオキシ（Ｃ１−Ｃ１２）アルコキシ、アリール（Ｃ１−Ｃ１２）アルキル、アリール（Ｃ１−Ｃ１２）アルコキシ、アリールオキシ、アリールオキシ（Ｃ１−Ｃ１２）アルキル、アリールオキシ（Ｃ１−Ｃ１２）アルコキシ、モノ−もしくはジ−（Ｃ１−Ｃ１２）アルキルアリール（Ｃ１−Ｃ１２）アルキル、モノ−もしくはジ−（Ｃ１−Ｃ１２）アルコキシアリール（Ｃ１−Ｃ１２）アルキル、モノ−もしくはジ−（Ｃ１−Ｃ１２）アルキルアリール（Ｃ１−Ｃ１２）アルコキシ、モノ−もしくはジ−（Ｃ１−Ｃ１２）アルコキシアリール（Ｃ１−Ｃ１２）アルコキシ、アミノ、モノ（Ｃ１−Ｃ１２）アルキルアミノ、ジ（Ｃ１−Ｃ１２）アルキルアミノ、ジアリールアミノ、ピペラジノ、Ｎ−（Ｃ１−Ｃ１２）アルキルピペラジノ、Ｎ−アリールピペラジノ、アジリジノ、インドリノ、ピペリジノ、モルホリノ、チオモルホリノ、テトラヒドロキノリノ、テトラヒドロイソキノリノ、ピロリジル、Ｃ１−Ｃ１２アルキル、Ｃ１−Ｃ１２ハロアルキル、Ｃ１−Ｃ１２アルコキシ、モノ（Ｃ１−Ｃ１２）アルコキシ（Ｃ１−Ｃ１２）アルキル、アクリルオキシ、メタクリルオキシ、およびハロゲン、
から選択され；
（５）ピラゾリル、イミダゾリル、ピラゾリニル、イミダゾリニル、ピロリニル、フェノチアジニル、フェノキサジニル、フェナジニルおよびアクリジニルから選択される非置換もしくは一置換の基であって、該置換基の各々は、Ｃ１−Ｃ１２アルキル、Ｃ１−Ｃ１２アルコキシ、フェニルおよびハロゲンから独立して選択される、基；
（６）一置換フェニルであって、該フェニルは、パラ位に位置する置換基を有し、該置換基は、−（ＣＨ２）ｔ−および−Ｏ−（ＣＨ２）ｔ−から選択され、ここで、ｔは、１、２、３、４、５および６から選択される整数であり、該置換基は、別のフォトクロミック材料上のアリール基に結合している、一置換フェニル；
（７）以下の式：
【化１７】
2011042791.tif 000027
のうちの１つにより表される基であって、該式において、Ｋは、各式において独立して、メチレンおよび酸素から選択され、そして、Ｍは、各式において独立して、酸素および置換窒素から選択され、ただし、Ｍが置換窒素である場合、Ｋはメチレンであり；該置換窒素置換基は、水素、Ｃ１−Ｃ１２アルキルおよびＣ１−Ｃ１２アシルから選択され；各Ｒ２２は、各式における各出現例について独立して、Ｃ１−Ｃ１２アルキル、Ｃ１−Ｃ１２アルコキシ、ヒドロキシおよびハロゲンから選択され；Ｒ２３およびＲ２４は、各々が、各式において独立して、水素およびＣ１−Ｃ１２アルキルから選択され；そして、ｕは、０、１および２から選択される整数である、基；
（８）Ｃ１−Ｃ１２アルキル、Ｃ１−Ｃ１２ハロアルキル、Ｃ１−Ｃ１２アルコキシ（Ｃ１−Ｃ１２）アルキル、Ｃ３−Ｃ７シクロアルキル、モノ（Ｃ１−Ｃ１２）アルコキシ（Ｃ３−Ｃ７）シクロアルキル、モノ（Ｃ１−Ｃ１２）アルキル（Ｃ３−Ｃ７）−シクロアルキル、ハロ（Ｃ３−Ｃ７）シクロアルキルおよびＣ４−Ｃ１２ビシクロアルキルであって、ただし、ＢおよびＢ’の両方が、（８）から選択されることはなく；ならびに
（９）以下の式：
【化１８】
2011042791.tif 000028
によって表される基であって、ここで、Ｒ２５は、水素およびＣ１−Ｃ１２アルキルから選択され、そして、Ｒ２６は、ナフチル、フェニル、フラニルおよびチエニルから選択される、非置換、一置換もしくは二置換の基から選択され、ここで、該置換基は、独立して、Ｃ１−Ｃ１２アルキル、Ｃ１−Ｃ１２アルコキシおよびハロゲンから選択される、基；から選択されるか；あるいは
（１０）ＢおよびＢ’が、一緒になって、フルオレン−９−イリデン、一置換もしくは二置換のフルオレン−９−イリデン、またはスピロ環式基を形成し、該スピロ環式基は、飽和Ｃ３−Ｃ１２スピロ単環式炭化水素環、飽和Ｃ７−Ｃ１２スピロ二環式炭化水素環、または、飽和Ｃ７−Ｃ１２スピロ三環式炭化水素環から選択され、ただし、該スピロ環式基は、ノルボルニリデンでもビシクロ［３．３．１］９−ノニリデンでもなく、該フルオレン−９−イリデン置換基の各々は、独立して、Ｃ１−Ｃ１２アルキル、Ｃ１−Ｃ１２アルコキシ、ハロゲンまたは基Ｓ’から選択され、
ただし、該フォトクロミック材料が、少なくとも１つのＳ’基を含む、
フォトクロミック材料。
（項目５０）
以下：
（ａ）ポリマー材料；ならびに
（ｂ）該ポリマー材料の少なくとも一部分と接触する少なくとも１つのフォトクロミック材料であって、該少なくとも１つのフォトクロミック材料は、以下：
（１）環式エステルおよび環式カーボネートから選択される、少なくとも１つの開環可能な環式モノマー；と
（２）フォトクロミック開始剤と
の反応生成物を含む、フォトクロミック材料
を含む、フォトクロミック組成物。
（項目５１）
項目５０に記載のフォトクロミック組成物であって、前記ポリマー材料は、ポリマー性微粒子、エチレンとビニルアセテートとのコポリマー；エチレンとビニルアルコールとのコポリマー；エチレンとビニルアセテートとビニルアルコールとのコポリマー；酢酸酪酸セルロース、ポリ（ウレタン）；ポリ（アクリレート）；ポリ（メタクリレート）；エポキシ；アミノプラスト官能性ポリマー；ポリ（無水物）；ポリ（ウレアウレタン）；Ｎ−アルコキシメチル（メタ）アクリルアミド官能性ポリマー；ポリ（シロキサン）；およびポリ（シラン）から選択される、フォトクロミック組成物。
（項目５２）
項目５０に記載のフォトクロミック組成物であって、前記少なくとも１つのフォトクロミック材料が、前記ポリマー材料の少なくとも一部分とブレンドされる、フォトクロミック組成物。
（項目５３）
項目５０に記載のフォトクロミック組成物であって、前記少なくとも１つのフォトクロミック材料が、前記ポリマー材料の少なくとも一部分と結合している、フォトクロミック組成物。
（項目５４）
項目５０に記載のフォトクロミック組成物であって、前記ポリマー材料に結合した場合の前記少なくとも１つのフォトクロミック材料の消光速度が、環式モノマーの残留物を欠く、該ポリマー材料に結合した場合の対応するフォトクロミック材料の消光速度と等しいか、これよりも速い、フォトクロミック組成物。
（項目５５）
項目５４に記載のフォトクロミック組成物であって、前記ポリマー材料に結合した場合の前記少なくとも１つのフォトクロミック材料のＴ１／２値が、環式モノマーの残留物を含まない、該ポリマー材料に結合した対応するフォトクロミック材料のＴ１／２値以下である、フォトクロミック組成物。
（項目５６）
前記ポリマー材料に結合した場合の前記少なくとも１つのフォトクロミック材料のＴ１／２値が、環式モノマーの残留物を含まない、該ポリマー材料に結合した対応するフォトクロミック材料のＴ１／２値よりも小さい、フォトクロミック組成物。
（項目５７）
以下：
（ａ）ポリマー材料；ならびに
（ｂ）該ポリマー材料の少なくとも一部分と接触する少なくとも１つのフォトクロミック材料であって、該少なくとも１つのフォトクロミック材料は、以下の式：
【化１９】
2011042791.tif 000029
によって表され、該式において：
（１）ＰＣは、フォトクロミック基であり；
（２）ｎは、１〜８から選択される整数であり；そして
（３）Ｓ’の各々は、各出現例について独立して、以下の式：
【化２０】
2011042791.tif 000030
によって表される基から選択され、該式において：
（Ａ）Ｌは、各出現例について独立して、−Ｏ−、−Ｎ−および−Ｓ−から選択される連結基であるか、または、Ｌは、各出現例について独立して、−Ｏ−、−Ｎ−および−Ｓ−から選択される少なくとも１つの連結基を含む、直鎖もしくは分枝鎖の有機架橋基を含み；
（Ｂ）ａは、各出現例について独立して、１〜５００から選択される整数であり；
（Ｃ）Ｒ１は、各出現例について独立して、開環した環式エステルモノマーおよび開環した環式カーボネートモノマーから選択され；
（Ｄ）Ｒ２は、各出現例について独立して、水素、および、該少なくとも１つの反応性基の残留物を含む有機材料から選択され；そして
（Ｅ）ｂは、各出現例について独立して、１〜２０から選択される整数である、
少なくとも１つのフォトクロミック材料
を含む、フォトクロミック組成物。
（項目５８）
項目５７に記載のフォトクロミック組成物であって、前記ポリマー材料は、ポリマー性微粒子、エチレンとビニルアセテートとのコポリマー；エチレンとビニルアルコールとのコポリマー；エチレンとビニルアセテートとビニルアルコールとのコポリマー；酢酸酪酸セルロース、ポリ（ウレタン）；ポリ（アクリレート）；ポリ（メタクリレート）；エポキシ；アミノプラスト官能性ポリマー；ポリ（無水物）；ポリ（ウレアウレタン）；Ｎ−アルコキシメチル（メタ）アクリルアミド官能性ポリマー；ポリ（シロキサン）；およびポリ（シラン）から選択される、フォトクロミック組成物。
（項目５９）
項目５７に記載のフォトクロミック組成物であって、前記ポリマー材料に結合した場合の、ＰＣ−［Ｓ’］ｎにより表される少なくとも１つのフォトクロミック材料の消光速度は、該ポリマー材料と接触した、ＰＣにより表される対応するフォトクロミック材料の消光速度、または、該ポリマー材料と結合した場合の、ＰＣ−Ｌ−Ｈにより表される対応するフォトクロミック材料の消光速度と等しいか、または、これよりも速い、フォトクロミック組成物。
（項目６０）
項目５９に記載のフォトクロミック組成物であって、前記ポリマー材料に結合した場合の、ＰＣ−［Ｓ’］ｎにより表される少なくとも１つのフォトクロミック材料のＴ１／２値は、該ポリマー材料と接触した、ＰＣにより表される対応するフォトクロミック材料のＴ１／２値、または、該ポリマー材料と結合した場合の、ＰＣ−Ｌ−Ｈにより表される対応するフォトクロミック材料のＴ１／２値以下である、フォトクロミック組成物。
（項目６１）
項目５９に記載のフォトクロミック組成物であって、前記ポリマー材料に結合した場合の、ＰＣ−［Ｓ’］ｎにより表される少なくとも１つのフォトクロミック材料のＴ１／２値は、該ポリマー材料と接触した、ＰＣにより表される対応するフォトクロミック材料のＴ１／２値、または、該ポリマー材料と結合した場合の、ＰＣ−Ｌ−Ｈにより表される対応するフォトクロミック材料のＴ１／２値よりも小さい、フォトクロミック組成物。
（項目６２）
以下：
（ａ）ポリマー材料；ならびに
（ｂ）該ポリマー材料の少なくとも一部分と接触する少なくとも１つのフォトクロミック材料であって、該少なくとも１つのフォトクロミック材料は、以下：
（１）フォトクロミック基；と
（２）該フォトクロミック基に結合した複数の開環可能な環式モノマーの残留物を含む少なくとも１つのセグメントであって、該開環可能な環式モノマーは、環式エステル、環式カーボネート、環式エーテル、環式シロキサンおよびこれらの組み合わせから選択され、該少なくとも１つのセグメントは、少なくとも１０００ｇ／モルの数平均分子量を有する、少なくとも１つのセグメントと
を含む、フォトクロミック材料
を含み、ここで、該フォトクロミック材料は、該ポリマー材料に結合した場合に、複数の開環可能な環式モノマーの残留物を含むセグメントを欠く、対応するフォトクロミック材料のＴ１／２値以下のＴ１／２値を有する、フォトクロミック組成物。
（項目６３）
以下：
（ａ）基板；ならびに
（ｂ）該基板の少なくとも一部分と連結された少なくとも１つのフォトクロミック材料であって、該少なくとも１つのフォトクロミック材料は、以下：
（１）環式エステルおよび環式カーボネートから選択される、少なくとも１つの開環可能な環式モノマー；と
（２）フォトクロミック開始剤と
の反応生成物を含む、フォトクロミック材料
を含む、光学素子。
（項目６４）
項目６３に記載の光学素子であって、該光学素子は、接眼要素、表示要素、窓、鏡、能動液晶セル要素、および受動液晶セル要素から選択される、光学素子。
（項目６５）
項目６３に記載の光学素子であって、該光学素子は、矯正レンズ、非矯正レンズ、コンタクトレンズ、眼内レンズ、拡大レンズ、保護レンズ、およびバイザーから選択される接眼要素である、光学素子。
（項目６６）
項目６３に記載の光学素子であって、前記基板は、ポリマー材料を含み、そして、前記少なくとも１つのフォトクロミック材料は、該ポリマー材料の少なくとも一部分とブレンドされている、光学素子。
（項目６７）
項目６３に記載の光学素子であって、前記基板は、ガラスを含む、光学素子。
（項目６８）
項目６３に記載の光学素子であって、前記基板の少なくとも一部分と連結された、少なくとも部分的なコーティングをさらに備え、該少なくとも部分的なコーティングは、前記少なくとも１つのフォトクロミック材料を含む、光学素子。
（項目６９）
項目６３に記載の光学素子であって、少なくとも１つの、少なくとも部分的なコーティングをさらに備え、該少なくとも部分的なコーティングは、前記基板の少なくとも１つの表面の少なくとも一部分と連結された、下塗コーティング、保護コーティング、反射防止コーティングおよび偏光コーティングから選択される、光学素子。
（項目７０）
以下：
（ａ）基板；ならびに
（ｂ）該基板の少なくとも一部分と連結された少なくとも１つのフォトクロミック材料であって、該少なくとも１つのフォトクロミック材料は、以下の式：
【化２１】
2011042791.tif 000031
によって表され、該式において：
（１）ＰＣは、フォトクロミック基であり；
（２）ｎは、１〜８から選択される整数であり；そして
（３）Ｓ’の各々は、各出現例について独立して、以下の式：
【化２２】
2011042791.tif 000032
によって表される基から選択され、該式において：
（Ａ）Ｌは、各出現例について独立して、−Ｏ−、−Ｎ−および−Ｓ−から選択される連結基であるか、または、Ｌは、各出現例について独立して、−Ｏ−、−Ｎ−および−Ｓ−から選択される少なくとも１つの連結基を含む、直鎖もしくは分枝鎖の有機架橋基を含み；
（Ｂ）ａは、各出現例について独立して、１〜５００から選択される整数であり；
（Ｃ）Ｒ１は、各出現例について独立して、開環した環式エステルモノマーおよび開環した環式カーボネートモノマーから選択され；
（Ｄ）Ｒ２は、各出現例について独立して、水素、および、少なくとも１つの反応性基の残留物を含む有機材料から選択され；そして
（Ｅ）ｂは、各出現例について独立して、１〜２０から選択される整数である、
少なくとも１つのフォトクロミック材料
を含む、光学素子。
（項目７１）
項目７０に記載の光学素子であって、前記基板の少なくとも一部分と連結された、少なくとも部分的なコーティングをさらに備え、該少なくとも部分的なコーティングは、前記少なくとも１つのフォトクロミック材料を含む、光学素子。
（項目７２）
以下：
（ａ）基板；ならびに
（ｂ）該基板の少なくとも一部分と連結された、少なくとも部分的なコーティングであって、該少なくとも部分的なコーティングは、少なくとも１つのフォトクロミック材料を含み、該少なくとも１つのフォトクロミック材料は、以下：
（１）環式エステルおよび環式カーボネートから選択される、少なくとも１つの開環可能な環式モノマー；と
（２）フォトクロミック開始剤と
の反応生成物を含む、少なくとも部分的なコーティング
を含む、光学素子。
（項目７３）
項目７２に記載の光学素子であって、前記少なくとも部分的なコーティングは、ポリマー材料を含み、そして、前記少なくとも１つのフォトクロミック材料は、該ポリマー材料の少なくとも一部分とブレンドされている、光学素子。
（項目７４）
項目７２に記載の光学素子であって、前記少なくとも部分的なコーティングは、ポリマー材料を含み、そして、前記少なくとも１つのフォトクロミック材料は、該ポリマー材料の少なくとも一部分とブレンドされている、光学素子。
（項目７５）
フォトクロミック組成物を作製する方法であって、該方法は、以下：
少なくとも１つのフォトクロミック材料を、ポリマー材料の少なくとも一部分と連結させる工程であって、該少なくとも１つのフォトクロミック材料は、以下：
（１）環式エステルおよび環式カーボネートから選択される、少なくとも１つの開環可能な環式モノマー；と
（２）フォトクロミック開始剤と
の反応生成物を含む、工程
を包含する、方法。
（項目７６）
光学素子を作製する方法であって、該方法は、以下：
少なくとも１つのフォトクロミック材料を、基板の少なくとも一部分と連結させる工程であって、該少なくとも１つのフォトクロミック材料は、以下：
（１）環式エステルおよび環式カーボネートから選択される、少なくとも１つの開環可能な環式モノマー；と
（２）フォトクロミック開始剤と
の反応生成物を含む、工程
を包含する、方法。
（項目７７）
項目７６に記載の方法であって、前記フォトクロミック材料を前記基板の少なくとも一部分に連結させる工程が、インビビション、現場打ちインモールド注型、コーティング、および積層のうちの少なくとも１つを包含する、方法。
（項目７８）
ポリマー材料内へのフォトクロミック材料の移動を防止する方法であって、該方法は、以下：
該フォトクロミック材料を、該ポリマー材料の少なくとも一部分に結合させる工程であって、該フォトクロミック材料は、以下：
（１）フォトクロミック基；と
（２）該フォトクロミック基に結合した複数の開環可能な環式モノマーの残留物を含む少なくとも１つのセグメントであって、該開環可能な環式モノマーは、環式エステル、環式カーボネート、環式エーテル、環式シロキサンおよびこれらの組み合わせから選択され、該少なくとも１つのセグメントは、少なくとも１０００ｇ／モルの数平均分子量を有する、少なくとも１つのセグメントと
を含む、工程
を包含する、方法。
（項目７９）
項目７８に記載の方法であって、前記少なくとも１つのセグメントは、２０００〜６０００ｇ／モルの範囲の数平均分子量を有する、方法。
（項目８０）
フォトクロミック材料を作製する方法であって、該方法は、以下：
フォトクロミック開始剤を用いて、環式エステル、環式カーボネート、環式エーテルおよび環式シロキサンから選択される、少なくとも１つの開環可能な環式モノマーの開環を開始する工程であって、該フォトクロミック開始剤は、該少なくとも１つの開環可能な環式モノマーの開環を開始するように適合された少なくとも１つの官能基を含み、該少なくとも１つの官能基が、アルコール、アミン、カルボン酸、シラノール、チオール、ならびにこれらの組み合わせ、塩および錯体から選択される、工程
を包含する、方法。
（項目８１）
項目８０に記載の方法であって、前記開環重合を開始させる工程が、アルミニウムイソプロポキシド、トリエチルアルミニウム、スズ（ＩＩ）２−エチルヘキサノエート、トリフルオロ酢酸、酵素、カリウムおよびその塩、ならびに、トリフルオロメタンスルホン酸無水物から選択される少なくとも１つの触媒の存在下で起こる、方法。
（項目８２）
項目８０に記載の方法であって、前記官能基が、一級アルコール、二級アルコール、ならびにこれらの組み合わせ、塩および錯体から選択される、方法。
（項目８３）
項目８０に記載の方法によって作製される、フォトクロミック材料。
【図面の簡単な説明】
【００２２】
本明細書中に開示される種々の非限定的な実施形態は、図面と組み合わせて読む場合によりよく理解される。
【図１】図１は、本明細書中に開示される種々の非限定的な実施形態に従う、フォトクロミック材料を調製するための種々の経路の模式図である。
【図２】図２は、本明細書中に開示される種々の非限定的な実施形態と組み合わせて使用され得るフォトクロミック開始剤を調製するための種々の経路の模式図である。
【図３】図３は、本明細書中に開示される種々の非限定的な実施形態と組み合わせて使用され得るフォトクロミック開始剤を調製するための種々の経路の模式図である。
【図４】図４は、本明細書中に開示される種々の非限定的な実施形態に従う、フォトクロミック材料を調製するための種々の経路の模式図である。
【図５】図５は、本明細書中に開示される種々の非限定的な実施形態に従う、フォトクロミック材料を調製するための種々の経路の模式図である。
【図６】図６は、本明細書中に開示される種々の非限定的な実施形態に従う、フォトクロミック材料を調製するための種々の経路の模式図である。
【図７】図７（ａ）〜７（ｃ）は、本明細書中に開示される種々の非限定的な実施形態に従うフォトクロミック材料を示す。
【発明を実施するための形態】
【００２３】
（詳細な説明）
本明細書中および添付の特許請求の範囲中で使用される場合、用語「１つの（ａ）」、「１つの（ａｎ）」および「その（ｔｈｅ）」は、１つの参照に明確にかつあいまいでなく限定されることのない限り、複数の参照を含む。
【００２４】
さらに、本明細書の目的のため、他に示されない限り、本明細書中で使用される成分の量、反応条件、および他の特性またはパラメーターを表す全ての数値は、用語「約」によって全ての事例において修飾されているとして理解されるべきである。従って、他に示されない限り、以下の明細書および添付の特許請求の範囲において記載される数値パラメーターは、近似値であることが理解されるべきである。ごくわずかでも、そして特許請求の範囲に対する均等論の適用を制限することを意図せずに、数値パラメーターは、報告される有効数字の数および通常の四捨五入技術の適用を踏まえて読まれるべきである。
【００２５】
さらに、本発明の広範な範囲を記載する数値の範囲およびパラメーターは、上で考察したように近似値であるが、実施例の節に記載される数値は可能な限り正確に報告される。しかしながら、そのような数値は本質的に、測定環境および／または測定技術から生じる特定の誤差を含むことが理解されるべきである。
【００２６】
先に考察したように、フォトクロミック材料はしばしば、ポリマー材料に組み込まれて、そのポリマー材料またはそれから作製される製造物品に所望の特性を付与する。さらに、先に考察したように、フォトクロミック材料の性能（すなわち、フォトクロミック材料の呈色速度および消光速度）は、そのフォトクロミック材料を囲む環境によって影響され得る。従って、有機フォトクロミック材料が比較的「軟質」または「可撓性」環境から、比較的「硬質」または「剛性」環境へと移動する場合、その物質のフォトクロミック性能は損なわれ得る。フォトクロミック材料をポリマー材料に結合させることは移動を低減させることを助け得るが、そのようにすることの以前の試みは、一般的に、移動されない非結合型のフォトクロミック材料の性能と比較して、フォトクロミック材料のフォトクロミック性能の低下をもたらしていた。
【００２７】
本明細書中に限定されないが、剛性または硬質のポリマーは、室温よりも高いガラス転移温度を有する傾向がある（例えば、２３℃）；一方、室温未満のガラス転移温度を有するポリマーは、軟質および可撓性である傾向がある。当業者は、適切な剛性および／または可撓性のポリマーセグメントを選択することによって、所望の硬質または軟質を有するポリマーが調製され得ることを理解する。剛性のポリマーセグメントは、硬いポリマー材料を形成する傾向があるセグメントであり、破壊（割れ）の前にプラスチックの変形はほとんど受けない。可撓性ポリマーセグメントは、柔軟でありかつ破壊されることなく可塑的に変形され得るポリマー材料を形成する傾向を有するセグメントである。例えば、構成成分を選択することによってウレタン材料（例えば、イソシアネートおよびポリオール）を調製して適切なセグメント型を形成する方法は、当業者に公知である。例えば、米国特許第６，１８７，４４４号第３欄第４９行〜第４欄第４６行における硬質セグメントおよび軟質セグメントについての考察を参照のこと。この開示は、本明細書中で参考として具体的に援用される。
【００２８】
本明細書中の以下で考察されるように、本発明者らによって、本明細書中に開示される種々の非限定的な実施形態に従うフォトクロミック材料がポリマー材料に結合される場合、そのフォトクロミック材料が移動する傾向は、ポリマー材料に結合されない従来の類似のフォトクロミック材料と比較して、低下され得ることが観察されている。さらに、ポリマー材料に結合された場合であっても、本明細書中に開示される種々の非限定的な実施形態に従うフォトクロミック材料のフォトクロミック性能は、ポリマー材料に結合されない従来の類似のフォトクロミック材料の性能と等価であり得るかまたはその性能よりもよくあり得ることが、観察されている。
【００２９】
ここで、本発明の種々の非限定的な実施形態に従うフォトクロミック材料が考察される。本明細書中で使用される場合、用語「フォトクロミック」は、少なくとも可視光線に対して吸収スペクトルを有すること意味し、この吸収スペクトルは少なくとも光線性の照射に応答して変動する。さらに、本明細書中で使用される場合、用語「フォトクロミック材料」は、フォトクロミック特性を示すように適合される（すなわち、少なくとも光線性の照射に応答して変動する、少なくとも可視光線に対する吸収スペクトルを有するように適合される）、任意の物質を意味する。従って、本明細書中で使用される場合、用語「フォトクロミック材料」としては、有機フォトクロミック材料、無機フォトクロミック材料、およびそれらの組み合わせが挙げられる。本明細書中で使用される場合、用語「有機フォトクロミック材料」は、有機性材料、例えばフォトクロミック基に限定されないもの、ならびに少なくとも１つのフォトクロミック基を含むポリマー、プレポリマー、モノマーおよび他の化合物を意味する。本明細書中で使用される場合、用語「フォトクロミック基」とは、少なくとも１つのフォトクロミック部分を含む、有機性のフォトクロミック実体をいう。そしてこの実体は、他の有機性基または有機性化合物（例えば、官能基、ならびに／または脂肪族、脂環式、芳香族および複素環式の基および化合物、など）を含み得、そのフォトクロミック部分に連結されるかまたは縮合（融合）される。本明細書中で使用される場合、用語「フォトクロミック実体」とは、光線性の照射に曝されて（すなわち、先に考察したような、フォトクロミック材料の「能動的部分」）１つの状態から別の状態へと可逆的転換を受け得る、フォトクロミック基の部分をいう。本明細書中で使用される場合、用語「連結した」とは、共有結合性に結合されることを意味する。さらに、本明細書中で使用される場合、用語「縮合（融合）した」とは、少なくとも２つの部分が共有結合性に結合されることを意味する。
【００３０】
さらに、本明細書中で使用される場合、用語「プレポリマー」または「プレポリマー材料」とは、部分的にポリマー化した材料をいい、オリゴマー材料および部分的にポリマー化した材料が挙げられるが、これらに限定されない。本明細書中で使用される場合、用語「ポリマー」および「ポリマー材料」とは、ホモポリマーおよびコポリマー（例えば、ブロックコポリマー、ランダムコポリマーおよび交互性のコポリマー）、ならびにそのブレンドおよび他の組み合わせをいう。
【００３１】
本明細書中に開示される種々の非限定的な実施形態と組合わせて使用され得るフォトクロミック基の非限定的な例としては、フォトクロミックピラン、フォトクロミックオキサジン、フォトクロミックフルギド（ｆｕｌｇｉｄｅ）が挙げられる。本明細書中で使用され得るフォトクロミックピランの非限定的な例としては、以下が挙げられる：ベンゾピラン；ナフトピラン（例えば、ナフト［１，２−ｂ］ピラン、ナフト［２，１−ｂピラン］）；インデノナフトピラン（例えば、米国特許第５，６４５，７６７号第２欄第１６行〜第１２欄第５７行に開示されるもの）；ヘテロ環式縮合ナフトピラン（例えば、米国特許第５，７２３，０７２号第２欄第２７行〜第１５欄第５５行；米国特許第５，６９８，１４１号第２欄第１１行〜第１９欄第４５；米国特許第６，１５３，１２６号第２欄第２６行〜第８欄第６０行；および米国特許第６，０２２，４９７号第２欄第２１行〜第１１欄第４６行に開示されものが挙げられ、これらの開示は本明細書中で参考として具体的に援用される）；スピロ−９−フルオレノ［１，２−ｂ］ピラン；フェナントロピラン；キノリノピラン；フルオロアンテノピラン（ｆｌｕｏｒｏａｎｔｈｅｎｏｐｙｒａｎ）；およびスピロピラン（例えば、スピロ（ベンゾインドリン）ナフトピラン、スピロ（インドリン）ベンゾピラン、スピロ（インドリン）ナフトピラン、およびスピロ（インドリン）ピラン。ナフトピランのより具体的な非限定的な例は、米国特許第５，６５８，５０１号第１欄６４行〜第１３欄第１７行に記載され、この開示は本明細書中参考として特に援用される。スピロ（インドリン）ピランもまた、Ｔｅｃｈｎｉｑｕｅｓ  ｉｎ  Ｃｈｅｍｉｓｔｒｙ、第ＩＩＩ巻、「Ｐｈｏｔｏｃｈｒｏｍｉｓｍ」、第３章、Ｇｌｅｎｎ  Ｈ．Ｂｒｏｗｎ編、Ｊｏｈｎ  Ｗｉｌｅｙ  ａｎｄ  Ｓｏｎｓ，Ｉｎｃ．，Ｎｅｗ  Ｙｏｒｋ，１９７１のテキスト中に記載され、この開示もまた本明細書中参考として特に援用される。
【００３２】
本明細書中に開示される種々の非限定的な実施形態と組み合わせて使用され得るフォトクロミックオキサジンの非限定的な例としては、ベンゾオキサジン；ナフトオキサジン；およびスピロ−オキサジンが挙げられ、例えば、スピロ（インドリン）ナフトオキサジン、スピロ（インドリン）ピリドベンゾオキサジン、スピロ（ベンゾインドリン）ピリドベンゾオキサジン、スピロ（ベンゾインドリン）ナフトオキサジン、スピロ（インドリン）ベンゾオキサジン、スピロ（インドリン）フルオランテノキサジン（ｆｌｕｏｒａｎｅｔｈｎｏｘａｚｉｎｅ）、およびスピロ（インドリン）キノキサジン（ｑｕｉｎｏｘａｚｉｎｅ）である。
【００３３】
本明細書中に開示される種々の非限定的な実施形態と組み合わせて使用され得る熱可逆性のフォトクロミックフルギド（ｆｕｌｇｉｄｅ）またはフォトクロミックフルギミド（ｆｕｌｇｉｍｉｄｅ）の非限定的な例としては、米国特許第４，６８５，７８３号第１欄第５７行〜第５欄第２７行（この開示は本明細書中参考として特に援用される）に開示されるフルギドおよびフルギミド、ならびに前述のフォトクロミック材料の混合物が挙げられる。
【００３４】
本明細書中に適用される種々の非限定的な実施形態は、（ａ）少なくとも１つの開環可能な環式モノマー、および（ｂ）フォトクロミック開始剤、の反応産物を含むフォトクロミック材料に関する。本明細書中で使用される場合、用語「フォトクロミック開始剤」とは、少なくとも１つの環式モノマーの開環を開始するように適合された少なくとも１つの官能基を含むフォトクロミック材料をいう。先に考察したように、本明細書中で使用される場合、用語「フォトクロミック材料」は、フォトクロミック特性を示すように適合される任意の物質を意味する。従って、本明細書中に開示される種々の非限定的な実施形態に従うフォトクロミック開始剤は、開環反応を開始するように適合される少なくとも１つの官能基を含む、有機フォトクロミック材料、無機フォトクロミック材料、またはこれらの組み合わせであり得る。適切な非限定的な有機フォトクロミック材料としては、フォトクロミック基、ならびに少なくとも１つのフォトクロミック基を有するポリマー、プレポリマー、モノマー、および他の化合物が挙げられる。これらと組合わせて使用され得るフォトクロミック基の非限定的な例、および本明細書中に開示される他の非限定な実施形態は、上に詳細に記載される。
【００３５】
本明細書中で使用される場合、用語「開環可能な環式モノマー」とは、開環反応または開環重合を受け得る環構造を有するモノマーをいう。本明細書中で使用される場合、用語「開環」および「開環反応」とは、代表的には開始剤との反応において、環式モノマーの非環式形態への転換をいう。さらに、本明細書中で使用される場合、用語「開環重合」とは、複数の開環した環式モノマーの鎖の形成をいう。本明細書中で使用される場合、用語「開環した環式モノマー」は、開環可能な環式モノマーの非環式形態を意味する。本明細書中で使用される場合、用語「開環可能な環式モノマーの残留物」は、開環可能な環式モノマーが開環反応を受けた後に残存するものを意味する。本明細書中で使用される場合、用語「複数」とは、少なくとも２つを意味する。
【００３６】
本明細書中に開示される種々の非限定的な実施形態と組み合わせて使用され得る開環可能な環式モノマー例としては、非限定的に、環式エステル、環式カルボン酸、環式エーテルおよび環式シロキサンが挙げられる。
【００３７】
適切な環式エステルの非限定的な例としては、以下の式：
【００３８】
【化３１】
2011042791.tif 000033
に表されるエステルが挙げられ、この式において、ｃおよびｄが、１〜８の範囲の整数であり；かつＲ３、Ｒ４、Ｒ５、およびＲ６が、各炭素単位について（すなわち、各（Ｃ）ｃ単位および（Ｃ）ｄ単位について）独立して、−Ｈ、−ＣＨ３、Ｃ２−Ｃ１６アルキル、Ｃ（ＣＨ３）２、およびＨＯ−ＣＨ２−から選択され；ｅが、０または１であり；かつＤが、−Ｏ−または−Ｏ−Ｃ（Ｏ）−から選択される。あるいは、ｃが１であり得、Ｄが−Ｃ（Ｒ３’）（Ｒ４’）−であり得、かつＲ３’およびＲ４’が、Ｒ３およびＲ４と一緒になって、縮合アリール基、縮合複素環式アリール基、または縮合脂環式基（ｆｕｓｅｄ−ｃｙｃｌｏａｌｉｐｈａｔｉｃ  ｇｒｏｕｐ）を形成し得、例えば、以下に示される。
【００３９】
【化３２】
2011042791.tif 000034
適切な環式エステルの非限定的な具体例としては、以下が挙げられる：ε−カプロラクトン；ｔ−ブチルカプロラクトン；ζ−エナントラクトン；δ−バレロラクトン；モノアルキルδ−バレロラクトン（例えば、モノメチル−δ−バレロラクトン、モノエチル−δ−バレロラクトン、およびモノヘキシル−δ−バレロラクトンであるが、これらに限定されない）；ノンアルキル−ε−カプロラクトン、ジアルキル−ε−カプロラクトンおよびトリアルキル−ε−カプロラクトン（例えば、モノメチル−ε−カプロラクトン、モノエチル−ε−カプロラクトン、モノヘキシル−ε−カプロラクトン、ジメチル−ε−カプロラクトン、ジ−ｎ−プロピル−ε−カプロラクトン、ジ−ｎ−ヘキシル−ε−カプロラクトン、トリメチル−ε−カプロラクトン、トリエチル−ε−カプロラクトン、およびトリ−ｎ−ε−カプロラクトンであるが、これらに限定されない）；５−ノニル−オキセパン−２−オン、４，４，６−トリメチル−オキセパン−２−オンまたは４，６，６−トリメチル−オキセパン−２−オン、５−ヒドロキシメチル−オキセパン−２−オン；β−ラクトン（例えば、β−プロピオラクトン、β−ブチロラクトンであるが、これらに限定されない）；γ−ラクトン（例えば、γ−ブチロラクトンおよびピバロラクトンであるが、これらに限定されない）；ジラクトン（例えば、ラクチド、ジラクチド、グリコシド（例えば、テトラメチルグリコシド）であるが、これらに限定されない）；およびケトジオキサノン（例えば、１，４−ジオキサン−２−オンおよび１，５−ジオキセパン−２−オンであるが、これらに限定されない）。
【００４０】
適切な環式カルボン酸の非限定的な例としては、以下の式：
【００４１】
【化３３】
2011042791.tif 000035
に表されるものが挙げられ、この式において、ｆおよびｇは、１〜３の範囲の整数であり；Ｒ７、Ｒ８、Ｒ９、およびＲ１０は、独立して、各炭素単位について（すなわち、各（Ｃ）ｆ単位および（Ｃ）ｇ単位について）、−Ｈ、−ＣＨ３、Ｃ２−Ｃ１６アルキル、Ｃ（ＣＨ３）２、ＨＯ−ＣＨ２−、または−ＯＣ６Ｈ５から選択され；ｈは０または１であり；そしてＥは、−Ｏ−である。適切な環式カルボン酸の具体的な例としては、非限定的に、エチレンカーボネート、３−エチル−３−ヒドロキシメチルトリメチレンカーボネート、プロピレンカーボネート（ｃａｒｏｎａｔｅ）、トリエチレンカーボネート、トリメチロールプロパン（ｔｒｉｍｅｔｈｙｌｏｌｐｒｏｐａｎｅ）モノカーボネート、４，６−ジメチル−１，３−プロピレンカーボネート、２，２−ジメチルトリメチレンカーボネート、および１，２−ジオキセパン−２−オンが挙げられる。
【００４２】
適切な環式エーテルの非限定的な例としては、以下の式：
【００４３】
【化３４】
2011042791.tif 000036
に表されるものが挙げられ、この式において、「ｉ」は２〜５の範囲の整数であり、そして各Ｒ１１は同じであっても異なっていてもよく、そして以下から選択され得る：水素；ハロゲン（例えば、フッ素、塩素、臭素およびヨウ素であるが、これらに限定されない）；Ｃ１−Ｃ１０アルキル（例えば、直鎖または分枝鎖のメチル、エチル、ｎ−プロピル、イソプロピル、ｎ−ブチル、ｓｅｃ−ブチル、ペンチル、ヘキシル、ヘプチル、オクチル、ノニル、およびデシルであるが、これらに限定されない）；フェニル（これは、置換されていても非置換であってもよい）；ハロゲン化Ｃ１−Ｃ１０アルキル（例えば、クロロメチル、ブロモメチル、ヨードメチル、ジクロロメチル、２−クロロメチル、および３−クロロメチルであるが、これらに限定されない）；およびＣ１−Ｃ６アルキロール（例えば、メチロール（例えば、−ＣＨ２ＯＨ））。環式エーテルの非限定的な具体例としては、以下が挙げられる：エチレンオキシド、１，２−プロピレンオキシド、エピクロロヒドリン、エピブロモヒドリン、１，２−ブチレンオキシド、２，３−ブチレンオキシド、イソブチレンオキシド、オキセタン、３−メチルオキセタン、３，３−ジメチルオキセタン、テトラヒドロフラン、２−メチルテトラヒドロフラン、３−メチルテトラヒドロフラン、およびテトラヒドロフラン。
【００４４】
適切な環式シロキサンの非限定的な例としては、以下の式：
【００４５】
【化３５】
2011042791.tif 000037
に表されるものが挙げられ、この式において、Ｒ１２およびＲ１３は同じであるかまたは異なり、各々は、各シロキサン単位について独立して、Ｃ１−Ｃ８の直鎖または分枝鎖のアルキル、アリール、アリール（Ｃ１−Ｃ６）アルキル、または（Ｃ１−Ｃ６）アルキルアリールから選択され、そしてｊはシロキサン単位の数であり、３〜６から選択される。例えば、本明細書中では限定していないが、非限定的な１実施形態に従い、Ｒ１２およびＲ１３は各々メチルであり得、ｊは３または４であり得る。このような環式シロキサンの非限定的な例としては、非限定的に、ヘキサメチルシクロトリシロキサン（すなわち、ｊ＝３）およびオクタメチルシクロテトラシロキサン（すなわち、ｊ＝４）が挙げられる。
【００４６】
本明細書中では限定していないが、本明細書中に開示される非限定的な１実施形態に従い、フォトクロミック材料は、（ａ）環式エステルおよび環式カルボン酸から選択される少なくとも１つの開環可能な環式モノマー、および（ｂ）フォトクロミック開始剤、の反応産物を含む。例えば、本明細書中では限定していないが、非限定的なこの実施形態に従い、少なくとも１つの環式モノマーはε−カプロラクトンおよびδ−バレロラクトンから選択され得る。
【００４７】
前述のように、開環可能な環式モノマーの開環は、代表的に開始剤を含む。開始剤の選択は、含まれる環式モノマーに部分的に依存することが当業者に理解される。例えば、開環可能な環式エステルとの使用に適した開始剤は、非限定的に、アルコール、アミン、カルボン酸、チオール、ならびにそれらの組み合わせ、塩、および錯体から選択され得る。さらに、一旦この開環可能な環式モノマーが適切な開始剤によって開環反応を受けると、開環したモノマー自体が別の開環可能な環式モノマーの開環を開始するのに役立ち得、次にこのモノマーがさらに別の開環可能な環式モノマーの開環を開始するのに役立ち得る、などであり、これによって、２個（またはそれより多く）の開環したモノマーの鎖を形成する。換言すると、複数の開環可能な環式モノマーの開環重合が起り得る。使用される開環可能なモノマーに依存して、開環重合はホモポリマーまたはコポリマーの形成を生じ得る。例えば、ホモポリマーは、複数の同種の開環可能な環式モノマーの開環重合によって形成され得る。あるいは、コポリマーが、複数の開環可能な環式モノマーの開環重合によって形成され得、そのモノマーのうちの少なくとも１つは残りのものとは異なる。
【００４８】
例えば、本明細書中では限定していないが、本明細書中に開示される非限定的な種々の実施形態に従い、図１に模式的に示されるように、開環可能な環式モノマー（図１中、一般的に１０として示される）は、この開環可能な環式モノマーとフォトクロミック開始剤（一般的に１２と示される）との反応によって開環され得、これによってフォトクロミック材料（一般的に１４と示される）を形成する。図１に示されるように、開環可能な環式モノマーは、ｅが０である上記のような環式エステルである。さらに、図１に示されるように、フォトクロミック開始剤１２は、開環反応を開始するように適合される少なくとも１つの官能基（すなわち、図１に示されるような、ヒドロキシル（−ＯＨ）基）を含む。必要ではないが、図１にさらに示されるように、フォトクロミック材料１４は、１つ以上のさらなる開環可能な環式モノマーに対するフォトクロミック開始剤であり得、（一般的に１６と示される）これは、環式モノマー１０と同じであってもこれと異なっていてもよく、本明細書中に開示される非限定的な種々の実施形態に従ってフォトクロミック材料（一般的に１８と示される）を形成する。本明細書中では限定していないが、例えば図１において、ｋは０〜４９９の範囲の整数であり得、フォトクロミック材料１８は１個〜５００個の開環可能な環式モノマーの残留物を含み得、このモノマーの各々は同じであってもよいし、残りの開環可能な環式モノマーとは異なっていてもよい。
【００４９】
上記に考察されるように、本明細書中に開示される非限定的な種々の実施形態に従うフォトクロミック材料は、複数の開環可能な環式モノマーと少なくとも１種のフォトクロミック開始剤との反応産物を含み得る。さらに、上記に考察されるように、開環可能な環式モノマーは同じであっても異なっていてもよい。例えば、本明細書中では限定していないが、非限定的な１つの実施形態に従い、複数の開環可能な環式モノマーの各々は、独立して、ε−カプロラクトンおよびδ−バレロラクトンから選択され得る。さらに、非限定的なこの実施形態に従い、この開環可能なモノマーのうちの１種はε−カプロラクトンであり得、そして開環可能なモノマーのうちの別の１種はδ−バレロラクトンであり得る。従って、非限定的なこの実施形態に従い、フォトクロミック材料は、ε−カプロラクトンまたはδ−バレロラクトンのいずれかのホモポリマーであるポリマー鎖セグメント、またはε−カプロラクトンとδ−バレロラクトンとのコポリマー（例えば、ランダムコポリマー、交互性のコポリマー、またはブロックコポリマー）のポリマー鎖セグメントを含み得る。
【００５０】
先に考察したように、本明細書中に開示される非限定的な種々の実施形態に従うフォトクロミック開始剤は、少なくとも１つの環式モノマーの開環を開始するように適合される少なくとも１つの官能基を含み、そして複数の開環可能な環式モノマーの開環重合を開始し得る。本明細書中に開示される非限定的な種々の実施形態と組み合わせた使用に適している官能基の例としては、非限定的に、アルコール、アミン、カルボン酸、シラノール、チオール、ならびにそれらの組み合わせ、塩、および錯体が挙げられる。非限定的な１つの実施形態に従い、フォトクロミック開始剤は、第一級アルコール基、第二級アルコール基ならびにその塩および錯体から選択される少なくとも１つの官能基を含む。しかしながら、上記に考察したように、官能基の選択は、その開環可能な環式モノマーに部分的に依存する。
【００５１】
本明細書中に開示される非限定的な種々の実施形態と組み合わせて使用され得るフォトクロミック開始剤の非限定的な具体例は、以下の表１に記載される。表１が適切なすべてのフォトクロミック開始剤の網羅的な一覧であることは意図されず、例示の目的のみのために提示されることが理解されるべきである。当業者は、種々の他のフォトクロミック開始剤および以下に示されるこれらフォトクロミック開始剤の改変を理解する。それらは本開示の精神および範囲の内である。そしてそれら開始剤は、本明細書中に開示される非限定的な種々の実施形態と組み合わせて使用され得る。
【００５２】
【表１−１】
2011042791.tif 000038
【００５３】
【表１−２】
2011042791.tif 000039
【００５４】
【表１−３】
2011042791.tif 000040
【００５５】
【表１−４】
2011042791.tif 000041
【００５６】
【表１−５】
2011042791.tif 000042
。
【００５７】
これらおよび他の非限定的なフォトクロミック開始剤を形成する方法は、本開示および本実施例を見ると、当業者に容易に理解される。例えば、本明細書中では限定していないが、１．１８および１．８４のようなフォトクロミック開始剤（上記表１に示される）を調製するのに使用され得る、２，２−ビス（４−メトキシフェニル）−５−メトキシカルボニル−６−ヒドロキシ−［２Ｈ］−ナフト［１，２−ｂ］ピランを形成する１方法は、米国特許第５，４５８，８１４号第１３欄第１５行〜第５２行の実施例１に見出され得、この例は本明細書により参考として特に援用される。
【００５８】
本明細書中に開示される非限定的な種々の実施形態と組み合わせて使用され得る、フォトクロミックピラン開始剤およびフォトクロミックオキサジン開始剤を形成するための一般的な反応スキームは、それぞれ図２および図３に記載される。図２および図３に示される一般的な反応スキームは、本明細書中で限定していることを意図せず、例示の目的のみのためであることが理解されるべきである。図２および図３に示される一般的な反応スキームならびにそれらの変更に加え、他の方法を使用して、本明細書中に開示される非限定的な種々の実施形態に従って使用され得る適切なフォトクロミック開始剤を形成してもよいことが、当業者に理解される。
【００５９】
図２は、少なくとも１つの開環可能な環式モノマーの開環を開始するように適合される、少なくとも１つの官能基を含むフォトクロミックピランを調製するための、一般的なスキームを示す。図２において、４−フルオロベンゾフェノン（これは図２中、一般的に２２０と示される）は、少なくとも１つの環式モノマー（「Ｒ１４」）の開環を開始するように適合された少なくとも１つの官能基を含む有機基と共に、無水ジメチルスルホキシド（ＤＭＳＯ）溶媒中で窒素の下で反応されて、一般的に２２２と示される置換ケトンを形成し得る。例えば、本明細書中では限定していないが、Ｒ１４は、アルコール、アミン、カルボン酸、シラノール、チオール、またはそれらの組み合わせ、塩および錯体から選択される官能基を含む、直鎖状または分枝鎖状の基であり得る。４−フルオロベンゾフェノンは、購入され得るかまたは当該分野で公知であるＦｒｉｅｄｅｌ−Ｃｒａｆｔｓ方法によって調製され得るかのいずれかであることが当業者に理解される。例えば、刊行物「Ｆｒｉｅｄｅｌ−Ｃｒａｆｔｓ  ａｎｄ  Ｒｅｌａｔｅｄ  Ｒｅａｃｔｉｏｎｓ」、Ｇｅｏｒｇｅ  Ａ．Ｏｌａｈ、Ｉｎｔｅｒｓｃｉｅｎｃｅ  Ｐｕｂｌｉｓｈｅｒｓ、１９６４、第３巻、第ＸＸＸＩ章（Ａｒｏｍａｔｉｃ  Ｋｅｔｏｎｅ  Ｓｙｎｔｈｅｓｉｓ）、および「Ｒｅｇｉｏｓｅｌｅｃｔｉｖｅ  Ｆｒｉｅｄｅｌ−Ｃｒａｆｔｓ  Ａｃｙｌａｔｉｏｎ  ｏｆ  １，２，３，４−Ｔｅｔｒａｈｙｄｒｏｑｕｉｎｏｌｉｎｅ  ａｎｄ  Ｒｅｌａｔｅｄ  Ｎｉｔｒｏｇｅｎ  Ｈｅｔｅｒｏｃｙｃｌｅｓ：Ｅｆｆｅｃｔ  ｏｎ  ＮＨ  Ｐｒｏｔｅｃｔｉｖｅ  Ｇｒｏｕｐｓ  ａｎｄ  Ｒｉｎｇ  Ｓｉｚｅ」、Ｉｓｈｉｈａｒａ，Ｙｕｇｉら、Ｊ．Ｃｈｅｍ．Ｓｏｃ．，Ｐｅｒｋｉｎ  Ｔｒａｎｓ．１，３４０１〜３４０６頁，１９９２（これらは本明細書中で参考として援用される）を参照のこと。以後、置換ケトン２２２は、適切な溶媒（例えば、無水テトラヒドロフラン（ＴＨＦ）であるが、これに限定されない）中でナトリウムアセチリドと反応されて、対応するプロパギルアルコール（一般的に２２４と示される）を形成し得る。次いで、プロパギルアルコール２２４は、ヒドロキシ置換Ａ’基（一般的に２２６と示される）と結合されて、フォトクロミックピラン開始剤（一般的に２２８と示される）を形成し得る。Ａ’基の適切な非限定的な例としては、ナフト、ベンゾ、フェナントロ、フルオランテノ、アンテノ、キノリノ、インデンノナフト、複素環縮合ナフト、および複素環縮合ベンゾが挙げられる。さらに、図２に示されるように、Ａ’基は必要に応じて、１つ以上のＲ１４基（例えば、ｍは０から利用可能な位置の総数までであり得る）で置換され得、そして各々のＲ１４は同じであってもよいし、残りのＲ１４基とは異なっていてもよい。
【００６０】
図３は、少なくとも１つの環式モノマーの開環を開始するように適合された少なくとも１つの官能基を含む、フォトクロミックオキサジンを調製するための一般的反応スキームを示す。図３において、ヒドロキシル化Ａ”基（一般的に３３０と示される）が酸（例えば、酢酸が挙げられるが、これに限定されない）の存在下で亜硝酸ナトリウムと反応されて、ニトロソ置換されたＡ”基（一般的に３３２と示される）を生じる、一般的なニトロソ化およびカップリングプロセスが示される。Ａ”基の適切な非限定的な例としては、ナフト、ベンゾ、フェナントロ、フルオランテノ、アンテノ、キノリノ、インデノ縮合ナフト、複素環縮合ナフト、および複素環縮合ベンゾが挙げられる。必要に応じて、Ａ”基は、開環反応を開始するように適合された官能基（「Ｒ１５」）を含む１つ以上の有機基で置換され得る。次いで、ニトロソ置換Ａ”基３３２は、Ｆｉｓｃｈｅｒ塩基（一般的に３３４と示される：これもまた１つ以上のＲ１５基を含み得る）とカップリングされる。カップリングは、溶媒（例えば、無水エタノール）であるが、これらに限定されない）中で行われ、還流条件下で加熱されて、フォトクロミックオキサジン開始剤（一般的に３３６と示される）を生成する。さらに、図３に示されるように、ｐおよびｐ’は、０から、その基が結合される分子上で利用可能な位置の総数までであり得るが、ただし、開環反応を開始するように適合された少なくとも１つの官能基が存在し、そして各々のＲ１５基は同じであってもよいし、残りのＲ１５基とは異なっていてもよい。
【００６１】
先に考察したように、一旦、開環可能な環式モノマーが適切な開始剤により開かれると、この開環したモノマーは別の開環可能な環式モノマーの開環を開始するのに役立ち得る、などである。従って、一旦、フォトクロミック開始剤が少なくとも１つの開環可能な環式モノマーの開環を開始すると、得られたフォトクロミック材料はさらに別の開環可能な環式モノマーに対するフォトクロミック開始剤として役立ち得る。この様式で、複数の開環した環式モノマーを含む少なくとも１つのポリマー鎖を含むフォトクロミック材料（これは、同じであっても異なっていてもよい）が形成され得る。従って、例えば、上記表１に列挙される任意のフォトクロミック開始剤は、１つ以上の環式モノマーと反応されて、さらに他のフォトクロミック開始剤を形成し得、この開始剤は本明細書中に開示される非限定的な種々の実施形態と組み合わせた使用に適切である。
【００６２】
さらに、本明細書中に開示される非限定的な種々の実施形態に従うフォトクロミック材料は、少なくとも１つの反応基を含む有機材料とさらに反応されて、その結果得られたフォトクロミック材料は、少なくとも１つの反応基の残留物を含む有機材料をさらに含む。本明細書中で使用される場合、用語「反応基」は、触媒の存在下または非存在下のいずれかで、ヒドロキシル基と反応され得るいずれの基も意味する。さらに、本明細書中で使用される場合、用語「反応基の残留物」とは、反応基が反応された後に残存する基を意味する。
【００６３】
本明細書中に開示される非限定的な種々の実施形態と組み合わせて使用され得る少なくとも１つの反応基を含む適切な有機材料の非限定的な例としては、以下の表２に記載されるものが挙げられる。少なくとも１つの反応基を含む有機材料が関与し得る反応の非限定的な例としては、付加反応、脱離反応、縮合反応、置換反応、および重合反応（例えば、ラジカル重合、アニオン性重合、カチオン性重合、開環重合、縮合重合、付加重合、およびＵｌｌｍａｎｎ’ｓ  Ｅｎｃｙｃｌｏｐｅｄｉａ  ｏｆ  Ｉｎｄｕｓｔｒｉａｌ  Ｃｈｅｍｉｓｔｒｙ、「Ｐｏｌｙｍｅｒｉｚａｔｉｏｎ  Ｐｒｏｃｅｓｓｅｓ」、第２１Ａ巻、３０５〜４２８頁（これは、本明細書によって参考として特に援用される）に記載されるような重合プロセス）が挙げられる。他の非限定的な具体的な反応は、以下の表２に記載される。少なくとも１つの反応基を反応させた後に得られる、少なくとも１つの反応基の残留物の非限定的な例もまた、以下の表２に示される。表２が、少なくとも１つの反応基、可能性ある反応物、および／または残留物を含むすべての適切な有機材料の網羅的な一覧であることは意図されないこと、そして表２が例示の目的のみのために提示されることが理解されるべきである。当業者は、少なくとも１つの反応基、可能性ある反応物および残留物を含む、種々の他の有機材料を理解する。それら有機材料は本開示の精神および範囲の内であり、それら有機材料は、本明細書中に開示される非限定的な種々の実施形態と組み合わせて使用され得る。
【００６４】
上記に考察されるように、少なくとも１つの反応基を含む有機材料との反応後、本明細書中に開示される非限定的な種々の実施形態に従うフォトクロミック材料は、さらに、少なくとも１つの反応基の残留物を含む有機材料を含む。本明細書中に開示される非限定的な種々の実施形態に従うフォトクロミック材料が含み得る、少なくとも１つの反応基の残留物の非限定的な例としては、以下が挙げられる：アクリレート、アルキル基、アルキルホスホネート、アルキルジアルコキシシリル基、アルキルオキシジアルキルシリル基、アリルカーボネート、アミド、アミン、無水物、アリール基、アジリジン、カルボン酸、クロロホルメート、脂環式エポキシド、エポキシド、エステル、ハロゲン、ヒドロキシル基、イソシアネート、イソチオシアネート、メタクリレート、プロペニルエーテル、開環可能な環式モノマーの残留物、トリアルコキシシリル基、チイラン（ｔｈｉｉｒａｎｅ）、チオール、ビニルカーボネート、ビニルエーテル、ビニルベンジルエーテル、およびこれらの組み合わせ。フォトクロミック材料の意図される使用に依存して、少なくとも１つの反応基を含む有機材料は、その反応基の残留物を含む有機材料がさらに他の材料または他の基（例えば、ポリマー材料、プレポリマー材料、およびモノマー材料が挙げられるが、これらに限定されない）と反応し得るように選択され得ることを、当業者は理解する。あるいは、少なくとも１つの反応基を含む有機材料は、その反応基の残留物を含む有機材料がその後の使用において本質的に無反応性であるように選択され得る。
【００６５】
【表２】
2011042791.tif 000043
例えば、本明細書中に限定しないが、図４に概略的に示されるように、本明細書中に開示される種々の非限定的な実施形態に従うフォトクロミック材料（一般的に４４０として示される）は、さらに、反応基（一般的に４４２として示される）を含む有機材料と反応されて、少なくとも１つの反応基の残留物を含む有機材料を含むフォトクロミック材料（一般的に４４４として示される）を形成し得る。本明細書中に限定しないが、図４に示されるように、少なくとも１つの反応基４４２を含む有機材料は、合成された少なくとも１つの反応基の残留物が、本質的に非反応性であるように選択され得る。例えば、本明細書中に限定しないが、有機材料４４２は、少なくとも１つの反応基を含むポリマー材料またはプレポリマー材料であり得、そしてフォトクロミック材料は、ポリマー材料またはプレポリマー材料の反応基とフォトクロミック材料のヒドロキシル基とを反応させることによってポリマー材料に結合され得る。さらに、本明細書中に限定しないが、図４においてｋ’は、１〜５００の範囲であり得る。
【００６６】
あるいは、上記のように、他の非限定的な実施形態に従って、少なくとも１つの反応基を含む有機材料は、合成されたフォトクロミック材料が、１つ以上のさらなる材料または基とさらに反応され得る少なくとも１つの反応基の残留物を含む有機材料を含むように選択され得る。例えば、本明細書中に限定しないが、図５に概略的に示されるように、本明細書中に開示される種々の非限定的な実施形態に従うフォトクロミック材料（一般的に５５０として示される）は、２つの反応基（一般的に５５２として示される）を含む有機材料とさらに反応されて、少なくとも１つの反応基および未反応の反応基の残留物を含む有機材料を含むフォトクロミック材料（一般的に５５４として示される）を形成し得る。図５に示されるように、有機材料５５２はジイソシアネートであり、合成されたフォトクロミック材料５５４は、イソシアネート基および未反応のイソシアネート基の残留物を含む有機材料を含む。さらに、図５に示されないが、未反応のイソシアネート基は、１つ以上のさらなる材料または基とさらに反応されて、例えば、ポリマーセグメントを形成し得るか、あるいはフォトクロミック材料を別の材料（ポリマー材料または表面）に結合または連結し得る。
【００６７】
本明細書中に開示される種々の非限定的な実施形態に従って、本明細書中に開示されるフォトクロミック材料と、反応基を含む有機材料とを反応させ、そして／または反応基（または他の官能基）を、フォトクロミック材料に結合させる他の方法が使用され得、そして上述の例が、例示の目的のみのために提供され、本明細書中に限定することを意図しないことは、当業者によって理解される。例えば、本明細書中に限定しないが、図６に示されるように、本明細書中に開示される種々の非限定的な実施形態に従うフォトクロミック材料（一般的に６６０として示される）は、少なくとも１つの反応基（例えば、図６に示されるような塩化チオニル（ＳＯＣｌ２））を含む有機材料とのハロゲン化反応において反応さて、開環可能環状モノマーの残留物を含む有機材料を含むフォトクロミック材料（一般的に６６４として示される）を形成し得、ここで、末端ヒドロキシル基は、反応基（例えば、図６に示されるような塩素）と置換される。
【００６８】
従って、本明細書中に開示される１つの特定の非限定的な実施形態は、（ａ）（１）環状エステルおよび環状カーボネートから選択される少なくとも１つの開環可能環状モノマー、および（２）フォトクロミック開始剤の反応生成物であるフォトクロミック材料；ならびに（ｂ）少なくとも１つの反応基を含む有機材料、の反応生成物を含むフォトクロミック組成物を提供する。上記のように、本明細書中に開示される種々の非限定的な実施形態に従って、少なくとも１つの反応基を含む有機材料が、例えば、所望の官能基をフォトクロミック材料に提供するため、あるいはフォトクロミック材料を別の基または材料に連結または結合するために選択され得る。例えば、この非限定的な実施形態に従って、少なくとも１つの反応基を含む有機材料は、反応後、フォトクロミック組成物が、フォトクロミック材料に結合される反応基の残留物を含む有機材料を含むように選択され得、ここで、この残留物は、アクリレート、アルキル基、アルキルホスホネート、アルキルジアルコキシシリル基、アルキルオキシジアルキルシリル基、アリルカーボネート、アミド、アミン、無水物、アリール基、アジリジン、カルボン酸、クロロホルメート、脂環式エポキシド、エポキシド、エステル、ハロゲン、ヒドロキシ基、イソシアネート、イソチオシアネート、メタクリレート、プロペニルエーテル、開環可能環状モノマーの残留物、トリアルコキシシリル基、チイラン、チオール、ビニルカーボネート、ビニルエーテル、ビニルベンジルエーテル、およびそれらの組み合わせから選択される。
【００６９】
本明細書中に開示される他の非限定的な実施形態は、
【００７０】
【化３６】
2011042791.tif 000044
によって表されるフォトクロミック材料を提供し、ここで、ＰＣは、フォトクロミック基であり、ｎは、１〜８から選択される整数であり；そして各Ｓ’は、各出現例について独立して、
【００７１】
【化３７】
2011042791.tif 000045
によって表される基から選択され、ここで、（１）Ｌは、各出現例について独立して、−Ｏ−、−Ｎ−および−Ｓ−から選択される連結基であるか、あるいはＬは、各出現例について独立して、−Ｏ−、−Ｎ−、および−Ｓ−から選択される少なくとも１つの連結基を含む直鎖または分枝鎖の有機架橋基を含み；（２）基Ｒ１は、開環した環状モノマーであり、そして（３）基Ｒ２は各出現例について独立して、水素および有機材料から選択され、この有機材料は、少なくとも１つの反応基の残留物を含む。さらに、式２において、「ａ」は、各出現例について独立して、１〜５００から選択される整数であり、ｂは、各出現例について独立して、１〜２０から選択される整数である。
【００７２】
上記のように、本明細書中で使用される場合、用語「フォトクロミック基」とは、少なくとも１つのフォトクロミック部分を含む有機物の構成要素をいい、そしてそのフォトクロミック部分に連結または縮合される他の有機物の基または化合物（例えば、官能基および／または脂肪族基、脂環式基、芳香族基、および複素環式基ならびに化合物など）を含み得る。適切なフォトクロミック基の非限定的な例としては、詳細に上記に記載されるそれらのフォトクロミック基が挙げられる。例えば、そして限定せずに、本明細書中に開示される種々の非限定的な実施形態に従うフォトクロミック基ＰＣは、上記に議論したフォトクロミックピラン、フォトクロミックオキサジン、およびフォトクロミックフルギド類（ｐｈｏｔｏｃｈｒｏｍｉｃ  ｆｕｌｇｉｄｅｓ）から選択され得る。１つの特定の非限定的な実施形態に従って、ＰＣは、ベンゾピラン、ナフトピラン、フェナントロピラン、キノリノピラン、フルオロアンテノピラン、およびスピロピランから選択されるフォトクロミックピランである。別の非限定的な実施形態に従って、ＰＣは、ナフト［１，２−ｂ］ピラン、ナフト［２，１−ｂ］ピラン、インデノナフトピラン、および複素環式縮合ナフトピランから選択されるナフトピランである。さらに別の非限定的な実施形態に従って、ＰＣは、インデノナフトピランである。
【００７３】
上記に議論したように、ポリマー材料中のフォトクロミック材料の移動を制限するための以前の試みは、一般に、フォトクロミック材料を、短い有機物のセグメントを有するポリマー材料に結合させることに関係している。しかしながら、この様式においてフォトクロミック材料を結合させることは、この材料のフォトクロミック性能の劣化を生じ得る。さらに、関係するフォトクロミック材料に依存して、フォトクロミック材料上の有機物のセグメントの配置が、フォトクロミック材料の活性部分から離れた位置に制限され得る。
【００７４】
対照的に、本発明者らは、本明細書中に開示される種々の非限定的な実施形態に従うフォトクロミック材料が、基Ｓ’が、フォトクロミック材料の活性部分の近くに位置する場合でさえも、良好なフォトクロミック性能を有し得ることを観測した。さらに、本明細書中に開示される種々の非限定的な実施形態に従って、各ＰＣは、１つより多くの基Ｓ’を有し得る（すなわち、ｎは１〜８の範囲であり得る）。
【００７５】
例えば、１つの特定の非限定的な実施形態に従って、ｎは４であり、そしてフォトクロミック材料は、例えば、以下：
【００７６】
【化３８】
2011042791.tif 000046
に示すように、４つのＳ’基を有し得る。
【００７７】
別の特定の非限定的な実施形態に従って、ｎは２であり、そしてフォトクロミック材料は、例えば、以下：
Ｓ’−ＰＣ−Ｓ’      式４
に示すように、２つのＳ’基を有し得る。本明細書中に限定しないが、本明細書中に開示される種々の非限定的な実施形態に従い、そして２つのＳ’基を有するフォトクロミック材料の１つの特定の非限定的な例は、以下の実施例５に記載される。
【００７８】
さらに別の特定の非限定的な実施形態に従って、ｎは１であり、そしてフォトクロミック材料は、例えば、以下：
ＰＣ−Ｓ’            式５
に示すように、１つのＳ’基を有し得る。本明細書中に限定しないが、本明細書中に開示される種々の非限定的な実施形態に従い、そして１つのＳ’基を有する種々のフォトクロミック材料の非限定的な例は、以下の実施例に記載される。
【００７９】
上記に議論したように、本明細書中に開示される種々の非限定的な実施形態に従って、Ｌは、各出現例について独立して、−Ｏ−、−Ｎ−、および−Ｓ−から選択される連結基であり得るか、あるいはＬは、各出現例について独立して、−Ｏ−、−Ｎ−、および−Ｓ−から選択される少なくとも１つの連結基を含む直鎖または分枝鎖の有機架橋基を含み得る。本明細書中で使用される場合、用語「連結基」とは、Ｒ１基に対して少なくとも１つの共有結合を形成する基をいう。上記に議論したように、本明細書中で使用される場合、用語「連結された」とは、共有結合されることを意味する。例えば、本明細書中に限定しないが、図７（ａ）に概略的に示されるように、Ｌは、Ｒ１基に連結される単一の連結−Ｏ−基を有する有機架橋基を含む。
【００８０】
さらに、上に示したように、Ｌは、１つ以上の連結基を含む直鎖または分枝鎖の有機架橋基を含み得る。例えば、そして図７（ｂ）に概略的に示されるように、本明細書中に開示される１つの非限定的な実施形態は、上の式１および式２によって表されるフォトクロミック材料を提供し、ここで、ｂは２であり、そしてＬは、２つの連結基を含む直鎖または分枝鎖の有機架橋基である。より具体的には、本明細書中で限定せずに、図７（ｂ）に示されるように、Ｌは、２つの連結基−Ｏ−基を有する有機架橋基を含み得、その各々は、Ｒ１基に連結される。さらに、図７（ｃ）に概略的に示されるように、ｂは３であり、そしてＬは、３つの連結−Ｏ−基を有する分枝鎖の有機架橋基であり、その各々は、Ｒ１基に連結される。さらに他の非限定的な実施形態に従って、Ｌ基は、３つより多い連結基を含む架橋基であり得る。例えば、本明細書中に限定しないが、上に議論したように、ｂは、１〜２０の範囲であり得、そしてＬは、１〜２０の連結基を含む有機架橋基であり得る。他の非限定的な実施形態に従って、ｂは、１〜１６、１〜１０、または１〜３の範囲であり得る。
【００８１】
本明細書中に開示される種々の非限定的な実施形態に従って、Ｌは、少なくとも１つの連結基を含む直鎖または分枝鎖の有機架橋基であり、Ｌは、以下から選択され得る：Ｃ１−Ｃ１０アルキルオキシ、Ｃ１−Ｃ１０アルキルアミノ、Ｃ１−Ｃ１０アルキルチオ、Ｃ２−Ｃ２０  β−オキシポリ（エトキシ）、Ｃ３−Ｃ３０  β−オキシポリ（プロポキシ）、Ｃ４−Ｃ４０  β−オキシポリ（ブトキシ）、Ｃ２−Ｃ２０  β−アミノポリ（エトキシ）、Ｃ３−Ｃ３０  β−アミノポリ（プロポキシ）、Ｃ４−Ｃ４０  β−アミノポリ（ブトキシ）、Ｃ２−Ｃ２０  β−チオポリ（エトキシ）、Ｃ３−Ｃ３０  β−チオポリ（プロポキシ）、Ｃ４−Ｃ４０  β−チオポリ（ブトキシ）、アリールＣ１−Ｃ１０アルキルオキシ、アリールＣ１−Ｃ１０アルキルアミノ、アリールＣ１−Ｃ１０アルキルチオ、アリールＣ２−Ｃ２０  β−オキシポリ（エトキシ）、アリールＣ３−Ｃ３０  β−オキシポリ（プロポキシ）、アリールＣ４−Ｃ４０  β−オキシポリ（ブトキシ）、アリールＣ２−Ｃ２０  β−アミノポリ（エトキシ）、アリールＣ３−Ｃ３０  β−アミノポリ（プロポキシ）、アリールＣ４−Ｃ４０  β−アミノポリ（ブトキシ）、アリールＣ２−Ｃ２０  β−チオプロピル（エトキシ）、アリールＣ３−Ｃ３０  β−チオポリ（プロポキシ）、アリールＣ４−Ｃ４０  β−チオポリ（ブトキシ）、複素環式Ｃ１−Ｃ１０アルキルオキシ、複素環式Ｃ１−Ｃ１０アルキルアミノ、複素環式Ｃ１−Ｃ１０アルキルチオ、複素環式Ｃ２−Ｃ２０  β−オキシポリ（エトキシ）、複素環式Ｃ３−Ｃ３０  β−オキシポリ（プロポキシ）、複素環式Ｃ４−Ｃ４０  β−オキシポリ（ブトキシ）、複素環式Ｃ２−Ｃ２０  β−アミノポリ（エトキシ）、複素環式Ｃ３−Ｃ３０  β−アミノポリ（プロポキシ）、複素環式Ｃ４−Ｃ４０  β−アミノポリ（ブトキシ）、複素環式Ｃ２−Ｃ２０  β−チオポリ（エトキシ）、複素環式Ｃ３−Ｃ３０  β−チオポリ（プロポキシ）、複素環式Ｃ４−Ｃ４０  β−チオポリ（ブトキシ）、およびこれらの組み合わせ。
【００８２】
本明細書中で使用される場合、用語「複素環式」とは、原子の環を有する化合物であって、ここで、環を形成する少なくとも１つの原子は、環を形成する他の原子と異なる化合物を意味する。適切な複素環式基の非限定的な例としては、以下が挙げられる：アザインドリル、ジベンゾフロ、ジベンゾチエノ、ベンゾフロ、ベンゾチエノ、チエノ、フロ、ジオキサノ、ジオキソラノ、カルバゾリル、ベンゾオキサゾリル、ベンゾイミダゾリル、ベンゾチアゾリル、イミダゾリル、インダゾリル、イソベンゾオキサゾリル、イソオキサゾリル、イソインドリル、イソオキサゾリル、イソキノリニル、イソチアゾリル、モルホリノ、オキサジアゾリル、オキサチアゾリル、ピペリジノ、プリニル、フェナジニル、ピペラジノ、ピラジニル、ピラゾリル、ピリジル、ピリミジニル、ピロリジニル、キノリニル、イソキノリニル、チアゾリル、トリアジニル、チオモルホリノ、チアジアゾリル、テトラヒドロキノリニル、およびテトラヒドロイソキノリニル。
【００８３】
アリール基の非限定的な例は、フェニルおよびナフチルから選択される。
【００８４】
Ｌが選択され得る少なくとも１つの連結基を含む適切な架橋基の特定の非限定的な例としては、官能基と環状モノマーとの反応後に、上の表１に記載される少なくとも１つの環状モノマーの開環を開始するために適用される少なくとも１つの官能基を含む有機基が挙げられる。例えば、本明細書中に限定しないが、Ｌは、官能基と開環可能環状モノマーとの反応後に、構造１．４（すなわち、４−（２−ヒドロキシエトキシ）フェニル基）に示されるヒドロキシ基またはアルコール基を含む有機基を含み得る。つまり、Ｌは、４−（２−オキソエトキシフェニル）基であり得る。
【００８５】
上で議論したように、Ｒ１は、開環した環状モノマーである。さらに、上で議論したように、本明細書中で使用される場合、用語「開環した環状モノマー」とは、開環可能環状モノマーの非環式形態を意味する。適切な開環可能環状モノマーの非限定的な例は、詳細に上に記載されている。例えば、１つの非限定的な実施形態に従って、Ｒ１は、開環した環状エステルモノマー、開環した環状カーボネートモノマー、開環した環状エーテルモノマー、および開環した環状シロキサンモノマーから選択され得る。別の非限定的な実施形態に従って、Ｒ１は、開環した環状エステルモノマーおよび開環した環状カーボネートモノマーから選択され得る。さらに別の非限定的な実施形態に従って、Ｒ１は、開環したε−カプロラクトンモノマーおよび開環したδ−バレロラクトンモノマーから選択され得る。
【００８６】
さらに、上に示したように、本明細書中に開示される種々の非限定的な実施形態に従って、フォトクロミック材料は、１〜８のＳ’基を有し得、そして各Ｓ’基は、１つのＲ１基または複数のＲ１基を有し得る。従って、本明細書中に開示される種々の非限定的な実施形態に従って、式２における「ａ」は、各出現例について独立して、１〜５００から選択され得る。他の非限定的な実施例に従って、「ａ」は、１〜１００の範囲であり得る。さらに他の非限定的な実施形態に従って、「ａ」は、１〜６０の範囲であり得る。さらに他の非限定的な実施形態に従って、「ａ」は、２０〜６０の範囲であり得る。
【００８７】
上に議論したように、本明細書中に開示される種々の非限定的な実施形態に従って、フォトクロミック材料は、複数の開環した環状モノマーを含むポリマー鎖セグメントを含み得る。種々の非限定的な実施形態に従って、ポリマー鎖セグメントは、望ましくは、ポリマー材料に対するフォトクロミック材料のフレキシブル（ｆｌｅｘｉｂｌｅ）結合を可能にする複数のＲ１基を有するフレキシブル鎖セグメントである。他の非限定的な実施形態に従って、ポリマー鎖セグメントは、ポリマー材料に対するフォトクロミック材料のフレキシブル結合を可能にする１０〜１００または２０〜６０のＲ１基を有するフレキシブル鎖セグメントである。さらに、そして以下により詳細に議論されるように、それらの非限定的な実施形態に従って、各Ｒ１基は、残りのＲ１基と同じであっても、異なっていてもよい（すなわち、ポリマー鎖セグメントは、ホモポリマーであってもコポリマーであってもよい）。いずれの特定の理論にも束縛されることを意図しないが、本明細書中に開示される種々の非限定的な実施形態に従うフレキシブルセグメントは、材料のフォトクロミック性能を妨げずにフォトクロミック材料をポリマー材料に結合させ得る点で有益であり得ることが、企図される。
【００８８】
Ｓ’が、複数のＲ１基を含む場合、Ｒ１基は、一緒に連結されて、鎖セグメントを形成し得る。さらに、複数のＲ１基中の各Ｒ１基は、残りのＲ１基と同じであっても、異なっていてもよい。従って、例えば、Ｓ’が複数のＲ１基を有する１つの非限定的な実施形態に従って、各Ｒ１基は独立して、開環したε−カプロラクトンモノマーおよび開環したδ−バレロラクトンモノマーから選択され得る。Ｓ’が、複数のＲ１基を含む別の非限定的な実施形態に従って、少なくとも１つのＲ１は、開環したε−カプロラクトンモノマーであり得、そして少なくとも１つのＲ１は、開環したδ−バレロラクトンモノマーであり得る。従って、この非限定的な実施形態に従って、Ｓ’は、コポリマー鎖セグメントを含む。例えば、本明細書中に開示される種々の非限定的な実施形態に従うフォトクロミック材料の１つの非限定的な例（この例においてフォトクロミック材料は、２つのＳ’基を含み、その各々は、コポリマー鎖セグメントを一緒に形成する複数のＲ１基を含む）は、以下の実施例５に記載される。
【００８９】
さらに、各Ｓ’について、本明細書中に開示される種々の非限定的な実施形態に従って、各−［Ｒ１］ａ−セグメントは、１モルあたり１００〜２２，０００グラム（「ｇ／ｍｏｌ」）の範囲の数平均分子量を有し得る。各Ｓ’について、他の非限定的な実施形態に従って、各−［Ｒ１］ａ−セグメントは、２０００〜６０００ｇ／ｍｏｌの範囲の数平均分子量を有し得る。各Ｓ’について、さらに他の非限定的な実施形態に従って、各−［Ｒ１］ａ−セグメントは、１００〜５００ｇ／ｍｏｌの範囲の数平均分子量を有し得る。
【００９０】
上に議論したように、基Ｒ２は、各出現例について独立して、水素および少なくとも１つの反応基の残留物を含む有機材料から選択される。上に議論したように、本明細書中で使用される場合、用語「反応基の残留物」とは、反応基が反応した後に残っている残留物を意味する。さらに、本明細書中に限定しないが、Ｒ２が、少なくとも１つの反応基の残留物を含む有機材料である種々の非限定的な実施形態に従って、少なくとも１つの反応基の残留物は、アクリレート、アルキル、アルキルホスホネート、アルキルジアルコキシシリル、アルキルオキシジアルキルシリル、アリルカーボネート、アミド、アミン、無水物、アリール、アジリジン、カルボン酸、クロロホルメート、脂環式エポキシド、イソシアネート、イソチオシアネート、エポキシド、エステル、ハロゲン、ヒドロキシル基、メタクリレート、プロペニルエーテル、開環可能環式モノマーの残留物、トリアルコキシシリル、チイラン、チオール、ビニルカーボネート、ビニルエーテル、ビニルベンジルエーテル、およびこれらの組み合わせから選択され得る。さらに他の非限定的な実施形態に従って、Ｒ２は、少なくとも１つの反応基の残留物を含む有機材料であり得、ここで、少なくとも１つの反応基の残留物は、アクリレート、アルキル、アルキルジアルコキシシリル、アルキルオキシジアルキルシリル、アリルカーボネート、アミド、アミン、無水物、アリール、カルボン酸、クロロホルメート、脂環式エポキシド、イソシアネート、イソチオシアネート、エポキシド、ハロゲン、ヒドロキシル基、メタクリレート、チオール、プロペニルエーテル、開環可能環状モノマーの残留物、トリアルコキシシリル、ビニルカーボネート、ビニルエーテル、ビニルベンジルエーテル、およびそれらの組み合わせから選択される。さらに、上に議論したように、本明細書中に開示される種々の非限定的な実施形態に従って、少なくとも１つの反応基の残留物を含む有機材料はさらに、少なくとも１つの未反応の反応基を含む。
【００９１】
上に議論したように、本明細書中に開示される種々の非限定的な実施形態に従うフォトクロミック材料は、さらに結合または反応を意図されない少なくとも１つの反応基の残留物を含む有機材料を含み得る。従って、本明細書中に開示される種々の非限定的な実施形態に従って、Ｒ２は、さらに結合または反応を意図されない少なくとも１つの反応基の残留物を含む有機材料であり得る。例えば、そして限定せずに、少なくとも１つの反応基の残留物を含む有機材料は、未反応性官能基でキャップ化され得る。本明細書中に限定しないが、例えば、図４のフォトクロミック材料４４４に示されるように、Ｒ２は、さらに結合または反応を意図されないイソシアネート基の残留物を含む有機材料であり得る。
【００９２】
あるいは、本明細書中に開示される種々の非限定的な実施形態に従って、Ｒ２は、さらに結合または反応を意図されない少なくとも１つの反応基の残留物を含む有機材料であり得る。例えば、本明細書中に限定しないが、Ｒ２は、イソシアネート基の残留物および未反応のイソシアネート基（例えば、図５のフォトクロミック材料５５４に示されるか；または図６のフォトクロミック材料６６４に示される）を含む有機材料であり得、Ｒ２は、反応性ハロゲン基をさらに含む開環可能環状モノマーの残留物を含む有機材料であり得る。
【００９３】
本明細書中に開示される他の非限定的な実施形態は、以下：
【００９４】
【化３９】
2011042791.tif 000047
によって表されるフォトクロミック材料を提供し、ここで、Ｙは、炭素または窒素から選択され得；基Ａは、ナフト、ベンゾ、フェナントロ、フルオランテノ、アンテノ、キノリノ、チエノ、フロ、インドロ、インドリノ、インデノ、ベンゾフロ、ベンゾチエノ、チオフェノ、インデノナフト、複素環式縮合ナフト、および複素環式縮合ベンゾから選択され得；基Ｓ’は、上記の通りであり；そしてｎ’は、０〜８から選択される整数であるが、ただし、ｎ’が０である場合、ＢまたはＢ’の少なくとも一方は、基Ｓ’（上記）を含む。
【００９５】
式６を続けて参照して、ＢおよびＢ’は、独立して、以下から選択され得る：（１）基Ｓ’（これは上に記載される）；（２）モノ−Ｒ１７−置換フェニルであって、ここで、Ｒ１７は、−Ｇ［（ＯＣ２Ｈ４）ｑ（ＯＣ３Ｈ６）ｒ（ＯＣ４Ｈ８）ｓ］Ｊおよび−［（ＯＣ２Ｈ４）ｑ（ＯＣ３Ｈ６）ｒ（ＯＣ４Ｈ８）ｓ］Ｊのうちの一つにより表され、ここで、−Ｇは、−Ｃ（Ｏ）−および−ＣＨ２−から選択され、Ｊは、Ｃ１−Ｃ１２アルコキシおよび重合可能な基から選択され、ｑ、ｒおよびｓは、各々が、０と５０との間の数であり、そして、ｑ、ｒおよびｓの合計は、２と５０との間である、モノＲ１７置換フェニル；（３）非置換、一置換、二置換、もしくは三置換のアリール基；（４）９−ジュロリジニル（ｊｕｌｏｌｉｄｉｎｙｌ）基、ピリジルフラニル、ベンゾフラン−２−イル、ベンゾフラン−３−イル、チエニル、ベンゾチエン−２−イル、ベンゾチエン−３−イル、ジベンゾフラニル、ジベンゾチエニル、カルバゾイル、ベンゾピリジル、インドリニル、およびフルオレニルから選択される非置換、一置換もしくは二置換の複素環式芳香族基であって、（３）および（４）におけるアリール基および複素環式芳香族置換基の各々は、独立して、以下から選択される：（ｉ）ヒドロキシ（ｉｉ）基−Ｃ（Ｏ）Ｒ１８であって、ここで、Ｒ１８は、−ＯＲ１９、−Ｎ（Ｒ２０）Ｒ２１、ピペリジノおよびモルホリノから選択され、Ｒ１９は、アリル、Ｃ１−Ｃ６アルキル、フェニル、モノ（Ｃ１−Ｃ６）アルキル置換フェニル、モノ（Ｃ１−Ｃ６）アルコキシ置換フェニル、フェニル（Ｃ１−Ｃ３）アルキル、モノ（Ｃ１−Ｃ６）アルキル置換フェニル（Ｃ１−Ｃ３）アルキル、モノ（Ｃ１−Ｃ６）アルコキシ置換フェニル（Ｃ１−Ｃ３）アルキル、Ｃ１−Ｃ６アルコキシ（Ｃ２−Ｃ４）アルキルおよびＣ１−Ｃ６ハロアルキルから選択され；Ｒ２０およびＲ２１は、各々、Ｃ１−Ｃ６アルキル、Ｃ５−Ｃ７シクロアルキル、フェニル，一置換フェニルおよび二置換フェニルから選択され、フェニル置換基は、Ｃ１−Ｃ６アルキルおよびＣ１−Ｃ６アルコキシから選択され、そして、上記ハロ置換基は、クロロおよびフルオロから選択される、基−Ｃ（Ｏ）Ｒ１８；（ｉｉｉ）アリール、モノ（Ｃ１−Ｃ１２）アルコキシアリール、ジ（Ｃ１−Ｃ１２）アルコキシアリール、モノ（Ｃ１−Ｃ１２）アルキルアリール、ジ（Ｃ１−Ｃ１２）アルキルアリール、ハロアリール、Ｃ３−Ｃ７シクロアルキルアール、Ｃ３−Ｃ７シクロアルキル、Ｃ３−Ｃ７シクロアルキルオキシ、Ｃ３−Ｃ７シクロアルキルオキシ（Ｃ１−Ｃ１２）アルキル、Ｃ３−Ｃ７シクロアルキルオキシ（Ｃ１−Ｃ１２）アルコキシ、アリール（Ｃ１−Ｃ１２）アルキル、アリール（Ｃ１−Ｃ１２）アルコキシ、アリールオキシ、アリールオキシ（Ｃ１−Ｃ１２）アルキル、アリールオキシ（Ｃ１−Ｃ１２）アルコキシ、モノ−もしくはジ−（Ｃ１−Ｃ１２）アルキルアリール（Ｃ１−Ｃ１２）アルキル、モノ−もしくはジ−（Ｃ１−Ｃ１２）アルコキシアリール（Ｃ１−Ｃ１２）アルキル、モノ−もしくはジ−（Ｃ１−Ｃ１２）アルキルアリール（Ｃ１−Ｃ１２）アルコキシ、モノ−もしくはジ−（Ｃ１−Ｃ１２）アルコキシアリール（Ｃ１−Ｃ１２）アルコキシ、アミノ、モノ（Ｃ１−Ｃ１２）アルキルアミノ、ジ（Ｃ１−Ｃ１２）アルキルアミノ、ジアリールアミノ、ピペラジノ、Ｎ−（Ｃ１−Ｃ１２）アルキルピペラジノ、Ｎ−アリールピペラジノ、アジリジノ、インドリノ、ピペリジノ、モルホリノ、チオモルホリノ、テトラヒドロキノリノ、テトラヒドロイソキノリノ、ピロリジル、Ｃ１−Ｃ１２アルキル、Ｃ１−Ｃ１２ハロアルキル、Ｃ１−Ｃ１２アルコキシ、モノ（Ｃ１−Ｃ１２）アルコキシ（Ｃ１−Ｃ１２）アルキル、アクリルオキシ、メタクリルオキシ、およびハロゲン、から選択され；（５）ピラゾリル、イミダゾリル、ピラゾリニル、イミダゾリニル、ピロリニル、フェノチアジニル、フェノキサジニル、フェナジニルおよびアクリジニルから選択される非置換もしくは一置換の基であって、該置換基の各々は、Ｃ１−Ｃ１２アルキル、Ｃ１−Ｃ１２アルコキシ、フェニルおよびハロゲンから独立して選択される、基；（６）一置換フェニルであって、該フェニルは、パラ位に位置する置換基を有し、該置換基は、−（ＣＨ２）ｔ−および−Ｏ−（ＣＨ２）ｔ−から選択され、ここで、ｔは、１、２、３、４、５および６から選択される整数であり、該置換基は、別のフォトクロミック材料上のアリール基に結合している、一置換フェニル；（７）以下：
【００９６】
【化４０】
2011042791.tif 000048
のうちの１つにより表される基であって、ここで、Ｋは、各式において独立して、メチレンおよび酸素から選択され、そして、Ｍは、各式において独立して、酸素および置換窒素から選択され、ただし、Ｍが置換窒素である場合、Ｋはメチレンであり；この置換窒素の置換基は、水素、Ｃ１−Ｃ１２アルキルおよびＣ１−Ｃ１２アシルから選択され；各Ｒ２２は、各式における各出現例について独立して、Ｃ１−Ｃ１２アルキル、Ｃ１−Ｃ１２アルコキシ、ヒドロキシおよびハロゲンから選択され；Ｒ２３およびＲ２４は、各々が、各式において独立して、水素およびＣ１−Ｃ１２アルキルから選択され；そして、ｕは、０、１および２から選択される整数である、基；ならびに（８）Ｃ１−Ｃ１２アルキル、Ｃ１−Ｃ１２ハロアルキル、Ｃ１−Ｃ１２アルコキシ（Ｃ１−Ｃ１２）アルキル、Ｃ３−Ｃ７シクロアルキル、モノ（Ｃ１−Ｃ１２）アルコキシ（Ｃ３−Ｃ７）シクロアルキル、モノ（Ｃ１−Ｃ１２）アルキル（Ｃ３−Ｃ７）−シクロアルキル、ハロ（Ｃ３−Ｃ７）シクロアルキルおよびＣ４−Ｃ１２ビシクロアルキルであって、ただし、ＢおよびＢ’の両方が、（８）から選択されることはなく；ならびに（９）以下の構造式９：
【００９７】
【化４１】
2011042791.tif 000049
によって表される基であって、ここで、Ｒ２５は、水素およびＣ１−Ｃ１２アルキルから選択され、そして、Ｒ２６は、ナフチル、フェニル、フラニルおよびチエニルから選択される、非置換、一置換もしくは二置換の基から選択され、ここで、この置換基は、独立して、Ｃ１−Ｃ１２アルキル、Ｃ１−Ｃ１２アルコキシおよびハロゲンから選択される、基。
【００９８】
あるいは、本明細書に開示される種々の非限定的な実施形態によれば、ＢとＢ’はともに、フルオレン−９−イリデン、一置換フルオレン−９−イリデンもしくは二置換フルオレン−９−イリデン、または飽和Ｃ３−Ｃ１２スピロ単環式炭化水素環、飽和Ｃ７−Ｃ１２スピロ二環式炭化水素環もしくは飽和Ｃ７−Ｃ１２スピロ三環式炭化水素環から選択されるスピロ環基を形成し得、ただし、このスピロ環基は、ノルボルニリデンでもビシクロ［３．３．１］９−ノニリデンでもなく、上記のフルオレン−９−イリデンの置換基の各々は、Ｃ１−Ｃ１２アルキル、Ｃ１−Ｃ１２アルコキシ、ハロゲンおよび基Ｓ’（先に示される）から独立して選択される。
【００９９】
先に考察されるように、ポリマー材料へ重合され得る比較的短い有機鎖セグメントが結合したフォトクロミック材料が記載されている。しかしながら、特定のフォトクロミック材料に対して、フォトクロミック材料上へのこのような有機鎖セグメントの配置は、フォトクロミック材料の活性部分から離れた位置に制限され得る。鎖セグメントがフォトクロミック材料の活性部分にあまりにも近接して配置される場合、フォトクロミック材料の変形する能力が妨害され得、それによりこの材料のフォトクロミック性能を低下させ得る。しかしながら、本発明者らは、本明細書に開示される種々の非限定的な実施形態にしたがうＳ’基が、フォトクロミック材料の活性部分に近接して配置されても、概してフォトクロミック性能を妨害しないことを観察した。さらに、以下でより詳細に考察されるように、本明細書に開示される種々の非限定的な実施形態にしたがうフォトクロミック材料のフォトクロミック性能が、基Ｓ’を含まない同様なフォトクロミック材料のフォトクロミック性能よりも良好であり得る。
【０１００】
それゆえ、本明細書に開示される種々の非限定的な実施形態によれば、式６のＹが炭素であり、Ａがインデノナフトである場合、フォトクロミック材料は、
【０１０１】
【化４２】
2011042791.tif 000050
により示されるインデノナフトピランであり、ここで、ｖおよびｖ’は０〜利用可能な位置の総数から選択される整数であり、ただし、Ｒ３０基、ＢおよびＢ’のうちの少なくとも１つは基Ｓ’を含む。例えば、本明細書において限定しないが、非限定的な一実施形態によれば、フォトクロミック材料は、
【０１０２】
【化４３】
2011042791.tif 000051
により示されるインデノナフトピランであり、そしてＲ３０基、ＢおよびＢ’のうちの少なくとも１つは基Ｓ’を含む。１３位のＲ３０基として選択され得る基の他の非限定的な例は、米国特許第６，５５５，０２８号（この開示は、本明細書において参考として特に援用される）の第９欄４行目〜４２行目に示される。６位、７位、１０位および１１位のＲ３０基として選択され得る基の他の非限定的な例は、米国特許第６，５５５，０２８号（この開示は、本明細書において参考として特に援用される）の第８欄６２行目〜第９欄４行目に示される。ＢおよびＢ’として選択され得る基の他の非限定的な例は、先に示される。
【０１０３】
本明細書に開示される他の非限定的な実施形態によれば、式６のＹが炭素であり、Ａがα−ナフトールから誘導されるナフトである場合、フォトクロミック材料は、
【０１０４】
【化４４】
2011042791.tif 000052
により示される２Ｈ−ナフト［１，２−ｂ］ピランであり、ここで、ｗは０〜利用可能な位置の総数から選択される整数であり、ただし、Ｒ３１基、ＢおよびＢ’のうちの少なくとも１つは基Ｓ’を含む。例えば、本明細書において限定しないが、非限定的な一実施形態によれば、フォトクロミック材料は、
【０１０５】
【化４５】
2011042791.tif 000053
により示される２Ｈ−ナフト［１，２−ｂ］ピランであり、そしてＲ３１基、ＢおよびＢ’のうちの少なくとも１つは基Ｓ’を含む。７位、８位および９位のＲ３１基として選択され得る基の他の非限定的な例は、米国特許第６，５５５，０２８号（この開示は、本明細書において参考として特に援用される）の第８欄６２行目〜第９欄４行目に示される。５位のＲ３１基として選択され得る基の他の非限定的な例は、米国特許第６，５５５，０２８号（この開示は、本明細書において参考として特に援用される）の第８欄４０行目〜５１行目に示される。６位のＲ３１基として選択され得る基の他の非限定的な例は、米国特許第６，５５５，０２８号（この開示は、本明細書において参考として特に援用される）の第８欄５２行目〜６１行目に示される。ＢおよびＢ’として選択され得る基の他の非限定的な例は、先に示される。
【０１０６】
本明細書に開示される、なお他の非限定的な実施形態によれば、式６のＹが炭素であり、Ａがβ−ナフトールから誘導されるナフトである場合、フォトクロミック材料は、
【０１０７】
【化４６】
2011042791.tif 000054
により示される３Ｈ−ナフト［２，１−ｂ］ピランであり、ここで、ｘは０〜利用可能な位置の総数から選択される整数であり、ただし、Ｒ３２基、ＢおよびＢ’のうちの少なくとも１つは基Ｓ’を含む。例えば、本明細書において限定しないが、非限定的な一実施形態において、フォトクロミック材料は、
【０１０８】
【化４７】
2011042791.tif 000055
により示される３Ｈ−ナフト［２，１−ｂ］ピランであり、そしてＲ３２基、ＢおよびＢ’のうちの少なくとも１つは基Ｓ’を含む。５位および６位のＲ３２基として選択され得る基の他の非限定的な例は、米国特許第６，５５５，０２８号（この開示は、本明細書において参考として特に援用される）の第８欄６２行目〜第９欄４行目に示される。９位のＲ３２基として選択され得る基の他の非限定的な例は、米国特許第６，５５５，０２８号（この開示は、本明細書において参考として特に援用される）の第８欄４０行目〜５１行目に示される。８位のＲ３２基として選択され得る基の他の非限定的な例は、米国特許第６，５５５，０２８号（この開示は、本明細書において参考として特に援用される）の第８欄５２行目〜６１行目に示される。
【０１０９】
本明細書に開示される他の非限定的な実施形態は、
【０１１０】
【化４８】
2011042791.tif 000056
に示されるフォトクロミック材料を提供し、ここで、Ｒ３４およびＲ３５は、以下から独立して選択され得る：基Ｓ’（先に示される）、水素、ヒドロキシ、Ｃ１−Ｃ６アルキル、Ｃ３−Ｃ７シクロアルキル、アリル、フェニル、一置換フェニル、ベンジル、一置換ベンジル、クロロ、フルオロ、基−Ｃ（Ｏ）Ｒ４０（ここで、Ｒ４０は、ヒドロキシ、Ｃ１−Ｃ６アルキル、Ｃ１−Ｃ６アルコキシ、フェニル、一置換フェニル、アミノ、モノ（Ｃ１−Ｃ６）アルキルアミノまたはジ（Ｃ１−Ｃ６）アルキルアミノである）。
【０１１１】
あるいは、Ｒ３４およびＲ３５は、それぞれ基−ＯＲ４１であり得、ここで、Ｒ４１は、Ｃ１−Ｃ６アルキル、フェニル（Ｃ１−Ｃ３）アルキル、モノ（Ｃ１−Ｃ６）アルキル置換フェニル（Ｃ１−Ｃ３）アルキル、モノ（Ｃ１−Ｃ６）アルコキシ置換フェニル（Ｃ１−Ｃ３）アルキル、Ｃ１−Ｃ６アルコキシ（Ｃ２−Ｃ４）アルキル、Ｃ３−Ｃ７シクロアルキル、モノ（Ｃ１−Ｃ４）アルキル置換Ｃ３−Ｃ７シクロアルキル、Ｃ１−Ｃ６クロロアルキル、Ｃ１−Ｃ６フルオロアルキル、アリル、基−ＣＨ（Ｒ４２）Ｒ４３（ここで、Ｒ４２は水素またはＣ１−Ｃ３アルキルであり、Ｒ４３はＣＮ、ＣＦ３またはＣＯＯＲ４４（Ｒ４４は、水素またはＣ１−Ｃ３アルキルである）である）であるか、またはＲ４１は、基−Ｃ（Ｏ）Ｒ４５であり、ここでＲ４５は、水素、Ｃ１−Ｃ６アルキル、Ｃ１−Ｃ６アルコキシ、置換されていないか、一置換もしくは二置換のアリール基、フェニルもしくはナフチル、フェノキシ、モノ（Ｃ１−Ｃ６）アルキル置換フェノキシもしくはジ（Ｃ１−Ｃ６）アルキル置換フェノキシ、モノ（Ｃ１−Ｃ６）アルコキシ置換フェノキシもしくはジ（Ｃ１−Ｃ６）アルコキシ置換フェノキシ、アミノ、モノ（Ｃ１−Ｃ６）アルキルアミノ、ジ（Ｃ１−Ｃ６）アルキルアミノ、フェニルアミノ、モノ（Ｃ１−Ｃ６）アルキル置換フェニルアミノもしくはジ（Ｃ１−Ｃ６）アルキル置換フェニルアミノ、あるいはモノ（Ｃ１−Ｃ６）アルコキシ置換フェニルアミノもしくはジ（Ｃ１−Ｃ６）アルコキシ置換フェニルアミノであり、ここで、上記のフェニル基、ベンジル基およびアリール基の置換基の各々は、Ｃ１−Ｃ６アルキルまたはＣ１−Ｃ６アルコキシである。
【０１１２】
さらに、Ｒ３４およびＲ３５はともに、オキソ基、３〜６個の炭素原子を含むスピロ炭素環、あるいは１個または２個の酸素原子と３〜６個の炭素原子（スピロ炭素原子を含む）とを含むスピロヘテロ環基を形成し得、上記のスピロ炭素環基およびスピロヘテロ環基は、０個、１個または２個のベンゼン環とともに環生成されている。
【０１１３】
上記の式１６を続けて参照して、Ｒ３６およびＲ３７の各々は、以下から独立して選択される：基Ｓ’（先に示される）、水素、Ｃ１−Ｃ６アルキル、Ｃ３−Ｃ７シクロアルキル、フェニル、一置換フェニル、二置換フェニル、ならびに基−ＯＲ５０および基−ＯＣ（Ｏ）Ｒ５０、ここで、Ｒ５０は、Ｃ１−Ｃ６アルキル、フェニル（Ｃ１−Ｃ３）−アルキル、モノ（Ｃ１−Ｃ６）アルキル置換フェニル（Ｃ１−Ｃ３）アルキル、モノ（Ｃ１−Ｃ６）アルコキシ置換フェニル（Ｃ１−Ｃ３）アルキル、Ｃ１−Ｃ６アルコキシ（Ｃ２−Ｃ４）アルキル、Ｃ３−Ｃ７シクロアルキルまたはモノ（Ｃ１−Ｃ４）アルキル置換Ｃ３−Ｃ７シクロアルキルであり、そしてこのフェニル置換基はＣ１−Ｃ６アルキルまたはＣ１−Ｃ６アルコキシである。基Ｂおよび基Ｂ’は、式６に関して先に示されるとおりである。さらに式１６において、ｙおよびｙ’は各々独立して、０〜利用可能な位置の総数から選択される整数であり、ただし、式１６に示されるフォトクロミック材料は、少なくとも１つの基Ｓ’を含む。
【０１１４】
本明細書に開示される他の非限定的な実施形態は、上記フォトクロミック材料を作製する方法を意図する。例えば、非限定的な一実施形態は、フォトクロミック材料を作製する方法を提供し、この方法は、フォトクロミック開始剤を用いて、環式エステル、環式カーボネート、環式エーテルおよび環式シロキサンから選択される少なくとも１つの開環可能な単環式モノマーの開環を開始する工程を包含し、このフォトクロミック開始剤は、この少なくとも１つの開環可能な環式モノマーの開環を開始するように適合された少なくとも１つの官能基を含む。種々の開環可能な環式モノマーの開環（そして、開環重合）を開始するのに使用され得る官能基の適切な非限定的な例としては、アルコール、アミン、カルボン酸、シラノール、チオールおよびそれらの組み合わせ、塩および複合体が挙げられる。本明細書において限定しないが、非限定的な一実施形態によれば、この少なくとも１つの官能基は、一級アルコール、二級アルコールまたはそれらの塩もしくは複合体から選択され得る。
【０１１５】
先に考察されるように、少なくとも１つの適切な官能基を含むフォトクロミック開始剤を用いて、少なくとも１つの環式モノマーの開環を開始することにより、少なくとも１つの開環可能な環式モノマーの残留物または少なくとも１つの開環した環式モノマーを含むフォトクロミック材料を形成することが可能になる。さらに、先に考察されるように、一旦フォトクロミック開始剤が少なくとも１つの環式モノマーの開環を開始すると、開環可能な環式モノマーの残留物を含む生じたフォトクロミック材料は、別の開環可能なモノマーなどの開環をさらに開始し得（すなわち、このフォトクロミック材料はフォトクロミック開始剤である）、それにより複数の開環可能な環式モノマーの残留物から構成されるポリマー鎖を形成し得る。さらに、必ずしも必要とされないが、開環反応の開始は、少なくとも１つの触媒の存在下で生じ得る。適切な触媒の非限定的な例としては、アルミニウムイソプロポキシド、トリエチルアルミニウム、２−エチルヘキサン酸スズ（ＩＩ）、トリフルオロ酢酸、酵素、カリウムまたはその適切な塩、ならびに、トリフルオロメタンスルホン酸無水物が挙げられる。適切な触媒の選択は、当業者に容易に認識される。
【０１１６】
本明細書に開示される種々の非限定的な実施形態によれば、フォトクロミック材料は、例えば限定はしないが、製品（例えば、光学素子およびコーティング）を形成するために使用され得るポリマー材料に組み込まれ得る。さらに、本明細書に開示される種々の非限定的な実施形態にしたがうフォトクロミック材料は、各々単独で使用され得るか、本明細書に開示される種々の非限定的な実施形態にしたがう他のフォトクロミック材料と組み合わせて使用され得るか、または１つ以上の他の適切な相補的な従来のフォトクロミック材料と組み合わせて使用され得ることが意図される。例えば、本明細書に開示される種々の非限定的な実施形態にしたがうフォトクロミック材料は、３００ナノメートル〜１０００ナノメートルの範囲内の少なくとも１つの活性化吸収極大を有する１以上の他の従来のフォトクロミック材料と組み合わせて使用され得る。相補的な従来のフォトクロミック材料としては、他の重合可能または適合可能な（ｃｏｍｐａｔａｂｉｌｉｚｅｄ）フォトクロミック材料（例えば、米国特許第４，７１９，２９６号、同第５，１６６，３４５号、同第５，２３６，９５８号、同第５，２５２，７４２号、同第５，３５９，０８５号、同第５，４８８，１１９号および同第６，１１３，８１４号（第２欄３９行目〜第８欄４１６行目）および同第６，５５５，０２８号（第２欄６５行目〜第１２欄５６行目）（これらの開示は、参考として本明細書に特に援用される）に開示されるフォトクロミック材料）が挙げられ得る。
【０１１７】
相補的な従来のフォトクロミック材料のさらなる例としては、他のナフトピランおよびインデノナフトピラン、ベンゾピランおよびオキサジン、置換２Ｈ−フェナントロ［４，３−ｂ］ピランおよび３Ｈ−フェナントロ［１，２−ｂ］ピラン、ピラン環の２位に置換基を有するベンゾピラン、ならびにこのようなフォトクロミック材料の混合物（例えば、これらのフォトクロミック材料は、米国特許第３，５６２，１７２号、同第３，５６７，６０５号、同第３，５７８，６０２号、同第４，２１５，０１０号、同第４，３４２，６６８号、同第４，８１６，５８４号、同第４，８１８，０９６号、同第４，８２６，９７７号、同第４，８８０，６６７号、同第４，９３１，２１９号、同第５，０６６，８１８号、同第５，２３８，９８１号、同第５，２７４，１３２号、同第５，３８４，０７７号、同第５，４０５，９５８号、同第５，４２９，７７４号、同第５，４５８，８１４号、同第５，４６６，３９８号、同第５，５１４，８１７号、同第５，５５２，０９０号、同第５，５５２，０９１号、同第５，５６５，１４７号、同第５，５７３，７１２号、同第５，５７８，２５２号、同第５，６３７，２６２号、同第５，６４５，７６７号、同第５，６５６，２０６号、同第５，６５８，５００号、同第５，６５８，５０１号、同第５，６７４，４３２号および同第５，６９８，１４１号に記載される）が挙げられる。意図されるなお他の相補的なフォトクロミック材料は、フルギドおよびフルギミド（例えば、米国特許第４，９３１，２２０号第２０欄５行目〜第２１欄３８行目に記載される３−フリルフルギドおよび３−チエニルフルギドならびに３−フリルフルギミドおよび３−チエニルフルギミド）である。
【０１１８】
さらに、本明細書に開示される種々の非限定的な実施形態によれば、フォトクロミック組成物は、所望される場合、１つのフォトクロミック材料または２つ以上のフォトクロミック材料の混合物を含み得る。フォトクロミック材料の混合物は、特定の活性色（ａｃｔｉｖａｔｅｄ  ｃｏｌｏｒ）（例えば、くすんだ灰色に近い色またはくすんだ茶色に近い色）を達成するために使用され得る。例えば、くすんだ灰色およびくすんだ茶色を規定するパラメータを記載する米国特許第５，６４５，７６７号（この開示は、参考として本明細書に特に援用される）の第１２欄６６行目〜第１３欄１９行目を参照のこと。
【０１１９】
例えば、本明細書に開示される種々の非限定的な実施形態は、（ａ）ポリマー材料および（ｂ）このポリマー材料の少なくとも一部と接触させた少なくとも１つのフォトクロミック材料を含むフォトクロミック組成物を提供し、この少なくとも１つのフォトクロミック材料は、（１）環式エステルおよび環式カーボネートから選択される、少なくとも１つの開環可能な環式モノマー、ならびに（２）フォトクロミック開始剤の反応生成物を含む。本明細書で使用される場合、用語「フォトクロミック組成物」は、フォトクロミック材料であっても、またはフォトクロミック材料でなくてもよい少なくとも１つの他の材料と組み合わせた、少なくとも１つのフォトクロミック材料をいう。本明細書で使用される場合、用語「接触」は、直接接触および間接接触の両方を包含する。例えば、本明細書において限定しないが、本明細書に開示される種々の非限定的な実施形態によれば、少なくとも１つのフォトクロミック材料は、混合または結合形成によりポリマー材料の少なくとも一部と接触し得る。本明細書で使用される場合、用語「混合された」とは、フォトクロミック材料とポリマー材料の少なくとも一部とが混合されるが、フォトクロミック材料がポリマー材料に結合されないことを意味する。さらに、本明細書で使用される場合、用語「結合された」とは、フォトクロミック材料がポリマー材料の一部に直接結合されるか、またはフォトクロミック材料が、１つ以上の他の基を介してポリマー材料の一部に間接的に結合されることのいずれかを意味する。
【０１２０】
例えば、非限定的な一実施形態は、（ａ）ポリマー材料および（ｂ）ポリマー材料の少なくとも一部と混合される、少なくとも１つのフォトクロミック材料を含むフォトクロミック組成物を提供し、この少なくとも１つのフォトクロミック材料は、（１）環式エステルおよび環式カーボネートから選択される、少なくとも１つの開環可能な環式モノマー、ならびに（２）フォトクロミック開始剤の反応生成物を含む。別の非限定的な実施形態は、（ａ）ポリマー材料および（ｂ）ポリマー材料の少なくとも一部に結合される、少なくとも１つのフォトクロミック材料を含むフォトクロミック組成物を提供し、この少なくとも１つのフォトクロミック材料は、（１）環式エステルおよび環式カーボネートから選択される、少なくとも１つの開環可能な環式モノマー、ならびに（２）フォトクロミック開始剤の反応生成物を含む。
【０１２１】
本明細書に開示される種々の非限定的な実施形態と組み合わせて使用され得るポリマー材料の例としては、限定せずに以下が挙げられる：ビス（アリルカーボネート）モノマーのポリマー；ジエチレングリコールジメタクリレートモノマーのポリマー；ジイソプロペニルベンゼンモノマーのポリマー；エトキシ化ビスフェノールＡジメタクリレートモノマーのポリマー；エチレングリコールビスメタクリレートモノマーのポリマー；ポリ（エチレングリコール）ビスメタクリレートモノマーのポリマー；エトキシ化フェノールビスメタクリレートモノマーのポリマー；アルコキシル化多価アルコールアクリレートモノマー（例えば、エトキシ化トリメチロールプロパントリアクリレートモノマー）のポリマー；ウレタンアクリレートモノマー（例えば、米国特許第５，３７３，０３３号に記載されるもの）のポリマー；およびビニルベンゼンモノマー（例えば、米国特許第５，４７５，０７４号に記載されるものおよびスチレン）のポリマー。適切なポリマー材料の他の非限定的な例としては、以下が挙げられる：多官能性（ｐｏｌｙｆｕｎｃｔｉｏｎａｌ）（例えば、単官能性、二官能性または多官能性（ｍｕｌｔｉ−ｆｕｎｃｔｉｏｎａｌ））のアクリレートモノマーおよび／またはメタクリレートモノマーのポリマー；ポリ（Ｃ１−Ｃ１２アルキルメタクリレート）（例えば、ポリ（メチルメタクリレート））；ポリ（オキシアルキレン）ジメタクリレート；ポリ（アルコキシ化フェノールメタクリレート）；セルロースアセテート；セルローストリアセテート；セルロースアセテートプロピオネート；セルロースアセテートブチレート；ポリ（ビニルアセテート）；ポリ（ビニルアルコール）；ポリ（塩化ビニル）；ポリ（塩化ビニリデン）；ポリウレタン；ポリチオウレタン；熱可塑性ポリカーボネート；ポリエステル；ポリ（エチレンテレフタレート）；ポリスチレン；ポリ（α−メチルスチレン）；スチレンとメチルメタクリレートとのコポリマー；スチレンとアクリロニトリルとのコポリマー；ポリビニルブチラール；ならびにジアリリデンペンタエリトリトールのポリマー（特に、ポリオール（アリルカーボネート）モノマー（例えば、ジエチレングリコールビス（アリルカーボネート））とアクリレートモノマー（例えば、エチルアクリレート、ブチルアクリレート）とのコポリマー）。ポリマー材料のさらなる例は、米国特許第５，７５３，１４６号（この開示は、参考として本明細書に特に援用される）の第８欄６２行目〜第１０欄３４行目に開示される。ポリマー材料の他の適切な非限定的な例は、米国特許第５，９６２，６１７号の第２欄９行目〜第５欄６４行目および米国特許第５，６５８，５０１号の第１５欄２８行目〜第１６欄１７行目に開示される（これらの開示は、参考として本明細書に特に援用される）モノマーおよびモノマーの混合物から調製されるものである。上記のモノマーのコポリマー、ならびに例えば、相互貫入ネットワーク（ｉｎｔｅｒｐｅｎｅｔｒａｔｉｎｇ  ｎｅｔｗｏｒｋ）生成物を形成するために、上記ポリマーおよびコポリマーと他のポリマーとの混合物もまた意図される。
【０１２２】
さらに、フォトクロミック組成物の透明性が所望される種々の非限定的な実施形態によれば、ポリマー材料は、透明なポリマー、透明なコポリマーおよびそれらの混合物を含み得る。例えば、種々の非限定的な実施形態によれば、ポリマー材料は、熱可塑性ポリカーボネート樹脂（例えば、ビスフェノールＡおよびホスゲンから誘導される樹脂（これは商標ＬＥＸＡＮ（登録商標）の下で販売される）；ポリエステル（例えば、商標ＭＹＬＡＲ（登録商標）の下で販売される材料）；ポリ（メチルメタクリレート）（例えば、商標ＰＬＥＸＩＧＬＡＳ（登録商標）の下で販売される材料）；ポリオール（アリルカーボネート）モノマー（特に、ジエチレングリコールビス（アリルカーボネート）、このモノマーは、商標ＣＲ−３９（登録商標）の下で販売される）の重合物（ｐｏｌｙｍｅｒｉｚａｔｅ）；ならびにポリ尿素−ポリウレタン（ポリ尿素ウレタン）ポリマー（これは、例えば、ポリウレタンプレポリマーとジアミン硬化剤との反応により調製され、このような１つのポリマーのための組成物はＰＰＧ  Ｉｎｄｕｓｔｒｉｅｓ，Ｉｎｃ．により商標ＴＲＩＶＥＸ（登録商標）の下で販売される））から調製される光学的に透明なポリマー材料であり得る。適切なポリマー材料の他の非限定的な例としては、ポリオール（アリルカーボネート）（例えば、ジエチレングリコールビス（アリルカーボネート））と他の共重合可能なモノマー材料とのコポリマーの重合物（例えば、ビニルアセテートとのコポリマー（例えば、８０％〜９０％のジエチレングリコールビス（アリルカーボネート）および１０％〜２０％のビニルアセテートのコポリマー、特に８０％〜８５％のこのビス（アリルカーボネート）および１５％〜２０％のビニルアセテートのコポリマー）；米国特許第４，３６０，６５３号および同第４，９９４，２０８号に記載される、末端のジアクリレート官能基を有するポリウレタンとのコポリマー；および、米国特許第５，２００，４８３号に記載される、脂肪族ウレタン（この末端部分は、アリル官能基またはアクリル官能基を含む）とのコポリマーであるが、これらに限定されない）が挙げられる。なお他の適切なポリマー材料としては、限定せずに、ポリ（ビニルアセテート）、ポリビニルブチラール、ポリウレタン、ポリチオウレタン；ジエチレングリコールジメタクリレートモノマー、ジイソプロペニルベンゼンモノマー、エトキシ化ビスフェノールＡジメタクリレートモノマー、エチレングリコールビスメタクリレートモノマー、ポリ（エチレングリコール）ビスメタクリレートモノマー、エトキシ化フェノールビスメタクリレートモノマー、およびエトキシ化トリメチロールプロパントリアクリレートモノマーから選択されるポリマー；セルロースアセテート、セルロースプロピオネート、セルロースブチレート、セルロースアセテートブチレート、ポリスチレン、ならびにメチルメタクリレート、ビニルアセテートおよびアクリロニトリルとスチレンとのコポリマーが挙げられる。本明細書において限定しないが、光学的に透明なポリマー材料は、代表的に約１．４８〜約１．７５の範囲であり得る屈折率を有する。
【０１２３】
非限定的な一実施形態によれば、ポリマー材料は、ＰＰＧ  Ｉｎｄｕｓｔｒｉｅｓ，Ｉｎｃ．によりＣＲ−指定（例えば、ＣＲ−３０７、ＣＲ−４０７およびＣＲ−６０７）の下で販売される光学樹脂、またはハードコンタクトレンズもしくはソフトコンタクトレンズとしての使用のために調製されるポリマー材料であり得る。両方の型のコンタクトレンズを調製するための方法は、米国特許第５，１６６，３４５号（この開示は、本明細書において参考として特に援用される）の第１１欄５２行目〜第１２欄５２行目に開示される。本明細書に開示される種々の非限定的な実施形態によれば使用され得る、さらなるポリマー材料としては、米国特許第５，９６５，６３０号に記載される高い含水率を有するソフトコンタクトレンズおよび米国特許第５，９６５，６３１号に記載される長期着用（ｅｘｔｅｎｄｅｄ  ｗｅａｒ）コンタクトレンズを形成するのに使用されるポリマー材料が挙げられる（これらの両方の開示は、参考として本明細書に援用される）。
【０１２４】
特定の非限定的な一実施形態によれば、ポリマー材料は、エチレンとビニルアセテートとのコポリマー、エチレンとビニルアルコールとのコポリマー、エチレンとビニルアセテートとビニルアルコールとのコポリマー（例えば、エチレンとビニルアセテートとのコポリマーの部分的なけん化から生じるもの）；セルロースアセテートブチレート；ポリ（ウレタン）；ポリ（アクリレート）；ポリ（メタクリレート）；エポキシ；アミノプラスト官能性ポリマー；ポリ（無水物）；ポリ（尿素ウレタン）；Ｎ−アルコキシメチル（メタ）アクリルアミド官能性ポリマー；ポリ（シロキサン）；およびポリ（シラン）から選択される。
【０１２５】
なお他の非限定的な一実施形態によれば、本明細書に開示される種々の非限定的な実施形態にしたがうフォトクロミック材料は、例えば、フォトクロミック材料を微粒子の一部へ結合させるか、またはフォトクロミック材料を微粒子内にカプセル化することによって、ポリマー微粒子に組み込まれ得る。例えば、本明細書において限定しないが、フォトクロミック材料は、フォトクロミック材料を重合可能な系の少なくとも１つの成分に結合させることにより、微粒子へ結合され得、この重合可能な系は、少なくとも１つの実質的に疎水性のポリマー材料、プレポリマー材料またはモノマー材料、および少なくとも１つの実質的に親水性のポリマー材料、プレポリマー材料またはモノマー材料を含み、そしてこの重合可能な系の成分は、結合し、少なくとも部分的に架橋されたフォトクロミックポリマー微粒子を形成するように適合される。あるいは、フォトクロミック材料は、結合形成されずに微粒子内にカプセル化され得る。例えば、重合可能な系の成分は、形成中にフォトクロミック材料をカプセル化する、少なくとも部分的に形成された微粒子へ自己集合し得る。
【０１２６】
別の非限定的な実施形態は、ポリマー材料と、このポリマー材料の少なくとも一部に接触させた少なくとも１つのフォトクロミック材料とを含むフォトクロミック組成物を提供し、この少なくとも１つのフォトクロミック材料は、先に詳細に示される式１により表される。
【０１２７】
先に考察されるように、本明細書に開示される種々の非限定的な実施形態にしたがうフォトクロミック材料が、結合形成を伴ってか、または伴わずにポリマー材料（例えば、先に記載されるもの）に組み込まれる場合に、これらの材料のフォトクロミック性能（すなわち、材料の活性化速度または呈色速度および消光速度）が対応するフォトクロミック材料のフォトクロミック性能と同等以上であり得ることが本発明者らにより観察された。例えば、本明細書において限定しないが、本明細書に開示される種々の非限定的な実施形態にしたがうフォトクロミック材料（例えば、式１に表されるもの）は、ポリマー材料に取り込まれた場合に、ＰＣにより表されるが基Ｓ’を欠く、対応するフォトクロミック材料と同等以上のフォトクロミック性能を有し得る。さらに、本明細書に開示される種々の非限定的な実施形態にしたがうフォトクロミック材料は、ポリマー材料に結合された場合においてさえも、結合されない対応するフォトクロミック材料と同等以上のフォトクロミック性能を示し得る。先に考察されるように、フォトクロミック材料の移動を防止するためにフォトクロミック材料をポリマー材料へ結合させる、先行する試みは、概して、フォトクロミック性能の低下をもたらした。
【０１２８】
さらに、本明細書に開示される種々の非限定的な実施形態にしたがい、ＰＣ−［Ｓ’］ｎにより表されるフォトクロミック材料が、ポリマー材料に結合された場合に、ポリマー材料に結合された対応するフォトクロミック材料（短い有機鎖セグメントを有する（例えば、ＰＣ−Ｌ−Ｈにより表されるフォトクロミック材料）が、−［Ｒ１］ａ−セグメントを欠く）と比較すると、同程度の移動と改善されたフォトクロミック性能とを有し得ることが観察された。
【０１２９】
例えば、本明細書において開示される非限定的な一実施形態は、（ａ）ポリマー材料；および（ｂ）このポリマー材料の少なくとも一部と接触させた、少なくとも１つのフォトクロミック材料を含むフォトクロミック組成物を提供し、この少なくとも１つのフォトクロミック材料は、（１）環式エステルおよび環式カーボネートから選択される、少なくとも１つの開環可能な環式モノマーと（２）フォトクロミック開始剤との反応生成物を含み、このポリマー材料に結合された少なくとも１つのフォトクロミック材料の消光速度は、このポリマー材料に結合された対応するフォトクロミック材料（環式モノマーの残留物を欠く）の消光速度と同程度か、それよりも速い。他の非限定的な一実施形態によれば、ポリマー材料に結合された少なくとも１つのフォトクロミック材料のＴ１／２値は、ポリマー材料に結合された対応するフォトクロミック材料（環式モノマーの残留物を欠く）のＴ１／２値以下である。なお他の非限定的な一実施形態によれば、ポリマー材料に結合された少なくとも１つのフォトクロミック材料のＴ１／２値は、ポリマー材料に結合された対応するフォトクロミック材料（環式モノマーの残留物を欠く）のＴ１／２値未満である。実施例で考察されるように、本明細書で使用される場合、用語「Ｔ１／２値」は、活性化光源を取り外した後に、フォトクロミック組成物中のフォトクロミック材料の活性化形態のΔＯＤが７３．４°Ｆ（２３℃）で１５分のΔＯＤの半分に達することについての時間間隔（秒）をいう。
【０１３０】
別の非限定的な実施形態は、ポリマー材料、およびこのポリマー材料の少なくとも一部に結合した少なくとも１種のフォトクロミック材料を含有するフォトクロミック組成物を提供し、この少なくとも１種のフォトクロミック材料は、ＰＣ−［Ｓ’］ｎ（これは、上で詳細に記載された）によって表され、そしてこのポリマー材料に結合している場合、ＰＣ−［Ｓ’］ｎによって表される少なくとも１種のフォトクロミック材料の消光速度は、このポリマー材料に接触している、ＰＣによって表される（すなわち、Ｓ’を有さない）対応するフォトクロミック材料の消光速度、またはこのポリマー材料に結合している場合のＰＣ−Ｌ−Ｈによって表される（すなわち、少なくとも１つの環式モノマーの残留部分を有さない）対応するフォトクロミック材料の消光速度に等しいか、またはこれらの消光速度より速い。ここで、ＰＣおよびＬ  は、上に記載されたとおりである。他の非限定的な実施形態によれば、ポリマー材料に結合している場合、ＰＣ−［Ｓ’］ｎによって表される少なくとも１種のフォトクロミック材料のＴ１／２値は、このポリマー材料に接触している、ＰＣによって表されるフォトクロミック材料のＴ１／２値以下、またはこのポリマー材料に結合している場合の、ＰＣ−Ｌ−Ｈによって表されるフォトクロミック材料のＴ１／２値以下である。さらに他の非限定的な実施形態によれば、このポリマー材料に結合している場合、ＰＣ−［Ｓ’］ｎによって表される少なくとも１種のフォトクロミック材料のＴ１／２値は、このポリマー材料と接触している、ＰＣによって表されるフォトクロミック材料のＴ１／２未満、またはこのポリマー材料に結合している場合の、ＰＣ−Ｌ−Ｈによって表されるフォトクロミック材料のＴ１／２値未満である。
【０１３１】
別の非限定的な実施形態は、以下を含有するフォトクロミック組成物を提供する：（ａ）ポリマー材料；および（ｂ）このポリマー材料の少なくとも一部に結合した少なくとも１種のフォトクロミック材料であって、この少なくとも１種のフォトクロミック材料は、（１）フォトクロミック基、および（２）少なくとも１つのセグメントを含み、この少なくとも１つのセグメントは、複数の開環可能環式モノマーの残留物を含み、この開環可能環式モノマーは、環式エステル、環式カーボネート、環式エーテル、環式シロキサン、およびこれらの組み合わせから選択され、この少なくとも１つのセグメントは、少なくとも１０００  ｇ／ｍｏｌの数平均分子量を有し、そしてこのフォトクロミック材料は、このポリマー材料と結合する場合、複数の開環可能環式モノマーの残留物を含むセグメントを欠く対応するフォトクロミック材料のＴ１／２値以下のＴ１／２値を有する。
【０１３２】
先に議論されたように、本発明は、本明細書中に開示される種々の非限定的な実施形態によるフォトクロミック材料および組成物を使用して作製される、光学素子をさらに企図する。本明細書中で使用される場合、用語「光学」とは、光および／または視覚に関与するかまたは関連することを意味する。
【０１３３】
光学素子は、本明細書中に開示される種々の非限定的な実施形態によれば、眼用要素、ディスプレイ素子、窓、ミラー、ならびに能動液晶セル素子および受動液晶セル素子から選択され得る。本明細書中において使用される場合、用語「眼用」とは、眼および視力に関与するか、または関連することを意味する。眼用要素の非限定的な例としては、矯正レンズおよび非矯正レンズ（シングルビジョンレンズまたはマルチビジョンレンズを含み、マルチビジョンレンズは、セグメント化されたマルチビジョンレンズであってもセグメント化されていないマルチビジョンレンズであってもよい（例えば、限定されないが、二焦点レンズ、三焦点レンズおよび進行レンズ））、ならびに（美的にかまたは他の目的で）視力を矯正するか、保護するか、または増強するために使用される他の要素（コンタクトレンズ、眼内レンズ、拡大レンズ、および保護レンズまたはバイザーが挙げられるが、これらに限定されない）が挙げられる。本明細書中で使用される場合、「ディスプレイ」とは、可視または機械読取り可能な情報の、単語、数字、記号、図案または図の形態での表現を意味する。ディスプレイ要素の非限定的な例としては、スクリーン、モニタ、およびセキュリティー要素（例えば、セキュリティーマーク）が挙げられる。本明細書中で使用される場合、用語「窓」とは、放射線の透過を可能にするように適合された開口部分を意味する。窓の非限定的な例としては、自動車および航空機の透明部品、フィルタ、シャッター、および光学スイッチが挙げられる。本明細書中で使用される場合、用語「ミラー」とは、入射光の大部分を鏡のように反射させる表面を意味する。本明細書中で使用される場合、用語「液晶セル」とは、順序付けられ得る液晶材料を含む構造体をいう。能動液晶セルとは、外力（例えば、電場または磁場）の適用によって、液晶材料が、順序付けられた状態と順序付けられていない状態との間、または２つの順序付けられた状態の間で切り替えられ得るセルである。能動液晶セルとは、液晶材料が、順序付けられた状態のままであるセルである。受動液晶セル要素またはデバイスの１つの非限定的な例は、液晶ディスプレイである。
【０１３４】
例えば、１つの非限定的な実施形態は、（ａ）基板；および（ｂ）この基板の少なくとも一部と連結された少なくとも１種のフォトクロミック材料を備える、光学素子を提供し、この少なくとも１種のフォトクロミック材料は、（１）環式エステルおよび環式カーボネートから選択される少なくとも１種の開環可能な環式モノマーと、（２）フォトクロミック開始剤との、反応生成物を含有する。
【０１３５】
本明細書中で使用される場合、用語「連結する」とは、物体との直接的な接触、または物体との間接的な接触を意味する。例えば、限定ではなく、本明細書中に開示されるフォトクロミック材料は、例えば、基材が作製される材料の一部と結合させることによってか、基材の材料と混合することによってか、または基材上をコーティングすることによって、基材の一部と直接接触し得る。あるいは、これらの材料は、例えば、間接的なコーティング、フィルムまたは層を介して、この基材に間接的に接触し得る。例えば、１つの非限定的な実施形態によれば、この基材は、ポリマー材料を含有し、そしてこの少なくとも１種のフォトクロミック材料は、このポリマー材料の少なくとも一部に結合し得る。別の非限定的な実施形態によれば、この基材は、ポリマー材料を含有し、そしてこの少なくとも１種のフォトクロミック材料は、このポリマー材料の少なくとも一部と混合される。本明細書中に開示される種々の非限定的な実施形態による、基材を形成する際に有用なポリマー材料の非限定的な例は、上で詳細に記載されている。
【０１３６】
さらに他の非限定的な実施形態によれば、この基材は、ポリマー基材または無機基材（例えば、限定されないが、ガラス基材）であり得、そして少なくとも１種のフォトクロミック材料は、この基材の少なくとも一部に連結された、少なくとも部分的なコーティングの一部として存在し得る。例えば、１つの非限定的な実施形態は、（ａ）基材；および（ｂ）この基材の少なくとも一部に連結された、少なくとも部分的なコーティングの一部として存在し得る、少なくとも１種のフォトクロミック材料を備える、光学素子を提供し、この少なくとも部分的なコーティングは、（１）環式エステルおよび環式カーボネートから選択される、少なくとも１種の開環可能な環式モノマーと、（２）フォトクロミック開始剤との、反応生成物を含有する。
【０１３７】
種々の非限定的な実施形態によれば、少なくとも１種のフォトクロミック材料を含有する少なくとも部分的なコーティングは、例えば、少なくとも１種のフォトクロミック材料を含有するコーティング組成物を、基材の表面の少なくとも一部に塗布し、そしてこのコーティング組成物を少なくとも部分的に硬化させることによって、この基材の少なくとも一部に直接連結され得る。本明細書中において使用される場合、用語「硬化（ｓｅｔｔｉｎｇ）」としては、硬化（ｃｕｒｉｎｇ）、重合、架橋、冷却、および乾燥が挙げられるが、これらに限定されない。さらに、または代替的に、少なくとも１種のフォトクロミック材料を含有する、少なくとも部分的なコーティングは、例えば、１つ以上のさらなるコーティングを介して、基材に間接的に連結され得る。例えば、本明細書において限定しないが、種々の非限定的な実施形態によれば、少なくとも１つのさらなるコーティング組成物が、基材の表面の少なくとも一部に塗布され得、少なくとも部分的に硬化され得、そしてその後、少なくとも１種のフォトクロミック材料を含有するコーティング組成物が、この基材に塗布され得、そして少なくとも部分的に硬化され得る。コーティングを基材に塗布する非限定的な方法が、本明細書中以下で議論される。
【０１３８】
本明細書中に開示される光学素子と組み合わせて使用され得る、他のコーティングおよびフィルムの非限定的な例としては、プライマーコーティング；保護コーティング（移行コーティングおよび耐磨耗コーティングが挙げられる）；抗反射コーティング；ならびに偏光コーティングおよびフィルムが挙げられる。本明細書中において使用される場合、用語「保護コーティング」とは、摩滅または磨耗を防止し得、１つのコーティングから別のコーティングへの特性の移行を提供し得、偏光反応化学物質の影響に対して保護し得、そして／または環境条件（例えば、水分、熱、紫外光、酸素など）に起因する劣化に対して保護し得る、コーティングをいう。
【０１３９】
本明細書中に開示される種々の非限定的な実施形態と組み合わせて使用され得る、プライマーコーティングの非限定的な例としては、カップリング剤、カップリング剤の少なくとも部分的な加水分解物、およびこれらの混合物を含有するコーティングが挙げられる。本明細書中において使用される場合、「カップリング剤」とは、少なくとも１つの表面上の基と反応し得、結合し得、そして／または会合し得る少なくとも１つの基を有する材料を意味する。１つの非限定的な実施形態において、カップリング剤は、少なくとも２つの表面（これらの表面は、類似の表面であっても類似していない表面であってもよい）の界面において、分子架橋として働き得る。カップリング剤は、別の非限定的な実施形態において、モノマー、プレポリマー、および／またはポリマーであり得る。このような材料としては、有機金属（例えば、シラン、チタネート、ジルコネート、アルミネート、ジルコニウムアルミネート、これらの加水分解物およびこれらの混合物）が挙げられるが、これらに限定されない。本明細書中において使用される場合、語句「カップリング剤の少なくとも部分的な加水分解物」とは、カップリング剤の加水分解可能な基のうちの少なくともいくつかから全てが加水分解されていることを意味する。本明細書中に開示される種々の非限定的な実施形態と組み合わせて使用するために適切な、プライマーコーティングの他の非限定的な例としては、米国特許第６，０２５，０２６、第３欄第３行〜第１１欄第４０行および米国特許第６，１５０，４３０、第２欄第３９行〜第７欄第５８行（これらの開示は、本明細書中に参考として援用される）に記載されるプライマーコーティングが挙げられる。
【０１４０】
本明細書中において使用される場合、用語「移行コーティング」とは、２つのコーティングの間の特性の傾斜を生じることを補助するコーティングを意味する。例えば、本明細書中で限定しないが、移行コーティングは、比較的硬いコーティングと比較的やわらかいコーティングとの間の硬さの勾配を生じることを補助し得る。移行コーティングの非限定的な例としては、米国特許出願公開第２００３／０１６５６８６号（このコーティングの開示は、特に、本明細書中に参考として援用される）に記載されるような、放射線で硬化するアクリレートベースの薄膜が挙げられる。
【０１４１】
耐磨耗コーティングの非限定的な例としては、オルガノシラン、オルガノシロキサンを含有する耐磨耗コーティング、無機材料（例えば、シリカ、チタニアおよび／またはジルコニア）に基づく耐磨耗コーティング、紫外線で硬化可能な型の有機耐磨耗コーティング、酸素障壁コーティング、ＵＶ遮断コーティング、およびこれらの組み合わせが挙げられる。本明細書中において使用される場合、用語「耐磨耗コーティング」とは、標準的な参照材料より大きい、磨耗に対する耐性を示す、保護的なポリマー材料のコーティングをいう。この標準的な参照材料は、例えば、ＰＰＧ  Ｉｎｄｕｓｔｒｉｅｓ，Ｉｎｃから入手可能な、ＣＲ−３９（登録商標）モノマーから作製されるポリマーであり、この耐性は、ＡＳＴＭ  Ｆ−７３５  Ｓｔａｎｄａｒｄ  Ｔｅｓｔ  Ｍｅｔｈｏｄ  ｆｏｒ  Ａｂｒａｓｉｏｎ  Ｒｅｓｉｓｔａｎｃｅ  ｏｆ  Ｔｒａｎｓｐａｒｅｎｔ  Ｐｌａｓｔｉｃｓ  ａｎｄ  Ｃｏａｔｉｎｇｓ  Ｕｓｉｎｇ  ｔｈｅ  Ｏｓｃｉｌｌａｔｉｎｇ  Ｓａｎｄ  Ｍｅｔｈｏｄに匹敵する方法で試験される。
【０１４２】
抗反射コーティングの非限定的な例としては、金属酸化物、金属フッ化物、または他のこのような材料の単層または多層が挙げられ、これらの層は、本発明の物品に、真空蒸着、スパッタリング、または他の何らかの方法によって、堆積され得る。偏光コーティングの非限定的な例としては、当該分野において公知であるダイクロミック化合物を含有するコーティングが挙げられるが、これらに限定されない。
【０１４３】
上で議論されたように、種々の非限定的な実施形態によれば、これらのコーティングは、少なくとも１種のフォトクロミック材料を含有する少なくとも部分的なコーティングを塗布する前に、基材に塗布され得る。あるいは、またはさらに、これらのコーティングは、少なくとも１種のフォトクロミック材料を含有する少なくとも部分的なコーティングを塗布した後に、例えば、この少なくとも１種のフォトクロミック材料を含有する少なくとも部分的なコーティング上のオーバーコートとして、基材に塗布され得る。例えば、本明細書中で限定しないが、種々の他の非限定的な実施形態によれば、上記コーティングは、表面から以下の順序で、基材の同じ表面の少なくとも一部に連結され得る：プライマー、フォトクロミック、移行、耐磨耗、偏光フィルムもしくはコーティング、抗反射、および耐磨耗；またはプライマー、フォトクロミック、移行、耐磨耗、および抗反射；またはフォトクロミック、移行、および偏光；またはプライマー、フォトクロミック、および偏光；またはプライマー、フォトクロミック、および抗反射。さらに、上記コーティングは、基材の１つ以上の表面に、例えば、光学基材の両面に、塗布され得る。
【０１４４】
本明細書中に開示される種々の非限定的な実施形態に従って、フォトクロミック組成物および光学素子を作製する方法の非限定的な実施形態が、ここで議論される。１つの非限定的な実施形態は、フォトクロミック組成物を作製する方法を提供し、この方法は、少なくとも１種のフォトクロミック材料を、基材の少なくとも一部に連結する工程を包含し、この少なくとも１種のフォトクロミック材料は、（１）環式エステルまたは環式カーボネートから選択される、少なくとも１種の開環可能な環式モノマーと、（２）フォトクロミック開始剤との、反応混合物を含有する。
【０１４５】
フォトクロミック材料をポリマー材料に連結する非限定的な方法は、例えば、フォトクロミック材料を、ポリマー材料、プレポリマー材料、またはモノマー材料の溶液または融解物に混合すること、および引き続いて、このポリマー材料、プレポリマー材料、またはモノマー材料を、少なくとも部分的に硬化させることを包含する。この非限定的な実施形態によれば、得られるフォトクロミック組成物において、フォトクロミック材料は、ポリマー材料とブレンドされ得る（すなわち、混合するが結合はしない）か、またはこのポリマー材料と結合し得ることが、当業者によって理解される。例えば、このフォトクロミック材料が、このポリマー材料、プレポリマー材料、またはモノマー材料と適合性である反応性官能基を含む場合、この材料の硬化の間、このフォトクロミック材料は、この材料の少なくとも一部と反応して、このフォトクロミック材料を、得られるポリマー材料に結合させ得る。
【０１４６】
本明細書中に開示される種々の非限定的な実施形態と組み合わせて使用され得るポリマー材料に、フォトクロミック材料を連結する別の方法は、インビビションである。この方法によれば、フォトクロミック材料は、例えば、このフォトクロミック材料を含有する溶液にポリマー材料を浸漬させることによって（加熱ありまたはなしで）、ポリマー材料内に拡散させられる。その後、このフォトクロミック材料は、例えば、このフォトクロミック材料がポリマー材料と適合性である反応性官能基を含む場合、このポリマー材料と結合し得る。
【０１４７】
本明細書中に開示される他の非限定的な実施形態は、光学素子を作製する方法を提供し、この方法は、少なくとも１種のフォトクロミック材料を、基材の少なくとも一部に連結させる工程を包含し、この少なくとも１種のフォトクロミック材料は、（１）環式エステルおよび環式カーボネートから選択される、少なくとも１種の開環可能な環式モノマーと、（２）フォトクロミック開始剤との、反応生成物を含有する。フォトクロミック材料を、基材の少なくとも一部に連結する非限定的な方法としては、インビビション（これは、上に記載された）、現場打ち（ｃａｓｔ−ｉｎ−ｐｌａｃｅ）インモールド注型、コーティング、および積層が挙げられる。
【０１４８】
基材がポリマー材料を含有する、１つの非限定的な実施形態によれば、フォトクロミック材料は、現場打ち法によって、この基材の少なくとも一部に連結され得る。この非限定的な実施形態によれば、フォトクロミック材料は、ポリマー溶液もしくはポリマー融解物、または他のプレポリマーおよび／もしくはモノマーの溶液もしくは混合物と混合され、これが引き続いて、所望の形状を有する鋳型に注が足され、そして少なくとも部分的に硬化されて、基材を形成する。この非限定的な実施形態によれば、少なくとも１種のフォトクロミック材料は、このポリマー材料に結合し得るか、または基材のポリマー材料とブレンドされ得る（すなわち、混合するが結合はしない）。
【０１４９】
基材がポリマー材料を含有する、別の非限定的な実施形態によれば、フォトクロミック材料は、インモールド注型によって、基材の少なくとも一部に連結され得る。この非限定的な実施形態によれば、フォトクロミック材料を含有するコーティング組成物（これは、液体コーティング組成物であっても粉末コーティング組成物であってもよい）が、鋳型の表面に塗布され、そして少なくとも部分的に硬化される。その後、ポリマーの溶液もしくは融解物、またはプレポリマーもしくはモノマーの溶液もしくは混合物が、このコーティングの上に注型され、そして少なくとも部分的に硬化される。硬化後、このコーティングを有する基材が、この鋳型から取り出される。本明細書中に開示される種々の非限定的な実施形態によるフォトクロミック材料が使用され得る粉末コーティングの非限定的な例は、米国特許第６，０６８，７９７号、第７欄第５０行〜第１９欄第４２行（この開示は、特に、本明細書中に参考として援用される）に記載されている。
【０１５０】
基材がポリマー材料または無機材料（例えば、ガラス）を含有する、なお別の非限定的な実施形態によれば、フォトクロミック材料は、注型によって、基材の少なくとも一部に連結され得る。適切なコーティング方法の非限定的な例としては、スピンコーティング、スプレーコーティング（例えば、液体コーティングまたは粉末コーティングを使用する）、カーテンコーティング、ロールコーティング、スピンおよびスプレーコーティング、インモールド注型、ならびにオーバーモールディング（ｏｖｅｒ−ｍｏｌｄｉｎｇ）が挙げられる。例えば、１つの非限定的な実施形態によれば、フォトクロミック材料は、オーバーモールディングによって、基材に連結され得る。この非限定的な実施形態によれば、フォトクロミック材料を含有するコーティング組成物（これは、先に議論されたように、液体コーティング組成物であっても、粉末コーティング組成物であってもよい）が、鋳型に塗布され、次いで、基材がこのコーティングに接触するように、基材がこの鋳型に入れられ、このコーティングが、この基材の表面の少なくとも一部を覆って広がる。その後、このコーティング組成物は、少なくとも部分的に硬化され、そしてこのコーティングされた基材が、この鋳型から取り出される。あるいは、オーバーモールディングは、基材と鋳型との間に開口領域が規定されるように、基材を鋳型に入れ、その後、フォトクロミック材料を含有するコーティング組成物をこの開口領域に注入することによって、なされ得る。その後、このコーティング組成物は、少なくとも部分的に硬化され得、そしてこのコーティングされた基材が、この鋳型から取り出される。
【０１５１】
基材がポリマー材料または無機材料（例えば、ガラス）を含有する、なお別の非限定的な実施形態によれば、フォトクロミック材料は、積層によって、基材の少なくとも一部に連結され得る。この非限定的な実施形態によれば、フォトクロミック材料を含有するフィルムは、接着剤ありもしくはなしで、そして／または熱および圧力の適用ありもしくはなしで、この基材の一部に接着し得る。その後、所望であれば、第二の基材が第一の基材の上に適用され得、そしてこれらの２つの基材が、一緒に積層されて（すなわち、熱および圧力の適用による）、フォトクロミック材料を含有するフィルムがこれらの２つの基材の間に介在する要素を形成する。フォトクロミック材料を含有するフィルムを形成する方法は、フォトクロミック材料をポリマー溶液またはプレポリマーの溶液もしくは混合物と混合すること、この混合物からフィルムを注型または押出成型すること、および必要であれば、このフィルムを少なくとも部分的に硬化させることを包含し得るが、これに限定されない。さらに、または代替的に、フィルムが（フォトクロミック材料ありまたはなしで）形成され得、そしてフォトクロミック材料を（上で議論されたように）インビビションされ得る。
【０１５２】
さらに、本明細書中に開示される種々の非限定的な実施形態による、フォトクロミック組成物およびフォトクロミックコーティング組成物は、この組成物の加工および／または性能を補助する、他の添加剤をさらに含有し得ることが、当業者によって理解される。例えば、限定されないが、このような添加剤は、光開始剤、熱開始剤、重合抑止剤、溶媒、光安定化剤（例えば、紫外線吸収剤および光安定化剤（例えば、ヒンダードアミン光安定化剤（ＨＡＬＳ））であるが、これらに限定されない）、熱安定化剤、離型剤、レオロジー制御剤、レベリング剤（例えば、界面活性剤であるが、これに限定されない）、フリーラジカルスカベンジャー、および接着促進剤（例えば、ヘキサンジオールジアクリレートおよびカップリング剤）から選択され得る。
【０１５３】
先に議論されたように、本明細書中に開示される種々の非限定的な実施形態によるフォトクロミック材料は、好ましい移動性能を有し得ることが、本発明者らによって観察された。従って、本明細書中に開示される１つの非限定的な実施形態は、ポリマー材料中のフォトクロミック材料の移動を抑止する方法を提供し、この方法は、フォトクロミック材料を、ポリマー材料の少なくとも一部に結合される工程を包含し、このフォトクロミック材料は、（１）フォトクロミック基、ならびに（２）このフォトクロミック基に結合した複数の開環可能な環式モノマーの残留物を含有する少なくとも１つのセグメントを含有し、この開環可能な環式モノマーは、環式エステル、環式カーボネート、環式エーテル、環式シロキサン、およびこれらの組み合わせから選択され、この少なくとも１つのセグメントは、少なくとも１０００ｇ／ｍｏｌの数平均分子量を有する。さらに、この非限定的な実施形態によれば、少なくとも１種の開環可能な環式モノマーの残留物は、２０００ｇ／ｍｏｌ〜６０００ｇ／ｍｏｌの範囲の数平均分子量を有し得る。
【０１５４】
本発明の種々の非限定的な実施形態が、ここで、以下の非限定的な実施例において説明される。
【実施例】
【０１５５】
（フォトクロミック材料の調製）
（実施例１：実施例のフォトクロミック材料「ＰＭ−１」の調製）
（パートＡ）
フォトクロミック開始剤（上記表１の構造１．４９によって表される）を、以下のように調製した。オーブンで乾燥させた反応フラスコに、３−ピペリジノメタノール（５．１グラム）およびテトラヒドロフラン無水物（３３０ｍＬ）を添加した。反応混合物を、氷浴中で冷却した。これに、５１ｍＬのブチルリチウム（ヘキサン中２．５Ｍ）を、２０分間かけてゆっくりと滴下した。反応混合物を室温まで暖め、次いで、米国特許第６，２９６，７８５号の実施例４の工程６の望ましい生成物（３，３−ジ（４−メトキシフェニル）−６，７−ジメトキシ−１３，１３−ジメチル−３Ｈ，１３Ｈ−インデノ［２，１−ｆ］ナフト［１，２−ｂ］ピラン、１１．０グラム）を入れた。この反応混合物を、室温で一晩攪拌し、次いで、氷水（４００ｍＬ）にゆっくりと添加した。ｐＨが５になるまで塩酸（１０％ｖ／ｖ）を添加し、次いで、酢酸エチル（２００ｍＬ）で希釈した。これらの層を相分離し、そして水層を、１７５ｍＬの酢酸エチルで３回抽出した。有機層を合わせ、そして重炭酸ナトリウム飽和水溶液（２００ｍＬ）で洗浄した。有機層を、無水硫酸ナトリウムで乾燥させ、そしてロータリーエバポレーターで濃縮した。得られた残渣を、ヘキサン中４０％の酢酸エチルで溶出する、シリカゲル（３００グラム）でのカラムクロマトグラフィーによって精製した。フォトクロミック材料の画分を合わせ、そしてロータリーエバポレーターで濃縮した。得られた残渣を、ｔ−ブチルメチルエーテル中で再結晶し、５．６グラムのオフホワイトの固体を得た。ＮＭＲおよび質量分析は、この生成物が、３，３−ジ（４−メトキシフェニル）−６−メトキシ−７−（３−ピペリジノメタノール）−１３，１３−ジメチル−３Ｈ，１３Ｈ−インデノ［２，１−ｆ］ナフト［１，２−ｂ］ピランと一致する構造および分子量を有することを示した。
【０１５６】
（パートＢ）
実施例のフォトクロミック材料「ＰＭ−１」を、パートＡ（上記）に記載されるフォトクロミック開始剤を使用して、以下のように調製した：０．８０３８ｇの上記パートＡのフォトクロミック開始剤、７．３７ｇのε−カプロラクトンモノマーおよび半滴の２−エチルオクタン酸スズ（ＩＩ）を、窒素下で、凝縮器、窒素の入口および攪拌子を備える三口フラスコに入れた。この混合物を、暗色の均質な溶液が形成されるまで、室温で攪拌した。重合を、約１２０℃で２２時間実施した。その後、非常に粘性の混合物を、約８０℃まで冷却し、そしてガラス瓶に移した。この生成物は、以下の式１９（ここで、「ａ」は、１〜１６５の整数である。）によって一般的に表される構造を有する、フォトクロミック材料の混合物からなると考えられる。これらの構造を、質量分析によって確認した。
【０１５７】
【化４９】
2011042791.tif 000057
（実施例２：実施例のフォトクロミック材料「ＰＭ−２」の調製）
（パートＡ）
フォトクロミック開始剤（上記表１において、構造１．５１によって表される）を、以下のように調製した。米国特許第５，６４５，７６７号の実施例５の生成物（この実施例は、特に本明細書中に参考として援用される）（３，３−ジ（４−メトキシフェニル）−６，１１，１３−トリメチル−１３−ヒドロキシ−３Ｈ，１３Ｈ−インデノ［２，１−ｆ］ナフト［１，２−ｂ］ピラン、２００グラム）を、７００ｍＬのトリエチレングリコールおよび７５０ｍＬのアセトニトリルを含む反応フラスコに添加した。得られた混合物を、窒素雰囲気下で攪拌し、そして８０℃まで加熱した。引き続いて、２グラムのｐ−トルエンスルホン酸を、この反応混合物に添加した。８０℃で３０分後、この反応を、激しく攪拌しながら、緑色の固体が析出するまで、８Ｌの水中でクエンチした。この固体を濾過し、水で洗浄し、風乾し、そしてカラムクロマトグラフィーによって精製した。引き続くジエチルエーテルからの結晶化によって、１５２グラムの白色固体を得た。ＮＭＲ分析は、この生成物が、３，３−ジ（４−メトキシフェニル）−６，１１，１３−トリメチル−１３−（２−（２−（２−ヒドロキシエトキシ）エトキシ）エトキシ）−３Ｈ，１３Ｈ−インデノ［２，１−ｆ］ナフト［１，２−ｂ］ピランと一致する構造を有することを示した。
【０１５８】
（パートＢ）
実施例のフォトクロミック材料「ＰＭ−２」を、パートＡ（上記）に記載されるフォトクロミック開始剤を使用して、以下のように調製した：４０．３１９０ｇのパートＡ（上記）のフォトクロミック開始剤、１２０．５５５８ｇのε−カプロラクトンモノマーおよび０．４２０９ｇの２−エチルオクタン酸スズ（ＩＩ）を、窒素下で、凝縮器、窒素の入口および機械攪拌子を備える三口フラスコに入れた。この混合物を、暗色の均質な溶液が形成されるまで、室温で攪拌した。ε−カプロラクトンの重合を、１２０℃で５時間実施した。その後、非常に粘性の混合物を、約８０℃まで冷却し、そしてガラス瓶に移した。得られた生成物は、室温で固体であり、数平均分子量および重量平均分子量は、ＧＰＣによって決定すると、ポリスチレン標準物質に対してそれぞれ３３００ｇ／ｍｏｌおよび４５００であった。この生成物は、以下の式１９（ここで、「ａ」は、１〜３０７の範囲の整数である）によって一般的に表される構造を有する、フォトクロミック材料の混合物からなると考えられる。
【０１５９】
【化５０】
2011042791.tif 000058
（実施例３：実施例のフォトクロミック材料「ＰＭ−３」の調製）
実施例のフォトクロミック材料「ＰＭ−３」を、実施例２のパートＡ（上記）に記載されるフォトクロミック材料を使用して、以下のように調製した：１．５８２２ｇの実施例２のパートＡ（上記）のフォトクロミック開始剤、４．７０８９ｇのｄ−バレロラクトンモノマーおよび０．０１５７ｇの２−エチルオクタン酸スズ（ＩＩ）を、窒素下で、凝縮器、窒素の入口および磁気攪拌子を備える三口フラスコに入れた。その重合生成物は、実施例２のパートＢ（上記）に記載されるものと同じであった。得られた生成物は、室温で固体であり、数平均分子量および重量平均分子量は、ＧＰＣによって決定すると、ポリスチレン標準物質に対して、それぞれ２８００ｇ／ｍｏｌおよび３５００ｇ／ｍｏｌであった。この生成物は、以下の式１９（ここで、「ａ」は、１〜１６６の範囲の整数である）によって一般的に表される構造を有する、フォトクロミック材料の混合物からなると考えられる。
【０１６０】
【化５１】
2011042791.tif 000059
（実施例４：実施例のフォトクロミック材料「ＰＭ−４」の調製）
実施例のフォトクロミック材料「ＰＭ−４」を、実施例２のパートＡ（上記）に記載されるフォトクロミック開始剤を使用して、以下のように調製した：１００．０１１４ｇの実施例２のパートＡ（上記）のフォトクロミック開始剤、１３９．０８８１ｇのｄ−バレロラクトン、１５８．５６４９ｇのε−カプロラクトンおよび０．９９４２ｇの２−エチルオクタン酸スズ（ＩＩ）を、窒素下で、凝縮器、窒素の入口および機械攪拌子を備える三口フラスコに入れた。この重合生成物は、実施例２のパートＢ（上記）に記載されたものと同じである。この生成物の物質は、室温で粘性の液体であり、数平均分子量および重量平均分子量は、ＧＰＣによって決定すると、ポリスチレン標準物質に対して、それぞれ２８００ｇ／ｍｏｌおよび３６００ｇ／ｍｏｌであった。この生成物は、以下の式２０（ここで、「ランダムコポリマー」とは、ε−カプロラクトンとδ−バレロラクトンとのランダムコポリマーである）によって一般的に表される構造を有する、フォトクロミック材料の混合物からなると考えられる。
【０１６１】
【化５２】
2011042791.tif 000060
（実施例５：実施例のフォトクロミック材料「ＰＭ−５」の調製）
（パートＡ）
フォトクロミック基開始剤（上記表１において、構造１．３によって表される）を、以下のように調製した。工程１：実施例７のパートＡ、工程１からの４−フルオロ−４’−（２−ヒドロキシエトキシ）−ベンゾフェノン（下記）（７−９７４）（４３．３グラム）およびアセチレンを飽和させたＮ，Ｎ−ジメチルホルムアミド（１３０ｍＬ）を、反応フラスコ内で混合した。反応フラスコを、氷浴中で冷却した。アセチレン化ナトリウム溶液（トルエン中９重量％、２２１グラム）を、この冷却した反応混合物中に、３０分間かけて滴下した。氷浴を取り除き、そしてこの反応混合物を室温まで暖めた。この反応混合物を、氷水（４５０ｍＬ）に注ぎ、そしてこれに、ジエチルエーテル（３００ｍＬ）を添加した。これらの層を相分離し、そして水層を、ジエチルエーテル（３００ｍＬ）で１回、そして酢酸エチル（それぞれ３００ｍＬ）で２回、抽出した。有機層を合わせ、無水硫酸ナトリウムで乾燥させ、そしてロータリーエバポレーターで濃縮した。得られた残渣を、ヘキサン４５％の酢酸エチルの混合物で溶出するシリカゲル（６００グラム）でのカラムクロマトグラフィーによって、精製した。純粋な所望の生成物を含有する画分を合わせ、そしてロータリーエバポレーターで濃縮して、３０．１グラムの１−（４−フルオロフェニル）−１−（４’−（２−ヒドロキシエトキシ）フェニル）−２−プロピン−１−オールを得た。
【０１６２】
工程２：工程１からの１−（４−フルオロフェニル）−１−（４’−（２−ヒドロキシエトキシ）フェニル）−２−プロピン−１−オール（１９．９グラム）、実施例８のパートＡ、工程４（下記）からの２，３−ジメトキシ−５，７−ジヒドロキシ−７−エチル−７Ｈ−ベンゾ［Ｃ］フルオレン（１８．０グラム）、ｐ−トルエンスルホン酸一水和物（１．０２グラム）およびクロロホルム（ペンタンと一緒に保存、３６０ｍＬ）を、反応フラスコ中で混合し、そして室温で２．５時間攪拌した。この反応混合物を、５０％重炭酸ナトリウム飽和水溶液（３００ｍＬ）で洗浄し、無水硫酸ナトリウムで乾燥させ、そしてロータリーエバポレーターで濃縮した。得られた残渣を、ヘキサン中５０％の酢酸エチルの混合物で溶出する、シリカゲル（５００グラム）でのカラムクロマトグラフィーによって、精製した。所望のフォトクロミック材料を含有する画分を合わせ、そしてロータリーエバポレーターで濃縮して、１８．９グラムの３−（４−フルオロフェニル）−３−（４−（２−ヒドロキシエトキシ）フェニル）−６，７−ジメトキシ−１３−エチル−１３−ヒドロキシ−３Ｈ，１３Ｈ−インデノ［２，１−ｆ］ナフト［１，２−ｂ］ピランを得た。
【０１６３】
工程３：工程２からの３−（４−フルオロフェニル）−３−（４−（２−ヒドロキシエトキシ）フェニル）−６，７−ジメトキシ−１３−エチル−１３−ヒドロキシ−３Ｈ，１３Ｈ−インデノ［２，１−ｆ］ナフト［１，２−ｂ］ピラン（１８．９グラム）、ジエチレングリコール（１９０ｍＬ）、トルエン（１９０ｍＬ）、およびｐ−トルエンスルホン酸一水和物（０．６０グラム）を、反応フラスコ中で混合し、そして８５℃まで２．５時間加熱した。この反応混合物を、室温まで冷却し、そしてトルエン（１９０ｍＬ）で希釈した。この反応混合物を、重炭酸ナトリウム飽和水溶液（３５０ｍＬ）で洗浄し、そして塩化ナトリウム飽和水溶液（それぞれ３５０ｍＬ）で２回洗浄した。有機層を、無水硫酸ナトリウムで乾燥させ、そしてロータリーエバポレーターで濃縮した。得られた残渣を、ヘキサン中６５％の酢酸エチルの混合物で溶出する、シリカゲル（６５０グラム）でのクロマトグラフィーで分離した。純粋なフォトクロミック材料の画分を合わせ、そしてロータリーエバポレーターで濃縮して、暗緑色の油状物を得た。ＮＭＲ分析は、この生成物が、３−（４−フルオロフェニル）−３−（４−（２−ヒドロキシエトキシ）フェニル）−６，７−ジメトキシ−１３−エチル−１３−（２−（２−ヒドロキシエトキシ）エトキシ）−３Ｈ，１３Ｈ−インデノ［２，１−ｆ］ナフト［１，２−ｂ］ピランと一致する構造を有することを示した。
【０１６４】
（パートＢ）
実施例のフォトクロミック材料「ＰＭ−５」を、パートＡ（上記）に記載されるフォトクロミック開始剤を使用して、以下のように調製した：０．４１９４ｇのパートＡ（上記）に記載されるフォトクロミック開始剤、１．６９７３ｇのｄ−バレロラクトン、１．９３４９ｇのε−カプロラクトンおよび０．０１０１ｇの２−エチルオクタン酸スズ（ＩＩ）を、窒素下で、凝縮器、窒素の入口および磁気攪拌子を備える三口フラスコに入れた。この重合生成物は、実施例２のパートＢ（上記）に記載されるものと同じであった。この生成物は、室温で粘性の液体であり、数平均分子量および重量平均分子量は、ＧＰＣによって決定すると、ポリスチレン標準物質に対して、それぞれ８８００ｇ／ｍｏｌおよび９８００ｇ／ｍｏｌであった。この生成物は、以下の式２１（ここで、「ランダムコポリマー」とは、ε−カプロラクトンとδ−バレロラクトンとのランダムコポリマーである）によって一般的に表される構造を有する、フォトクロミック材料の混合物からなると考えられる。
【０１６５】
【化５３】
2011042791.tif 000061
（実施例６：実施例のフォトクロミック材料「ＰＭ−６」の調製）
実施例のフォトクロミック材料「ＰＭ−６」を、実施例２のパートＡ（上記）に記載されるフォトクロミック開始剤を使用して、以下のように調製した：１２．１８１４ｇの実施例２のパートＡ（上記）のフォトクロミック開始剤、１１．２４８８ｇのｄ−バレロラクトン、１２．８２４０ｇのε−カプロラクトンおよび０．０９０６ｇの２−エチルオクタン酸スズ（ＩＩ）を、窒素下で、凝縮器、窒素の入口および機械攪拌子を備える三口フラスコに入れた。この重合生成物は、実施例２のパートＢ（上記）に記載されるものと同じである。重合後、得られた反応物を８０℃まで冷却し、１滴のジラウリン酸ジブチルスズを添加し、そして２．８０９７ｇのメタクリル酸２−イソシアナトエチルを、約８０℃で、３０分間かけて入れた。この反応混合物を、ＩＲによってイソシアネート基が検出されなくなるまで、８０℃に維持した。この生成物は、室温で粘性の液体であり、数平均分子量および重量平均分子量は、ＧＰＣによって決定すると、ポリスチレン標準物質に対して、それぞれ２４００ｇ／ｍｏｌおよび３９００ｇ／ｍｏｌであった。この生成物は、以下の式２２（ここで、「ランダムコポリマー」とは、ε−カプロラクトンとδ−バレロラクトンとのランダムコポリマーである）によって一般的に表される構造を有する、フォトクロミック材料の混合物からなると考えられる。
【０１６６】
【化５４】
2011042791.tif 000062
（実施例７：実施例のフォトクロミック材料「ＰＭ−７」の調製）
（パートＡ）
フォトクロミック開始剤（表１において構造１．３７によって表される）を、以下のように調製した。工程１：４−ヒドロキシ−４’−フルオロ−ベンゾフェノン（１００グラム）、２−クロロエタノール（９３グラム、ヨウ化ナトリウム（１４グラム）、炭酸カリウム（１２８グラム）を、４００ｍＬのＮ，Ｎ−ジメチルホルムアミドを含む反応フラスコに添加した。得られた混合物を、９５℃まで加熱し、そして窒素雰囲気下で攪拌した。９５℃で４時間後、さらに３０グラムの２−クロロエタノールおよび５グラムのヨウ化ナトリウムを、この反応混合物に添加した。９５℃でさらに１４時間後、この反応を、激しく攪拌しながら、５０ｍＬの５０％水酸化ナトリウム溶液と４Ｌの水との混合物中で、白色固体が析出するまでクエンチした。この固体を濾過し、水で洗浄し、そして空気に曝露させた状態で乾燥させて、１１７グラムの所望の生成物（４−（２−ヒドロキシエトキシ）−４’−フルオロ−ベンゾフェノン）を得た。この物質を、さらに精製せずに、次の工程において使用した。
【０１６７】
工程２：工程１の生成物（４−（２−ヒドロキシエトキシ）−４’−フルオロ−ベンゾフェノン）（９０グラム）、モルホリン（７５．３グラム）、トリエチルアミン（６９．９グラム）を、１６０ｍＬのジメチルスルホキシドを含む反応フラスコに添加した。得られた混合物を、９５℃まで加熱し、そして窒素雰囲気下で攪拌した。９５℃で４時間後、さらに４０グラムのモルホリンおよび３５グラムのトリエチルアミンを、この反応混合物に添加した。９５℃でさらに１４時間後、さらに６０グラムのモルホリンを、この反応混合物に添加した。９５℃でさらに２４時間後、この反応を、激しく攪拌しながら、５Ｌの水中でクエンチすると、淡黄色の固体が析出するのが見られた。この固体を濾過し、水で洗浄し、そして空気に曝露した状態で乾燥させて、１０５グラムの所望の化合物（４−（２−ヒドロキシエトキシ）−４’−モルホリノ−ベンゾフェノン）を得た。この物質を、さらに精製せずに、次の工程において使用した。
【０１６８】
工程３：工程２の生成物（４−（２−ヒドロキシエトキシ）−４’−モルホリノ−ベンゾフェノン）（１０５グラム）を、アセチレンで飽和させた６００ｍＬのＮ，Ｎ−ジメチルホルムアミドを含む反応フラスコに添加した。得られた混合物を、機械攪拌子を使用して、室温で、窒素雰囲気下で攪拌した。キシレン／鉱油中のアセチレン化ナトリウム（１８％重量％の溶液２１４グラム）を、３回に分けて、攪拌している反応混合物に添加した。室温で半時間の攪拌後、この反応を、激しく攪拌しながら、４Ｌの水中でクエンチすると、淡黄色の固体が析出するのが見られた。この固体を濾過し、水で洗浄し、そして空気に曝露した状態で乾燥させて、１１１．１グラムの所望の化合物（１−（４−（２−ヒドロキシエトキシ）−フェニル−１−（４−モルホリノフェニル）−２−プロピン−１−オール）を得た。この物質を、さらに精製せずに、次の工程において使用した。
【０１６９】
工程４：米国特許第５，６４５，７６７号の実施例１、工程２の生成物（１−フェニル−２−メトキシカルボニル−４−アセトキシナフタレン、５０グラム）を、５００ｍＬのテトラヒドロフランを含む反応フラスコに添加した。得られた混合物を、氷水浴中で冷却し、そして窒素雰囲気下で攪拌した。７０３ｍＬのメチルマグネシウムクロリド溶液（テトラヒドロフラン中１Ｍ）を、４５分間かけて滴下した。得られた黄色の反応混合物を、０℃で２時間攪拌し、そして室温までゆっくりと暖めた。この反応混合物を、２Ｌの氷／水混合物に注いだ。エーテル（１Ｌ）を添加し、そして層を分離した。水層を、５００ｍＬのエーテルで２回抽出し、そして有機部分を合わせ、そして１Ｌの水で洗浄した。有機層を、無水硫酸ナトリウムで乾燥させ、そしてロータリーエバポレーターで濃縮した。得られた油状物を、５００ｍＬのトルエンを含む反応容器（Ｄｅａｎ−Ｓｔａｒｋトラップを備える）に移し、ここに、１０滴のドデシルベンゼンスルホン酸を添加した。この反応混合物を、２時間加熱還流し、そして冷却した。このトルエンを、ロータリーエバポレーターで除去して、４０．２グラムの淡黄色の固体を得た。ＮＭＲスペクトルは、この生成物が、７，７−ジメチル−５−ヒドロキシ−７Ｈ−ベンゾ［Ｃ］フルオレンと一致する構造を有することを示した。この材料を、さらには精製せずに、次の工程において直接使用した。
【０１７０】
工程５：工程４の生成物（７，７−ジメチル−５−ヒドロキシ−７Ｈ−ベンゾ［Ｃ］フルオレン）（４０グラム）、工程３の生成物（１−（４−（２−ヒドロキシエトキシ）−フェニル−１−（４−モルホリノフェニル）−２−プロピン−１−オール）（５４．３グラム）、２０滴のメタンスルホン酸および８００ｍＬのクロロホルムを、反応フラスコ中で混合し、そして還流温度で、窒素雰囲気下で攪拌した。２時間後、さらに５グラムの１−（４−（２−ヒドロキシエトキシ）−フェニル−１−（４−モルホリノフェニル）−２−プロピン−１−オールを、この反応混合物に添加し、続いて、さらに２時間後に、別の５グラムを添加した。この反応混合物を、１６時間加熱還流し、次いで、室温まで冷却した。この反応混合物を、５００ｍＬの重炭酸ナトリウム飽和溶液と５００ｍＬの水との混合物で、注意深く洗浄した。有機層を分離し、硫酸ナトリウムで乾燥させ、そしてロータリーエバポレーターで濃縮した。この残留物を、シリカゲルカラムで、ヘキサンと、塩化メチレンと、酢酸エチルとの混合物（５０／４０／１０）を溶出液として使用して、クロマトグラフィーで分離した。フォトクロミック材料の画分を収集し、そしてロータリーエバポレーターで濃縮して、青みがかった固体（６６グラム）を得た。ＮＭＲスペクトルは、この生成物が、３−（４−（２−ヒドロキシエトキシ）−フェニル−３−（４−モルホリノフェニル）−１３，１３−ジメチル−３Ｈ，１３Ｈ−インデノ［２，１−ｆ］ナフト［１，２−ｂ］ピランと一致する構造を有することを示した。
【０１７１】
（パートＢ）
実施例のフォトクロミック材料「ＰＭ−７」パートＡ（上記）に記載されるフォトクロミック開始剤を使用して、以下のように調製した：１．４２３０ｇの上記パートＡに記載されるフォトクロミック開始剤、４．７８３０ｇのε−カプロラクトンモノマー、および０．００６４ｇの２−エチルオクタン酸スズ（ＩＩ）を、窒素下で、凝縮器、窒素の入口および磁気攪拌子を備える三口フラスコに入れた。この反応混合物を、暗色の均質な溶液が形成されるまで、室温で攪拌した。重合を、実質的に、１４０℃で１０時間実施した。その後、非常に粘性の混合物を、約８０℃まで冷却し、そしてガラス瓶に移した。この生成物は、室温で固体であり、数平均分子量および重量平均分子量は、ＧＰＣによって決定すると、ポリスチレン標準物質に対して、それぞれ１８００ｇ／ｍｏｌおよび３１００ｇ／ｍｏｌであった。この生成物は、以下の式２３（ここで、「ａ」は、１〜２２８の範囲の整数である）によって表される一般構造を有するフォトクロミック材料の混合物であると考えられる。
【０１７２】
【化５５】
2011042791.tif 000063
（実施例８：実施例のフォトクロミック材料「ＰＭ−８」の調製）
（パートＡ：フォトクロミック開始剤の調製）
フォトクロミック開始剤（表１において構造１．３２によって表される）を、以下のように調製した。工程１：米国特許第６，２９６，７８５号の実施例４、工程２の生成物（４−（３，４−ジメトキシフェニル）−４−フェニル−３−メトキシカルボニル−３−ブテン酸のＥ異性体とＺ異性体との混合物、２２５グラム）および無水酢酸（９００ｍＬ）を、反応フラスコに、窒素雰囲気下で添加した。この反応混合物を、５時間加熱還流した。この反応混合物を、室温まで冷却し、そして得られた沈殿物を、減圧濾過によって収集し、そして冷メタノールで洗浄して、２１１グラムの１−フェニル−２−メトキシカルボニル−４−アセトキシ−６，７−ジメトキシナフタレンを得た。この生成物を、さらに精製せずに、引き続く反応において使用した。
【０１７３】
工程２：工程１からの１−フェニル−２−メトキシカルボニル−４−アセトキシ−６，７−ジメトキシナフタレン（１００グラム）、水（６７５ｍＬ）、メタノール（３５ｍＬ）、および水酸化ナトリウム（７５グラム）を、反応フラスコ中で混合し、そして１時間加熱還流した。この反応混合物を、室温まで冷却し、そして１．５Ｌの４Ｎ  ＨＣｌ／氷混合物にゆっくりと注いだ。さらなる４Ｎ  ＨＣｌを、この反応混合物をのｐＨが３になるまで添加した。得られた白色沈殿物を、減圧濾過によって収集し、そして水で洗浄して、９６グラムの１−フェニル−２−ヒドロキシカルボニル−４−ヒドロキシ−６，７−ジメトキシ−ナフタレンを得た。この生成物を、さらに精製せずに、引き続く反応において使用した。
【０１７４】
工程３：工程２からの１−フェニル−２−ヒドロキシカルボニル−４−ヒドロキシ−６，７−ジメトキシ−ナフタレン（１０５グラム）、無水酢酸（４２０ｍＬ）、酢酸（６３０ｍＬ）、および塩化亜鉛（７グラム）を、反応フラスコ中で混合し、そして１０時間加熱還流した。この反応混合物を冷却し、そして得られた転電物を減圧濾過によって収集し、そして酢酸で洗浄し、続いて水で洗浄して、橙色固体を得た。この固体を、重炭酸ナトリウム飽和水溶液中で１５分間スラリー化し、減圧濾過によって収集し、そして水で洗浄して、橙色固体を得た。この橙色の固体を、熱メタノール中でスラリー化し、室温まで冷却し、減圧濾過によって収集し、そして冷メタノールで洗浄し、８４．２グラムの２，３−ジメトキシ−５−アセトキシ−７Ｈ−ベンゾ［Ｃ］フルオレン−７−オンを得た。この生成物を、さらに精製せずに、引き続く反応において使用した。
【０１７５】
工程４：反応フラスコに、工程３からの２，３−ジメトキシ−５−アセトキシ−７Ｈ−ベンゾ［Ｃ］フルオレン−７−オン（５０．０グラム）を、窒素雰囲気下で入れた。テトラヒドロフラン無水物（１２５０ｍＬ）を、この反応フラスコに添加した。この反応混合物を、氷浴中で冷却し、そして１７８ｍＬのエチルマグネシウムブロミド溶液（ジエチルエーテル中３．０Ｍ）を、３０分間かけて滴下した。この反応混合物を、室温までゆっくりと暖め、引き続いて、塩化アンモニウム飽和水溶液と氷との混合物（１．３Ｌ）に注いだ。これらの層を相分離し、そして水層を、７５０ｍＬの酢酸エチルで２回抽出した。有機部分を合わせ、そして重炭酸ナトリウム飽和水溶液（８００ｍＬ）で洗浄した。有機層を、無水硫酸ナトリウムで乾燥させ、そしてロータリーエバポレーターで濃縮した。得られた橙色固体を、熱ｔ−ブチルメチルエーテル中にスラリー化し、室温まで冷却し、減圧濾過によって収集し、そして冷ｔ−ブチルメチルエーテルで洗浄して、４１．３グラムの２，３−ジメトキシ−５，７−ジヒドロキシ−７−エチル−７Ｈ−ベンゾ［Ｃ］フルオレンを得た。この生成物を、さらに精製せずに、引き続く反応において使用した。
【０１７６】
工程５：工程４からの２，３−ジメトキシ−５，７−ジヒドロキシ−７−エチル−７Ｈ−ベンゾ［Ｃ］フルオレン（３０ｇ）、モルホリン（４６．７ｍＬ）、およびテトラヒドロフラン無水物（９００ｍＬ）を、反応フラスコ中で混合した。この反応混合物を、氷浴中で冷却し、そしてｎ−ブチルリチウム溶液（ヘキサン中２．５Ｍ、１７８ｍＬ）を、３０分間かけて滴下した。氷浴を取り除き、そしてこの反応混合物を、３時間加熱還流した。この反応混合物を、室温まで冷却し、次いで、塩化アンモニウム飽和水溶液と氷との混合物（１Ｌ）に注いだ。これらの層を相分離し、そして水層を、３５０ｍＬの酢酸エチルで２回抽出した。有機部分を合わせ、そして重炭酸ナトリウム飽和水溶液（５００ｍＬ）で洗浄した。有機層を、無水硫酸ナトリウムで乾燥させ、そしてロータリーエバポレーターで濃縮した。得られた橙色固体を、熱ｔ−ブチルメチルエーテル中でスラリー化し、室温まで冷却し、減圧濾過によって収集し、そして冷ｔ−ブチルメチルエーテルで洗浄して、２６．６グラムの２−モルホリノ−３−メトキシ−５，７−ジヒドロキシ−７−エチル−７Ｈ−ベンゾ［Ｃ］フルオレンを得た。この生成物を、さらに精製せずに、引き続く反応において使用した。
【０１７７】
工程６：工程５からの２−モルホリノ−３−メトキシ−５，７−ジヒドロキシ−７−エチル−７Ｈ−ベンゾ［Ｃ］フルオレン（２０グラム）、米国特許第５，４５８，８１４号の実施例１、工程１の生成物（１，１−ビス（４−メトキシフェニル）−２−プロピン−１−オール、１７．８グラム）、ドデシルベンゼンスルホン酸（１．７グラム）およびクロロホルム（ペンタンと一緒に保存、６００ｍＬ）を、反応フラスコ中で混合し、そして室温で２時間攪拌した。この反応混合物を、５０％重炭酸ナトリウム飽和水溶液（３００ｍＬ）で洗浄し、そして有機層を、無水硫酸ナトリウムで乾燥させた。有機層を、ロータリーエバポレーターで濃縮した。熱メタノールを、得られた残渣に添加し、次いで室温まで冷却した。得られた沈殿物を、減圧濾過によって収集し、そして冷メタノールで洗浄して、２６．８グラムの３，３−ジ（４−メトキシフェニル）−６−メトキシ−７−モルホリノ−１３−エチル−１３−ヒドロキシ−３Ｈ，１３Ｈ−インデノ［２，１−ｆ］ナフト［１，２−ｂ］ピランを得た。この生成物を、さらに精製せずに、引き続く反応において使用した。
【０１７８】
工程７：工程６からの３，３，−ジ（４−メトキシフェニル）−６−メトキシ−７−モルホリノ−１３−エチル−１３−ヒドロキシ−３Ｈ，１３Ｈ−インデノ［２，１−ｆ］ナフト［１，２−ｂ］ピラン（１２グラム）、ジエチレングリコール（１２０ｍＬ）、トルエン（１２０ｍＬ）、およびｐ−トルエンスルホン酸一水和物（０．３６グラム）を、反応フラスコ中で混合し、そして８５℃で４時間加熱した。この反応混合物を、室温まで冷却し、そしてトルエン（１２０ｍＬ）で希釈した。反応混合物を、重炭酸ナトリウム飽和水溶液（１００ｍＬ）、および４部（それぞれ１００ｍＬ）の塩化ナトリウム飽和水溶液で洗浄した。有機層を、無水硫酸ナトリウムで乾燥させ、そして暗色の油状物になるまで濃縮した。この油状物を、ヘキサン中４０％の酢酸エチルの混合物で溶出するシリカゲルカラムで、クロマトグラフィーで分離した。フォトクロミック材料の画分を収集し、そしてロータリーエバポレーターで濃縮した。得られた残渣を、ｔ−ブチルメチルエーテル中４０％のヘキサンの混合物中で再結晶して、５グラムのオフホワイトの固体を得た。ＮＭＲ分析は、この生成物が、３，３−ジ（４−メトキシフェニル）−６−メトキシ−７−モルホリノ−１３−エチル−１３−（２−（２−ヒドロキシエトキシ）エトキシ）−３Ｈ，１３Ｈ−インデノ［２，１−ｆ］ナフト［１，２−ｂ］ピランと一致する構造を有することを示した。
【０１７９】
（パートＢ）
実施例のフォトクロミック材料「ＰＭ−８」を、パートＡ（上記）に記載されるフォトクロミック開始剤を使用して、以下のように調製した：１．６９５ｇの上記パートＡに記載されるフォトクロミック開始剤、４．６４４０ｇのε−カプロラクトンモノマーおよび０．００６２ｇの２−エチルオクタン酸スズ（ＩＩ）を、窒素下で、凝縮器、窒素の入口および磁気攪拌子を備える三口フラスコに入れた。この反応混合物を、暗色の均質な溶液が形成されるまで、室温で攪拌した。重合を、１４０℃で６時間実施した。その後、粘性が高い混合物を、約８０℃まで冷却し、そしてガラス瓶に移した。この生成物は、室温で固体であり、数平均分子量および重量平均分子量は、ＧＰＣによって決定すると、ポリスチレン標準物質に対して、それぞれ２０００ｇ／ｍｏｌおよび３１００ｇ／ｍｏｌであった。この生成物は、以下の式２４（ここで「Ａ」は、１〜１６６の範囲の整数である）によって表される一般構造を有するフォトクロミック材料であると考えられる。
【０１８０】
【化５６】
2011042791.tif 000064
（実施例９：実施例のフォトクロミック材料「ＰＭ−９」の調製）
（パートＡ：フォトクロミック開始剤の調製）
フォトクロミック開始剤（上記表１において構造１．３１によって表される）を、以下のように調製した。工程１：アニソール（２７．５グラム）、４−フルオロベンゾイルクロリド（３５グラム）およびジクロロメタン（２５０ｍＬ）を、反応フラスコ中で混合した。塩化アルミニウム（３０．８グラム）を、２０分間かけてゆっくりと、この反応混合物に添加した。この反応混合物を、室温で２時間攪拌し、次いで、この反応混合物を、７０ｍＬの濃塩酸と５００ｍＬの水との混合物に注いだ。これらの層を相分離し、そして水層ジクロロメタン（それぞれ３００ｍＬ）で２回抽出した。有機部分を合わせ、そして重炭酸ナトリウム飽和水溶液（４００ｍＬ）で洗浄した。有機層を、無水硫酸ナトリウムで乾燥させ、そしてエバポレートして、４８．０グラムの４−フルオロ−４’−メトキシ−ベンゾフェノンを白色固体として得た。この材料を、さらには精製せずに、次の工程において直接使用した。
【０１８１】
工程２：工程１からの４−フルオロ−４’−メトキシ−ベンゾフェノン（１２６．７グラム）、およびアセチレンを飽和させたＮ，Ｎ−ジメチルホルムアミド（３８０ｍＬ）を、反応フラスコ中で混合した。アセチレン化ナトリウム溶液（トルエン中９重量％、３４３グラム）を、４５分間かけて、この反応混合物に滴下した。この反応混合物を、室温で１時間攪拌し、次いで、氷水（６００ｍＬ）に注いだ。これらの層を相分離し、そして水層を、ジエチルエーテル（２００ｍＬ）で３回抽出した。有機層を合わせ、そして塩化アンモニウム飽和水溶液（２００ｍＬ）、塩化ナトリウム飽和水溶液（２００ｍＬ）、および重炭酸ナトリウム飽和水溶液（２００ｍＬ）で洗浄した。有機層を、無水硫酸ナトリウムで乾燥させ、そして琥珀色の油状物になるまでエバポレートして、１３６．６グラムの１−（４−フルオロフェニル）−１−（４−メトキシフェニル）−２−プロピン−１−オールを得た。この材料を、さらには精製せずに、次の工程において直接使用した。
【０１８２】
工程３：工程２からの１−（４−フルオロフェニル）−１−（４−メトキシフェニル）−２−プロピン−１−オール（２６．３グラム）、実施例８の工程４のパートＡからの２，３−ジメトキシ−５，７−ジヒドロキシ−７−エチル−７Ｈ−ベンゾ［Ｃ］フルオレン（３０．０グラム）、ドデシルベンゼンスルホン酸（２．９グラム）およびクロロホルム（ペンタンと一緒に保存、６００ｍＬ）を、反応フラスコ中で混合し、そして室温で１時間攪拌した。この反応混合物を、５０％重炭酸ナトリウム飽和水溶液（３００ｍＬ）で洗浄し、そして有機層を、無水硫酸ナトリウムで乾燥させた。有機層を、暗色の油状物になるまでエバポレートし、これに、温メタノールを添加した。得られた沈殿物を、減圧濾過によって収集し、そして冷メタノールで洗浄して、３４．５グラムの３−（４−フルオロフェニル）−３−（４−メトキシフェニル）−６，７−ジメトキシ−１３−エチル−１３−ヒドロキシ−３Ｈ，１３Ｈ−インデノ［２，１−ｆ］ナフト［１，２−ｂ］ピランを得た。この物質を、さらに精製せずに、次の工程において直接使用した。
【０１８３】
工程４：工程７からの３−（４−フルオロフェニル）−３−（４−メトキシフェニル）−６，７−ジメトキシ−１３−エチル−１３−ヒドロキシ−３Ｈ，１３Ｈ−インデノ［２，１−ｆ］ナフト［１，２−ｂ］ピラン（３５．０グラム）、ジエチレングリコール（３５０ｍＬ）、トルエン（３５０ｍＬ）、およびｐ−トルエンスルホン酸一水和物（１．７３グラム）を、反応フラスコ中で混合し、そして８５℃で６時間加熱した。この反応混合物を、室温まで冷却し、そしてトルエン（３５０ｍＬ）で希釈した。この反応混合物を、重炭酸ナトリウム飽和水溶液（３００ｍＬ）および４部の塩化ナトリウム飽和水溶液（それぞれ３００ｍＬ）で洗浄した。有機層を、無水硫酸ナトリウムで乾燥させ、そして暗色の油状物になるまで濃縮した。この油状物を、トルエン中２５％の酢酸エチルの混合物で溶出して、シリカゲルでのクロマトグラフィーで分離した。フォトクロミック材料の画分を収集し、そしてロータリーエバポレーターで濃縮した。得られた残渣を、ｔ−ブチルメチルエーテル中１０％のヘキサンの混合物で再結晶して、１６．６グラムの白色固体を得た。ＮＭＲ分析は、この生成物が、３−（４−フルオロフェニル）−３−（４−メトキシフェニル）−６，７−ジメトキシ−１３−エチル−１３−（２−（２−ヒドロキシエトキシ）エトキシ）−３Ｈ，１３Ｈ−インデノ［２，１−ｆ］ナフト［１，２−ｂ］ピランと一致する構造を有することを示した。
【０１８４】
（パートＢ）
実施例のフォトクロミック材料「ＰＭ−９」を、パートＡ（上記）に示されるフォトクロミック開始剤を使用して、以下の通りに調製した：１．６５７７ｇの上記のパートＡに示されるフォトクロミック開始剤、５．０００２ｇのε−カプロラクトンモノマーおよび０．００６７ｇの２−エチルオクタン酸スズ（ＩＩ）を、コンデンサー、窒素注入口および磁性攪拌子を備えた三つ首フラスコに、窒素下で入れた。この反応混合物を、暗黒色の均質な溶液が形成されるまで、室温にて攪拌した。重合を、１４０℃で８時間行った。その後、この高い粘性の混合物を、約８０℃に冷却し、そしてガラス瓶に移した。この生成物は、室温にて固体であり、ポリスチレン標準に対するＧＰＣによって決定したところ、それぞれ、２２００ｇ／ｍｏｌの数平均分子量および３７００ｇ／ｍｏｌの重量平均分子量を有した。この生成物は、以下の式２５で表される一般構造を有するフォトクロミック材料の混合物であると考えられ、「ａ」は、１〜３８２の範囲の整数である。
【０１８５】
【化５７】
2011042791.tif 000065
（実施例１０：実施例のフォトクロミック材料「ＰＭ−１０」の調製）
実施例のフォトクロミック材料「ＰＭ−１０」を、実施例８（上記）のパートＡに示されるフォトクロミック開始剤を使用して、以下の通りに調製した：１．６３１０ｇの実施例８のパートＡのフォトクロミック開始剤、８．９３７０ｇのε−カプロラクトンモノマー、および０．０１２０ｇの２−エチルオクタン酸スズ（ＩＩ）を、コンデンサー、窒素注入口および磁性攪拌子を備えた三つ首フラスコに、窒素下で入れた。この反応混合物を、暗黒色の均質な溶液が形成されるまで、室温にて攪拌した。重合を、１４０℃で１０時間行った。その後、この高い粘性の混合物を、約８０℃に冷却し、そしてガラス瓶に移した。この生成物は、室温にて固体であり、ポリスチレン標準に対するＧＰＣによって決定したところ、それぞれ、３１００ｇ／ｍｏｌの数平均分子量および７２００ｇ／ｍｏｌの重量平均分子量を有した。この生成物は、式２５（上記）で表される一般構造を有するフォトクロミック材料の混合物であると考えられ、「ａ」は、１〜６６５の範囲の整数である。
【０１８６】
（実施例１１：実施例のフォトクロミック材料「ＰＭ−１１」の調製）
実施例のフォトクロミック材料「ＰＭ−１１」を、実施例７（上記）のパートＡに示されるフォトクロミック開始剤を使用して、以下の通りに調製した：１．８３３４ｇの実施例７のパートＡに示されるフォトクロミック開始剤、３．０８０ｇのε−カプロラクトンモノマー、および０．００４１ｇの２−エチルオクタン酸スズ（ＩＩ）を、コンデンサー、窒素注入口および磁性攪拌子を備えた三つ首フラスコに、窒素下で入れた。この反応混合物を、暗黒色の均質な溶液が形成されるまで、室温にて攪拌し、そして重合を、１４０℃で７時間行った。その後、この高い粘性の混合物を、約８０℃に冷却し、そしてガラス瓶に移した。この生成物は、室温にて固体であり、ポリスチレン標準に対するＧＰＣによって決定したところ、それぞれ、１３００ｇ／ｍｏｌの数平均分子量および１９００ｇ／ｍｏｌの重量平均分子量を有した。この生成物は、式２５（上記）で表される一般構造を有するフォトクロミック材料の混合物であると考えられ、「ａ」は、１〜１１７の範囲の整数である。
【０１８７】
（実施例１２：実施例のフォトクロミック材料「ＰＭ−１２」の調製）
実施例のフォトクロミック材料「ＰＭ−１２」を、実施例９（上記）のパートＡに示されるフォトクロミック開始剤を使用して、以下の通りに調製した：１．２３５８ｇの上記実施例９のパートＡに示されるフォトクロミック開始剤、７．４５８０ｇのε−カプロラクトンモノマー、および０．０１００ｇの２−エチルオクタン酸スズ（ＩＩ）を、コンデンサー、窒素注入口および磁性攪拌子を備えた三つ首フラスコに、窒素下で入れた。この反応混合物を、暗黒色の均質な溶液が形成されるまで、室温にて攪拌した。重合を、１４０℃で１０時間行った。その後、この高い粘性の混合物を、約８０℃に冷却し、そしてガラス瓶に移した。この生成物は、室温にて固体であり、ポリスチレン標準に対するＧＰＣによって決定したところ、それぞれ、３１００ｇ／ｍｏｌの数平均分子量および８１００ｇ／ｍｏｌの重量平均分子量を有した。この生成物は、式２５（上記）で表される一般構造を有するフォトクロミック材料の混合物であると考えられ、「ａ」は、１〜８５３の範囲の整数である。
【０１８８】
（実施例１３：実施例のフォトクロミック材料「ＰＭ−１３」の調製）
（パートＡ：フォトクロミック開始剤の調製）
フォトクロミック開始剤（表１において構造１．１８で表される）を、以下の通りに調製した：９．４ｇ（０．０２モル）の２，２−ビス（４−メトキシフェニル）−５−メトキシカルボニル−６−ヒドロキシ−［２Ｈ］−ナフト［１，２−ｂ］ピランを、３００ｍｌ丸底フラスコ中の１００ｍｌのＤＭＦジメチルホルムアミド（ＤＭＦ）に溶解した。粉末の無水炭酸カリウム（１３．８ｇ、０．１モル）を添加し、そしてこの混合物を、攪拌し、そして５ｇ（０．０４モル）の２−ブロモエタノールを滴下しながら８０℃に加熱する。この反応を、ＴＬＣ（薄層クロマトグラフィー）によってモニタリングする。そして４時間後（出発物質が存在しなくなった）、この反応を、１リットルの水に注ぐことによってクエンチする。この生成物を、クロロホルム中に抽出し、濃縮し、そして溶離剤として２：１のエチルアセテート：ヘキサンを使用してシリカ上で色層分析する。この赤色のフォトクロミック画分を回収し、そしてこの生成物を、ジエチルエーテル：ヘキサン混合物から結晶化する。得られた物質は、上記の表１において構造１．１８で表される２，２−ジ（４−メトキシフェニル）−５−メトキシカルボニル−６−（２−ヒドロキシエトキシ）−［２Ｈ］−ナフト［１，２−ｂ］ピランであった。
【０１８９】
（パートＢ）
実施例のフォトクロミック材料「ＰＭ−１３」を、パートＡ（上記）に示されるフォトクロミック開始剤を使用して、以下の通りに調製した：１．４５８０ｇの上記のパートＡに示されるフォトクロミック開始剤、３．０３４０ｇのε−カプロラクトン、２．６６１３ｇのδ−バレロラクトン、および０．０１７９ｇの２−エチルオクタン酸スズ（ＩＩ）を、コンデンサー、窒素注入口および磁性攪拌子を備えた三つ首フラスコに、窒素下で入れた。この反応混合物を、暗黒色の均質な溶液が形成されるまで、室温にて攪拌した。重合を、１２０℃で７時間行った。その後、この高い粘性の混合物を、約８０℃に冷却し、そしてガラス瓶に移した。この生成物は、室温にて液体であり、ポリスチレン標準に対するＧＰＣによって決定すると、それぞれ、２９００ｇ／ｍｏｌの数平均分子量および３４００ｇ／ｍｏｌの重量平均分子量を有した。この生成物は、下の式２６で表される一般構造を有するフォトクロミック材料の混合物であると考えられ、「ランダムコポリマー」は、ε−カプロラクトンとδ−バレロラクトンとのランダムコポリマーである。
【０１９０】
【化５８】
2011042791.tif 000066
（実施例１４：実施例のフォトクロミック材料「ＰＭ−１４」の調製）
フォトクロミック材料ＰＭ−１４を、以下の通りに調製した：６．５ｇのフォトクロミック材料ＰＭ−２（上の実施例２において記載される）を、５０ｍｌのクロロホルム中に攪拌して溶解した。次いで触媒量の４−ジメチルアミノピリジン（ｄｉｍｅｔｈｙａｍｉｎｏｐｙｒｉｄｉｎｅ）（ＤＭＡＰ）と一緒にモル過剰のトリエチルアミンを添加し、その後、５滴の４−塩化メトキシベンゾイルを添加した。その後この反応の進行をＴＬＣにより追跡した。２時間後、５滴を超える塩化ベンゾイルを添加した。このプロセスを、ＴＬＣが出発物質を示さなくなるまで繰り返した。この時点で、この反応混合物を、２５０ｍｌの水に注いだ。有機画分を、分離し、濃縮し、その後ヘキサン：酢酸エチルの２：１混合物を使用してシリカ上でクロマトグラフィーした。このフォトクロミック画分を、回収し、合わせ、そして濃縮して、静置した状態で固化した油を得た。得られた物質は、ヒドロキシル基がｐ−アニス酸エステル基によって覆われることを除いて、上の式１８に示される構造を有した。
【０１９１】
（実施例１５：実施例のフォトクロミック材料「ＰＭ−１５」の調製）
実施例のフォトクロミック材料「ＰＭ−１５」を、実施例２（上記）のパートＡに示されるフォトクロミック開始剤を使用して、以下の通りに調製した：１．２４７５ｇの実施例２（上記）のパートＡのフォトクロミック開始剤、３．７１２８ｇのトリメチレンカルボネート（ＴＭＣ）モノマーおよび０．０１２４ｇの２−エチルオクタン酸スズ（ＩＩ）を、コンデンサー、窒素注入口および磁性攪拌子を備えた三つ首フラスコに、窒素下で入れた。重合手順は、実施例２（上記）のパートＢに示されるものと同じであった。この生成物は、室温にて固体であり、ポリスチレン標準に対するＧＰＣによって決定したところ、それぞれ、２７００ｇ／ｍｏｌの数平均分子量および４７００ｇ／ｍｏｌの重量平均分子量を有した。この生成物は、下の式２７で表される一般構造を有するフォトクロミック材料の混合物であると考えられ、「ａ」は、１〜４０２の範囲の整数である。
【０１９２】
【化５９】
2011042791.tif 000067
（実施例１６：実施例のフォトクロミック材料「ＰＭ−１６」の調製）
実施例のフォトクロミック材料「ＰＭ−１６」を、実施例２（上記）のパートＡに示されるフォトクロミック開始剤を使用して、以下の通りに調製した：２．１１２７ｇの実施例２（上記）のパートＡのフォトクロミック開始剤、６．２８７８ｇのラクチド（ＬＴ）モノマーおよび０．０２１０ｇの２−エチルオクタン酸スズ（ＩＩ）を、コンデンサー、窒素注入口および磁性攪拌子を備えた三つ首フラスコに、窒素下で入れた。重合手順は、実施例２（上記）のパートＢに示されるものと同じであった。この生成物は、室温にて固体であり、ポリスチレン標準に対するＧＰＣによって決定したところ、それぞれ、１７５６ｇ／ｍｏｌの数平均分子量および３８４０ｇ／ｍｏｌの重量平均分子量を有した。この生成物は、下の式２８で表される一般構造を有するフォトクロミック材料の混合物であると考えられ、「ａ」は、１〜２０９の範囲の整数である。
【０１９３】
【化６０】
2011042791.tif 000068
（試験）
（実施例１７）
フォトクロミックコーティング組成物（下の表３において「実施例のコーティング１」として示される）を、実施例１に示されるフォトクロミック材料ＰＭ−１を使用して調製した。さらに、２つの比較例のフォトクロミックコーティング組成物（「比較例のコーティングＡ」および「比較例のコーティングＢ」として表３において示される）を、以下のフォトクロミック材料「ＣＰＭ−Ａ」および「ＣＰＭ−Ｂ」を、それぞれ使用して調製した。
【０１９４】
比較例のフォトクロミック材料ＣＰＭ−Ａ（下の式２９で表される）を、以下の通りに調製した。オーブンで乾燥した反応フラスコに、ピペリジン（１．５ｍＬ）および無水テトラヒドロフラン（１５０ｍＬ）を添加した。反応混合物を、氷浴中で冷却した。これに、７ｍＬのブチルリチウム（ヘキサン中の２．５Ｍ）をゆっくりと２０分間掛けて滴下した。反応混合物を、室温まで温め、次いで実施例４の所望の生成物（米国特許第６，２９６，７８５号の工程６（３，３−ジ（４−メトキシフェニル）−６，７−ジメトキシ−１３，１３−ジメチル−３Ｈ，１３Ｈ−インデノ［２，１−ｆ］ナフト［１，２−ｂ］ピラン、５．０グラム））を入れた。反応混合物を、室温で一晩攪拌し、次いで氷水（２５０ｍＬ）中にゆっくりと注いだ。塩酸水溶液（１０％ｖ／ｖ）を、ｐＨが４になるまで添加し、次いで酢酸エチル（１００ｍＬ）で希釈した。その層を相分離し、そして水層を１００ｍＬ部分の酢酸エチルで３回抽出した。有機層を、合わせて、そして飽和ジカルボン酸ナトリウム水溶液（２００ｍＬ）で洗浄した。有機層を、無水硫酸ナトリウム上で乾燥し、そしてロータリーエバポレーションによって濃縮した。得られた残渣を、ｔ−ブチルメチルエーテルにおいて再結晶し、１．６グラムの白色固体を得た。ＮＭＲおよび質量分析法は、３，３−ジ（４−メトキシフェニル）−６−メトキシ−７−ピペリジノ−１３，１３−ジメチル−３Ｈ，１３Ｈ−インデノ［２，１−ｆ］ナフト［１，２−ｂ］ピランから構成される構造および分子量を有する生成物を示した。
【０１９５】
【化６１】
2011042791.tif 000069
比較例のフォトクロミック材料ＣＰＭ−Ｂは、実施例１のパートＡに示されるフォトクロミック材料であった。
【０１９６】
各コーティング組成物を、Ｎ−メチルピロリジノン（「ＮＭＰ」）中に適切なフォトクロミック材料を予め溶解することによって調製し、次いでこの溶液に、表３に示される残りの成分を記載された量で添加した。得られた混合物を、磁性攪拌子を使用して、均質な混合物が得られるまで約３０分間攪拌した。混合した後、各コーティング組成物を、１５００ｒｐｍにて６秒間、約０．２ｇの湿重量になるまでスピンコーティングすることによって、予めプラズマ処理したＧｅｎｔｅｘ  ＰＤＱハードコーティングポリカルボネートレンズ（１．５×７０ｍｍ）に適用した。このコーティングを、約２０ミクロンの最終的な厚さになるまで１２０℃にて１時間硬化させた。このコーティング組成物の成分を、３つのコーティングの各々が、本質的に同じＦｉｓｃｈｅｒ硬度（表３に示されるような）を有するように調整した。このコーティングレンズの各々のＦｉｓｃｈｅｒ硬度およびフォトクロミック性能を、下で考察した通りに測定した。
【０１９７】
【表３】
2011042791.tif 000070
１ＨＤＩビウレットＢＩ７９６０は、Ｌａｎｃａｓｈｉｒｅ，ＥｎｇｌａｎｄのＢａｘｅｎｄｅｎ  Ｃｈｅｍｉｃａｌ  Ｃｏ．から入手可能な、ブロックヘキサメチレンジイソシアネートである。
２ＨＣ−８６−７７７６は、Ｐｉｔｔｓｂｕｒｇｈ，ＰｅｎｎｓｙｌｖａｎｉａのＰＰＧ
Ｉｎｄｕｓｔｒｉｅｓ，Ｉｎｃ．から入手可能な、ポリアクリレートポリマーである。３ＰＣ−Ｕ  ２２は、Ｓｔａｈｌ  ＵＳＡから入手可能な、脂肪族カーボネートジオールである。
４，５Ｍｉｌｗａｕｋｅｅ，ＷｉｓｃｏｎｓｉｎのＡｌｄｒｉｃｈから入手可能である。ＮＭＰは、生物工学用の等級であった。
【０１９８】
Ｆｉｓｃｈｅｒ微小硬度試験を、Ｆｉｓｃｈｅｒ  Ｔｅｃｈｎｏｌｏｇｙ，Ｉｎｃ．から入手可能なＦｉｓｃｈｅｒｓｃｏｐｅ  ＨＣＶ，Ｍｏｄｅｌ  Ｈ−１００を使用して行った。このコーティングの１ｍｍ２あたりニュートンで測定されるＦｉｓｃｈｅｒ微小硬度（または「Ｆｉｓｃｈｅｒ硬度」）を、１００ミリニュートンの負荷、３０回の負荷工程および負荷工程の間の０．５秒間の休止の条件下において決定した。本明細書中で報告されるＦｉｓｃｈｅｒ硬度データを、２μｍのインデンター（ｉｎｄｅｎｔｏｒ）の深さにて測定した。
【０１９９】
上述のコーティング組成物の各々のフォトクロミック性能を、以下の通りに行った。上で調製したコーティングレンズを、Ｅｓｓｉｌｏｒ，Ｌｔｄ．Ｆｒａｎｃｅ製のＢｅｎｃｈ  ｆｏｒ  Ｍｅａｓｕｒｉｎｇ  Ｐｈｏｔｏｃｈｒｏｍｉｅｓ（「ＢＭＰ」）光学台上でフォトクロミック反応について試験した。この光学台を、試験する間、７３．４°Ｆ（２３℃）の一定温度に維持した。
【０２００】
光学台上で試験する前に、コーティングレンズの各々を、３６５ナノメートルの紫外光に、約１４センチメートルの距離にて約１０分間曝して、このフォトクロミック材料を活性化した。このレンズにおけるＵＶＡ（３１５ｎｍ〜３８０ｎｍ）照射度を、Ｌｉｃｏｒ
Ｍｏｄｅｌ  Ｌｉ−１８００分光放射計によって測定し、そして１平方メートルあたり２２．２ワットであることを見出した。その後このレンズを、５００ワットの高強度ハロゲンランプ下に、約３６センチメートルの距離にて約１０分間配置して、このフォトクロミック材料を消光（不活性化）させた。このレンズにおける照度を、Ｌｉｃｏｒ分光放射計によって測定し、そして２１．４Ｋルクスであることを見出した。次いでこのレンズを、光学台上で試験する前に、暗い環境中に室温（７０〜７５°Ｆ、すなわち２１〜２４℃）にて少なくとも１時間保った。光学台測定の前に、このレンズを、３９０ナノメートルおよび４０５ナノメートルにおける紫外部吸収について測定した。
【０２０１】
ＢＭＰ光学台を、２つの１５０ワットのＯｒｉｅｌ  Ｍｏｄｅｌ  ＃６６０５７キセノンアーク燈を、互いに対して直角に取り付けた。ランプ１からの光路を、必要とされるＵＶ照射度レベルおよび部分的な可視光照射度レベルに寄与する、３ｍｍのＳｃｈｏｔｔ  ＫＧ−２帯域通過フィルターおよび適切な濃度フィルターを通して方向付けた。ランプ２からの光路を、追加の可視光照度を提供するために、３ｍｍのＳｃｈｏｔｔ  ＫＧ−２帯域通過フィルター、Ｓｃｈｏｔｔ狭帯域（ｓｈｏｒｔ  ｂａｎｄ）４００ｎｍカットオフフィルターおよび適切な濃度フィルターを通して方向付けた。それぞれのランプに対して４５°にて、２インチ×２インチの５０％ポルカドットビームスプリッターを使用して、２つのビームを混合する。濃度フィルターとキセノンアーク燈の電圧制御との組み合わせを使用して、照射度の強度を調整した。独自のソフトウェアをＢＭＰ上で使用して、タイミング、照射度、空気電池およびサンプル温度、シャッターの開閉（ｓｈｕｔｔｅｒｉｎｇ）、フィルターの選択ならびに反応の測定を制御した。レンズを通して光を送達するためのファイバー光学ケーブルを有するＺｅｉｓｓ分光光度計（Ｍｏｄｅｌ  ＭＣＳ  ５０１）を、反応および色の測定のために使用した。明所視反応の測定値、および４つの選択した波長を、レンズ上に集めた。
【０２０２】
光学台の出力（すなわち、レンズを曝した場合の光の線量）を、３１５〜３８０ｎｍに統合される１平方メートルあたり６．７ワット（Ｗ／ｍ２）のＵＶＡ、および３８０〜７８０ｎｍに統合される５０Ｋルクスの照度に調整した。この出力の測定を、ＢＭＰ内に含まれるオプトメーターおよびソフトウェアを使用して行った。
【０２０３】
活性化していない状態または消光した状態から活性化した状態または有色の状態までの光学濃度（ΔＯＤ）における変化に関して、反応の測定値を、最初の活性化していない透過率を確立し、キセノンランプからのシャッターを開け、そして選択した時間の間隔における活性化を介する透過率を測定することによって決定した。光学濃度における変化を、式：ΔＯＤ＝ｌｏｇ１０（％Ｔｂ／％Ｔａ）に従って決定した。ここで％Ｔｂは、消光した状態における透過率の％であり、％Ｔａは、活性化した状態における透過率の％である。光学濃度の測定は、明所視の光学濃度に基づいた。
【０２０４】
この試験の結果を、表４において下に示し、ここで第１の消光の半減期（「Ｔ１／２」）の値は、点灯している光源の除去後において、７３．４°Ｆ（２３℃）での１５分間ΔＯＤの半分に達する、コーティング中のフォトクロミック材料の活性化形態のΔＯＤについての時間間隔（秒数）である。第２の消光の半減期（「２Ｔ１／２」）の値は、点灯している光源の除去後において、７３．４°Ｆ（２３℃）での１５分間ΔＯＤの４分の１に達する、コーティング中のフォトクロミック材料の活性化形態のΔＯＤについての時間間隔（秒数）である。第３の半減期（「３Ｔ１／２」）の値は、点灯している光源の除去後において、７３．４°Ｆ（２３℃）での１５分間ΔＯＤの８分の１に達する、コーティング中のフォトクロミック材料の活性化形態のΔＯＤについての時間間隔（秒数）である。さらに、「ＡＴ３／４」の値は、点灯している光源に対する曝露後において、７３．４°Ｆ（２３℃）での１５分間ΔＯＤの４分の３に達する、コーティング中のフォトクロミック材料の活性化形態のΔＯＤについての時間間隔（秒数）である。
【０２０５】
【表４】
2011042791.tif 000071
表４における結果から明らかな通り、実施例１のフォトクロミック材料ＰＭ−１を含んだ実施例のコーティング１のＴ１／２、２Ｔ１／２、および３Ｔ１／２の値は、比較例のフォトクロミック材料ＣＰＭ−ＡおよびＣＰＭ−Ｂをそれぞれ含んだ比較例のコーティングＡまたは比較例のコーティングＢのいずれの値よりも小さかった（すなわち、実施例のコーティング１の消光速度は、どちらの比較例のコーティングよりも速かった）。さらに、実施例のコーティング１のＡＴ３／４の値は、比較例のコーティングＢについてのＡＴ３／４活性化速度より低く、比較例のコーティングＡについてのＡＴ３／４活性化速度と実質的に同じであった。
【０２０６】
（実施例１８）
２つのフォトクロミックコーティング組成物（下の表５に「実施例のコーティング２」および「実施例のコーティング４」として示される）を、実施例２に示される実施例のフォトクロミック材料ＰＭ−２および実施例４に示される実施例のフォトクロミック材料ＰＭ−４を使用して調製した。さらに、２つの比較例のフォトクロミックコーティング組成物（下の表５に「比較例のコーティングＣ」および「比較例のコーティングＤ」として示される）を、比較例のフォトクロミック材料ＣＰＭ−ＣおよびＣＰＭ−Ｄをそれぞれ使用して調製した。
【０２０７】
比較例のフォトクロミック材料ＣＰＭ−Ｃ（下で式３０によって表される）は、米国特許第５，６４５，７６７号の実施例５に示されるように調製した３，３−ジ（４−メトキシフェニル）−６，１１，１３−トリメチル−１３−ヒドロキシ−３Ｈ，１３Ｈ−インデノ［２，１−ｆ］ナフト［１，２−ｂ］ピランであった。
【０２０８】
【化６２】
2011042791.tif 000072
比較例のフォトクロミック材料ＣＰＭ−Ｄは、実施例２のパートＡに示されるフォトクロミック材料であった。
【０２０９】
各コーティング組成物を、実施例１７において上に示される通りの記載された量で、表５に示される成分を混合することによって調製した。調製後、スピンコーティングを１５００ｒｐｍにて５秒間で行ったことを除いて、上で実施例１５において記載されるように各コーティングを、プラズマ処理したＧｅｎｔｅｘ  ＰＤＱハードコーティング平面（ｐｌａｎｏ）ポリカーボネートレンズに適用し、そして硬化させた。実施例のコーティング２の成分および比較例のコーティングの成分を、３つのコーティングの各々が本質的に同じＦｉｓｃｈｅｒ硬度（下の表５に示されるような）を有するように調整した。実施例のコーティング４は、より高いＦｉｓｃｈｅｒ硬度を有した。
【０２１０】
【表５】
2011042791.tif 000073
Ｆｉｓｃｈｅｒ硬度試験およびフォトクロミック性能試験を、実施例１７において上で考察したように、コーティングレンズの各々に対して行った。さらに、ＮＭＰ浸漬試験を、実施例のコーティング２を用いたレンズおよび２つの比較例のコーティングを用いたレンズに対して行い、そのコーティングから浸出し得るフォトクロミック材料の量を測定した。より具体的には、このＮＭＰ浸漬試験において、各コーティングを、ハードコーティングポリカーボネートレンズに適用し、そして硬化させた。その後、各レンズをＮＭＰ中に１時間浸漬した。３９０ｎｍにおけるＵＶ吸収を、ＮＭＰ浸漬の前後に測定した。フォトクロミックの喪失の％を、浸漬した後にＵＶ吸収における喪失の％を取得することによって決定した。ＮＭＰをこの試験において使用した。なぜなら、このフォトクロミック材料が、その溶媒中に抽出され得るからである。
【０２１１】
上述の試験の結果を、下の表６に示す。
【０２１２】
【表６】
2011042791.tif 000074
表６における結果から明らかな通り、（実施例２の）実施例のフォトクロミック材料ＰＭ−２および（実施例４の）実施例のフォトクロミック材料ＰＭ−４をそれぞれ含む、実施例のコーティング２および４の両方のＡＴ３／４、Ｔ１／２、および２Ｔ１／２の値は、これらの比較例のコーティング組成物のいずれのＡＴ３／４、Ｔ１／２および２Ｔ１／２の値よりも小さかった（すなわち、実施例のコーティングの活性化速度および消光速度は、これらの比較例のコーティングの消光速度よりも速かった）。さらに、その比較例のコーティング組成物の少なくと２倍のＦｉｓｃｈｅｒ硬度を有する実施例のコーティング４は、これらの比較例のコーティングより小さいＴ１／２、２Ｔ１／２およびＡＴ３／４の値を有した。さらに、ＮＭＰ浸漬の間、実施例のコーティング２からのフォトクロミック材料の浸出は、本質的に、ＮＭＰ浸漬後に検出されなかったのに対して、比較例のコーティングからのフォトクロミック材料の浸出は検出された。
【０２１３】
（実施例１９）
実施例のフォトクロミックコーティング組成物（下で表７に「実施例のコーティング５」として示される）を、実施例５示される実施例のフォトクロミック材料ＰＭ−５を使用して調製した。さらに、比較例のフォトクロミックコーティング組成物（下で表７に「比較例のコーティングＨ’」として示される）を、比較例のフォトクロミック材料「ＣＰＭ−Ｈ」（実施例２０において下に示されるフォトクロミック材料）を使用して調製した。
【０２１４】
各コーティング組成物を、実施例１７において上に示される通りの記載された量で、表７に示される成分を混合することによって調製した。調製後、実施例１８で上記されるように各コーティングを、プラズマ処理したＧｅｎｔｅｘ  ＰＤＱハードコーティング平面ポリカーボネートレンズに適用し、そして硬化させた。実施例のコーティング５の成分および比較例のコーティングＨ’の成分を、これらのコーティングの各々が本質的に同じＦｉｓｃｈｅｒ硬度（下の表７に示されるような）を有するように調整した。
【０２１５】
【表７】
2011042791.tif 000075
Ｆｉｓｃｈｅｒ硬度試験およびフォトクロミック性能試験を、実施例１７において上で考察したように、コーティングレンズの各々に対して行った。さらに、ＮＭＰ浸漬試験を、実施例１８において上で考察したように行った。
【０２１６】
上述の試験の結果を、下の表８に示す。
【０２１７】
【表８】
2011042791.tif 000076
表８における結果から明らかな通り、（実施例５の）実施例のフォトクロミック材料ＰＭ−５を含んだ実施例のコーティング５のＴ１／２、２Ｔ１／２、およびＡＴ３／４の値は、比較例のフォトクロミック材料ＣＰＭ−Ｈを含んだ比較例のコーティングＨ’の値と同様であった。
【０２１８】
（実施例２０）
以下のフォトクロミック材料の移動性能を、以下の通りに試験した：２つのコーティング組成物（「実施例のコーティング７８９」および「比較例のコーティングＦＧＨ」）を、表９に示される成分を混合することによって調製した。実施例のコーティング７８９は、それぞれ、実施例７、８、および９において上記される３つの実施例のフォトクロミック材料ＰＭ−７、ＰＭ−８、およびＰＭ−９を含んだ。比較例のコーティングＦＧＨは、ポリマーコーティングに結合していない３つの比較例のフォトクロミック材料（ＣＰＭ−Ｆ、ＣＰＭ−Ｇ、およびＣＰＭ−Ｈ）を含んだ。
【０２１９】
比較例のフォトクロミック材料ＣＰＭ−Ｆを、以下の通りに調製した：実施例７のパートＡの工程４から得た７，７−ジメチル−５−ヒドロキシ−７Ｈ−ベンゾ［Ｃ］フルオレン（２．６ｇ、０．０１ｍｏｌ）を、１００ｍｌのトルエン中の３．５ｇ（わずかにモル過剰）の１−（４−メトキシフェニル−１−（４−モルフォリノフェニル）−２−プロピン−１−オールと共に溶解した。この混合物を４０℃にて攪拌し、そしてドデシルベンゼンスルホン酸を、一貫した暗色が得られるまで滴下した。２時間後、ＴＬＣは、この反応がほぼ完了したことを示した。その後、３００ｍｌの水を、この攪拌した混合物に添加した。この有機層を、分離し、そしてその溶媒をロータリーエバポレーターで除去した。この粗生成物を、ヘキサン対酢酸エチルの２：１混合物を使用して、シリカカラム上でクロマトグラフィーした。フォトクロミック画分を、回収し、混合し、そしてその溶媒を、ロータリーエバポレーターで除去した。この残渣をメタノールから結晶化して、ＮＭＲが構造３−（４−メトキシフェニル）−３−（４−モルフォリノフェニル）−１３，１３−ジメチル−３Ｈ，１３Ｈ−インデノ［２，１−ｆ］ナフト［１，２−ｂ］ピランと一致した１．８ｇの白色の結晶を得た。
【０２２０】
比較例のフォトクロミック材料ＣＰＭ−Ｇを、以下の通りに調製した：実施例８のパートＡの工程６から得た３，３−ジ（４−メトキシフェニル）−６−メトキシ−７−モルフォリノ−１３−エチル−１３−ヒドロキシ−３Ｈ，１３Ｈ−インデノ［２，１−ｆ］ナフト［１，２−ｂ］ピラン（６８．７グラム）、無水メタノール（６８５ｍＬ）、トルエン（６８５ｍＬ）、およびｐ−トルエンスルホン酸一水和物（５．１グラム）を、反応フラスコ中で混合し、そして加熱して還流した。さらなるｐ−トルエンスルホン酸一水和物を、４時間還流した後、および次いで再び８時間還流した後の、２回で０．５グラム部分で入れた。次いでこの反応混合物を、一晩還流した。その後、この反応混合物を、室温に冷却し、そしてトルエン（４００ｍＬ）によって希釈した。反応混合物を、５０％飽和した炭酸水素ナトリウム水溶液（８００ｍＬ）によって洗浄した。有機層を、無水硫酸ナトリウム上で乾燥し、そしてロータリーエバポレーションによって濃縮した。得られた残渣を、ヘキサン中の２５％酢酸エチルによって溶出するシリカゲル（１，３００グラム）上でクロマトグラフィーした。フォトクロミック画分を混合し、そしてロータリーエバポレーションによって濃縮した。得られた残渣を、ｔ−ブチルメチルエーテル中の２０％ヘキサンにおいて再結晶し、６２．６グラムの黄褐色の固体を得た。質量分析法およびＮＭＲスペクトルは、３，３−ジ（４−メトキシフェニル）−６−メトキシ−７−モルフォリノ−１３−エチル−１３−メトキシ−３Ｈ，１３Ｈ−インデノ［２，１−ｆ］ナフト［１，２−ｂ］ピランと一致した構造を有する生成物を示した。
【０２２１】
比較例のフォトクロミック材料ＣＰＭ−Ｈを、以下の通りに調製した：実施例９のパートＡの工程３から得た３−（４−フルオロフェニル）−３−（４−メトキシフェニル）−６，７−ジメトキシ−１３−エチル−１３−ヒドロキシ−３Ｈ，１３Ｈ−インデノ［２，１−ｆ］ナフト［１，２−ｂ］ピラン（１４．９グラム）、ジエチレングリコールモノメチルエーテル（１５０ｍＬ）、トルエン（１５０ｍＬ）、およびｐ−トルエンスルホン酸一水和物（０．４９５グラム）を、反応フラスコ中で混合し、そして９５℃に６時間加熱した。この反応混合物を、室温に冷却し、そしてトルエン（１５０ｍＬ）によって希釈した。反応混合物を、５０％飽和した炭酸水素ナトリウム水溶液（２００ｍＬ）および４つの部分の飽和した塩化ナトリウム水溶液（各１７５ｍＬ）によって洗浄した。有機層を、無水硫酸ナトリウム上で乾燥し、そしてロータリーエバポレーションによって濃縮した。得られた残渣を、ヘキサン中の２５％酢酸エチルによって溶出するシリカゲル上でクロマトグラフィーした。フォトクロミック画分を回収し、そしてロータリーエバポレーションによって濃縮した。得られた残渣を、ｔ−ブチルメチルエーテル中の２０％ヘキサンにおいて再結晶し、９．３グラムの白色の結晶性固体を得た。質量分析法およびＮＭＲスペクトルは、３−（４−フルオロフェニル）−３−（４−メトキシフェニル）−６，７−ジメトキシ−１３−エチル−１３−（２−（２−メトキシエトキシ）エトキシ）−３Ｈ，１３Ｈ−インデノ［２，１−ｆ］ナフト［１，２−ｂ］ピランと一致する構造を有する生成物を示す。
【０２２２】
次いで各コーティング組成物を、実施例１８において上で示されるように、２つのプラズマ処理したＧｅｎｔｅｘ  ＰＤＱハードコーティング平面ポリカーボネートレンズの各々にスピンコーティングし、そして硬化させた。コーティングレンズのそれぞれの対から得た１つのコーティングレンズを、さらにプラズマ処理し、そして表１０において下で示される組成物を有する保護コーティングを、フォトクロミックコーティング上に、約０．６グラムの湿潤フィルム重量になるまでスピンコーティングし、そして窒素雰囲気下でＵＶによって、約１０〜１２ミクロンの厚さになるまで硬化させた。次いで保護コーティングレンズの各々を、１０５℃のポストべークに３時間供して、代表的なハードコート硬化プロセスの間に認められる状態を模擬した。
【０２２３】
【表９】
2011042791.tif 000077
【０２２４】
【表１０】
2011042791.tif 000078
６ＳＲ−３９９は、Ｓａｒｔｏｍｅｒ  Ｃｏｍｐａｎｙ  ｏｆ  Ｅｘｔｏｎ，Ｐｅｎｎｓｙｌｖａｎｉａから入手可能なジペンタエリスリトールペンタアクリレートである。
７ＳＲ−３０５は、Ｓａｒｔｏｍｅｒ  Ｃｏｍｐａｎｙから入手可能なトリメチロールプロパントリメタクリレートである。
８ＳＲ−３４８は、Ｓａｒｔｏｍｅｒ  Ｃｏｍｐａｎｙから入手可能なエトキシル化ビスフェノールＡジメタクリレートである。
９Ｖｅｒｓａｉｌｌｅｓ，ＭｉｓｓｏｕｒｉのＥｃｈｏ  Ｒｅｓｉｎｓ  ａｎｄ  ＬａｂｏｒａｔｏｒｉｅｓからＡＤＭＥ＃３０２として得られる。
１０ＳＩＬＱＵＥＳＴ  Ａ−１８７は、Ｐａｒｉｓ，ＦｒａｎｃｅのＯｓｉ  Ｓｐｅｃｉｔｉｅｓから入手可能なγ−グリシドキシプロピルトリメトキシシランである。
１１Ｉｒｇａｃｕｒｅ  ８１９は、Ｂａｓｅｌ，ＳｗｉｔｚｅｒｌａｎｄのＣｉｂａ−Ｇｅｉｇｙから入手可能なビスアクリルホスフィンオキシド光開始剤（ｐｈｏｔｏｉｎｉｔｉａｔｏｒ）である。
１２ＣＤ−１０１１は、Ｓａｒｔｏｍｅｒ  Ｃｏｍｐａｎｙから入手可能なトリアリールスルホニウムヘキサフルオロホスフェートカチオンの光開始剤である。
【０２２５】
コーティングレンズの対における各々のレンズ（すなわち、保護コーティングを有するレンズおよび保護コーティングを有さないレンズ）についてのフォトクロミック性能試験を、実施例１７において上記されるように行った。この試験の結果を、以下の表１１において示す。
【０２２６】
【表１１】
2011042791.tif 000079
上の表１１から明らかなように、実施例のコーティング７８９コーティング（保護コーティングを有する７８９コーティングおよび保護コーティングを有さない７８９コーティングの両方）のＴ１／２および２Ｔ１／２の値は、それぞれ、保護コーティングを有する比較例のコーティングＦＧＨおよび保護コーティングを有さない比較例のコーティングＦＧＨのＴ１／２ならびに２Ｔ１／２の値より小さかった。さらに、表１１において見られるように、実施例のコーティング７８９の２Ｔ１／２の値、ｔ＝７０％の値、およびｔ＝７５％の値（すなわち、それぞれ、７０％および７５％の透過率に達するレンズについての時間間隔（分））は、保護コーティングを有するものと、保護コーティングを有さないものとでは、本質的に同じである。これは、コーティング組成物に対して結合したフォトクロミック材料の、実施例のコーティング７８９における比較的硬性の保護コーティング中への移動が低かったことを示唆する。対照的に、比較例のコーティングＦＧＨについてのｔ＝７０％の値およびｔ＝７５％の値は、保護コーティングを有するものが保護コーティングを有さないものよりも長かった。これは、比較例のコーティングＦＧＨの比較例のフォトクロミック材料のいくつかの部分が、比較的硬性の保護コーティング中に移動して、比較例のコーティングＦＧＨのフォトクロミック性能の劣化を引き起こしたことを示唆する。
【０２２７】
（実施例２１）
下の表１２に示される実施例のコーティングおよび比較例のコーティングを、実施例１７において上記されるように調製し、そして実施例１８において上記されるようにレンズ上にコーティングした。各フォトクロミックコーティングを、約１５Ｎ／ｍｍ２のＦｉｓｃｈｅｒ硬度を有するように配合した。
【０２２８】
【表１２】
2011042791.tif 000080
１ＢＹＫ  ３３３は、Ｗａｌｌｉｎｇｆｏｒｄ，ＣｏｎｎｅｃｔｉｃｕｔのＢ  ＹＫ−Ｃｈｅｍｉｅから入手可能なポリエーテル改変ジメチルポリシロキサンコポリマーである。２実施例７のパートＡのフォトクロミック材料。
３実施例９のパートＡのフォトクロミック材料。
４実施例８のパートＡのフォトクロミック材料。
【０２２９】
表１２に記載されるフォトクロミックコーティングに使用されるフォトクロミック材料の各々の数平均分子量は、ＧＰＣを使用して決定するか、または示されるように理論計算によって決定した。表１２に列挙されるフォトクロミックコーティングの各々についてのＴ１／２および２Ｔ１／２の消光速度を、実施例１７において上で考察した通りに測定した。これらの結果を、表１３において下で示す。
【０２３０】
【表１３】
2011042791.tif 000081
＊四捨五入した理論計算によって決定されるＭＷ
表１３から明らかな通り、本明細書中に開示される種々の非限定的な実施形態に従ってフォトクロミック材料を含んだ実施例のコーティングは、一般的に、比較例のフォトクロミック材料を含んだフォトクロミックコーティングより短いＴ１／２および２Ｔ１／２の値（すなわち、速い消光速度）を有した。
【０２３１】
（実施例２２）
実施例のフォトクロミックコーティング組成物（下で表１４において「実施例のコーティング１３」として示される）を、実施例１３に示される実施例のフォトクロミック材料ＰＭ−１３を使用して調製した。さらに、２つの比較例のフォトクロミックコーティング組成物（下の表１４において「比較例のコーティングＬ」および「比較例のコーティングＭ」として示される）を、下に示される比較例のフォトクロミック材料ＣＰＭ−Ｌ、および上で実施例１３のパートＡに示されるフォトクロミック材料である比較例のフォトクロミック材料ＣＰＭ−Ｍを使用して調製した。さらに、このフォトクロミック材料ＰＭ−１３およびＣＰＭ−Ｍは、各々、それらのそれぞれのコーティング（実施例のコーティング１３および比較例のコーティングＭ）のポリマー材料に結合したが、フォトクロミック材料ＣＰＭ−Ｌは、ポリマー材料に結合しなかった。
【０２３２】
式３１において下に示される構造を有する比較例のフォトクロミック材料ＣＰＭ−Ｌを、米国特許第５，４５８，８１４号の第１３欄５５行目〜第１４欄７行目の実施例２（この実施例は本明細書中に参考として本明細書によって具体的に援用される）に示されるように調製した。
【０２３３】
【化６３】
2011042791.tif 000082
各コーティング組成物を、実施例１７において上に示される通りの記載された量で、表１４に示される成分を混合することによって調製した。調製後、実施例１８で上記されるように、各コーティングを、プラズマ処理したＧｅｎｔｅｘ  ＰＤＱハードコーティング平面ポリカーボネートレンズに適用し、そして硬化させた。下の表１４に示されるように、実施例のコーティング１３の成分ならびに比較例のコーティングＬおよびＭの成分を、これらのコーティングの各々が本質的に同じＦｉｓｃｈｅｒ硬度を有するように調整した。
【０２３４】
【表１４】
2011042791.tif 000083
フォトクロミック性能試験を、実施例１７において上で考察したように、これらのコーティングに対して行った。このフォトクロミック試験の結果を、下の表１５に示す。
【０２３５】
【表１５】
2011042791.tif 000084
表１５における結果から明らかな通り、実施例のコーティング１３は、比較例のコーティングＬまたは比較例のコーティングＭどちらよりも短いＴ１／２および２Ｔ１／２の値（すなわち、速い消光速度）を有した。
【０２３６】
（実施例２３）
実施例のフォトクロミックコーティング組成物（下で表１６において「実施例のコーティング１４」として示される）を、実施例１４に示される実施例のフォトクロミック材料ＰＭ−１４を使用して調製した。第２の実施例のフォトクロミックコーティング組成物（下で表１６において「実施例のコーティング２’」として示される）を、上の実施例２に示される実施例のフォトクロミック材料ＰＭ−２を使用して調製した。さらに、比較例のフォトクロミックコーティング組成物（下の表１６において「比較例のコーティングＣ」として示される）を、実施例１８において上に示される比較例のフォトクロミック材料ＣＰＭ−Ｃを使用して調製した。
【０２３７】
各コーティング組成物を、実施例１７において上にされる通りの記載された量で、表１６に示される成分を混合することによって調製した。調製後、各コーティングを、プラズマ処理したＧｅｎｔｅｘ  ＰＤＱハードコーティング平面ポリカーボネートレンズに適用し、そして実施例１７で上記されるように硬化させた。下の表１６に示されるように、各コーティング組成物の成分を、これらのコーティングの各々が本質的に同じＦｉｓｃｈｅｒ硬度を有するように調整した。フォトクロミック材料ＰＭ−１４およびＣＰＭ−Ｃの両方を、それらのそれぞれのフォトクロミックコーティング組成物（すなわち、実施例のコーティング１４および比較例のコーティングＣ’）のポリマー材料にブレンドしたが、これらのフォトクロミック材料は、このポリマー材料に対して結合しなかった。フォトクロミック材料ＰＭ−２は、実施例のコーティング２’のポリマー材料に結合した。
【０２３８】
【表１６】
2011042791.tif 000085
フォトクロミック性能試験およびＮＭＰ浸漬試験を、実施例１８に示されるように、上で考察したコーティングに対して行った。これらの試験の結果を、下の表１７に示す。
【０２３９】
【表１７】
2011042791.tif 000086
表１７における結果から明らかな通り、実施例のコーティング１４および２’の両方は、比較例のコーティングＣ’より低いＴ１／２および２Ｔ／１２の値（すなわち、速い消光速度）を有した。さらに、実施例のコーティング２’からのフォトクロミック材料の浸出は、ＮＭＰ浸漬後に検出されなかったが、比較例のコーティングＣ’および実施例のコーティング１４からのフォトクロミック材料は、検出された。さらに、フォトクロミック材料がそのポリマーコーティングに結合しなかった実施例のコーティング１４は、硬化においてブルーミングを示した。
【０２４０】
本願明細書が、本発明の明確な理解に関連する本発明の局面を説明ことが理解されるべきである。当業者にとって明らかであり、それ故本発明のより良好な理解を容易にしない本発明の特定の局面は、本発明の説明を単純化するために記載していない。本発明は、特定の実施形態と組み合わせて記載されてきたが、本発明は、開示された特定の実施形態に限定されず、添付の特許請求の範囲によって定義されるような本発明の精神および範囲内にある改変を網羅することを意図する。
【図１】
2011042791.tif 000089
【図２】
2011042791.tif 000090
【図３】
2011042791.tif 000091
【図４】
2011042791.tif 000092
【図５】
2011042791.tif 000093
【図６】
2011042791.tif 000094
【図７】
2011042791.tif 000095